(57)【要約】【課題】３次元微細構造による画像を有する転写材および記録物の構造を簡素化して、それらの製造の効率化ひいてはその低価格化を図ること。【解決手段】転写材の基材５０上に、インク受容層５３と、接着剤１００２と、を設ける。インク受容層５３は、空隙吸収型であり、かつ３次元微細構造による画像を有する。接着剤１００２は、インク受容層５３の表面に離散的に配置される。【選択図】図１
2018089954.tif 000002
【特許請求の範囲】
【請求項１】
基材上に、インク受容層と、接着剤と、を設けた転写材であって、
前記インク受容層は、空隙吸収型であり、かつ３次元微細構造による画像を有し、
前記接着剤は、前記インク受容層の表面に離散的に配置されていることを特徴とする転写材。
【請求項２】
前記３次元微細構造による画像は、前記基材と接する面に形成されており、凹部と凸部を含むことを特徴とする請求項１に記載の転写材。
【請求項３】
前記凹部および前記凸部の各々の幅が、５００ｎｍ以上１００ｕｍ以下であることを特徴とする請求項２に記載の転写材。
【請求項４】
前記凹部の最深部から前記凸部の頂点までの高さが、５００ｎｍ以上１０ｕｍ以下であることを特徴とする請求項２または３に記載の転写材。
【請求項５】
前記基材は、前記インク受容層と接する面に、前記インク受容層の前記凹部および前記凸部と対向する凸部および凹部を含む３次元微細構造を有することを特徴とする請求項２から４のいずれか１項に記載の転写材。
【請求項６】
前記インク受容層は、無機微粒子と水溶性樹脂を含有することを特徴とする請求項１から５のいずれか１項に記載の転写材。
【請求項７】
前記基材は、前記インク受容層と接する保護層を有することを特徴とする請求項１から６のいずれか１項に記載の転写材。
【請求項８】
前記インク受容層の表面に接着剤が存在せず、前記インク受容層が露出している部分の面積が、前記インク受容層の全面積の５０％以上であることを特徴とする請求項１から７のいずれか１項に記載の転写材。
【請求項９】
画像支持体と、インクにより画像が記録されたインク受容層と、が積層された記録物であって、
前記インク受容層は、請求項１から８のいずれか１項に記載の転写材から転写されたものであることを特徴とする記録物。
【請求項１０】
請求項１から８のいずれか１項に記載の転写材における前記インク受容層に、インクを付与して画像を記録する記録工程と、
前記画像が記録された前記インク受容層を、画像支持体へ転写する転写工程と、
を含むことを特徴とする記録物の製造方法。
【請求項１１】
前記インク受容層が前記画像支持体へ転写された後に、前記基材を剥離する剥離工程をさらに含むことを特徴とする請求項１０に記載の記録物の製造方法。
【発明の詳細な説明】
【技術分野】
【０００１】
本発明は、画像が記録可能な転写材、その転写体が転写された記録物、その記録物の製造方法に関するものである。本発明の記録物は、例えば、ラベル、ＩＤカード、包装材、建材、その他の様々な分野において使用可能である。
【背景技術】
【０００２】
近年、記録物および記録画像のセキュリティー性の向上が求められている。記録画像の偽造および複製を防止するために、例えば、記録画像にホログラム画像を加えた多重記録、および記録画像に対して、必要に応じて種々の情報が追加的に記録（追記）されている。
【０００３】
特許文献１には、接着可能な転写箔が記載されている。その転写箔は、凹凸状の表面を有する基体シートを含み、その基体シート上には、剥離層、薄膜層、画像が記録された絵柄層、および接着層が順次形成されている。薄膜層は、基体シートの表面に、蒸着法、イオンプレーティング法、またはスパッタリング法などにより、金属化合物によって薄膜に成される。これにより薄膜層には、基材シートの表面に対応する凹凸状の３次元微細構造による画像（ホログラム画像）が構成される。このような薄膜層に対して、グラビア印刷法またはスクリーン印刷法などによって画像を記録することにより、絵柄層が形成される。
【先行技術文献】
【特許文献】
【０００４】
【特許文献１】特開平４−１８９２００号公報
【発明の概要】
【発明が解決しようとする課題】
【０００５】
特許文献１に記載の転写箔は、蒸着法などによって、基体シートの凹凸状の表面に金属の薄膜層を形成する必要がある。さらに、その薄膜層の上に、グラビア印刷法などの特定方法によって絵柄層の画像を記録しなければならず、汎用のインクジェット記録装置などを用いることができない。これらの結果、転写箔の構造の複雑化および製造効率の低下、ひいては転写箔の高価格化を招く。
【０００６】
しかも、このような転写箔は、絵柄層における画像を記録した後に、その上に接着層を形成しなければならず、所望の画像を記録してから転写までの間に、接着層を形成するための処理が介在する。そのため、転写の直前に所望の画像を記録することができない。しかも、３次元微細構造による画像を構成する薄膜層が金属皮膜であるため、その画像と重なる絵柄層の画像が見えにくくなるおそれがある。
【０００７】
本発明の目的は、３次元微細構造による画像を有する転写材および記録物の構造を簡素化して、それらの製造の効率化ひいてはそれらの低価格化を図ることにある。
【課題を解決するための手段】
【０００８】
本発明の転写材は、基材上に、インク受容層と、接着剤と、を設けた転写材であって、前記インク受容層は、空隙吸収型であり、かつ３次元微細構造による画像を有し、前記接着剤は、前記インク受容層の表面に離散的に配置されていることを特徴とする。
【０００９】
本発明の転写材は、基材と反対側のインク受容層の表面にインクジェット方式などによって画像の記録可能である。本発明の転写材は、インク受容層の表面に接着層が形成されていて、画像支持体に接着可能である。本発明の転写材を用いることにより、基材の剥離前および剥離後のいずれにおいても視認可能な３次元微細構造による画像と、耐候性の高い記録画像と、を有する記録物を得ることができる。３次元微細構造による画像は、その境界となる２つの層（インク受容層と基材側の層）の光学的屈折率の差によって視認可能であり、記録物の偽造防止機能を有する。
【００１０】
本発明の転写材において、基材に接する面とは反対側のインク受容層の表面に第１の画像を記録し、その表面を画像支持体に対向させるに転写材を転写させることにより、インク受容層および基材が第１の画像の保護層として機能する。この結果、第１の画像の耐候性を向上させることができる。また、例えば転写材の基材を剥離し、記録物の表面にインク受容層の３次元微細構造による画像の凹凸部を位置させて、その記録物の表面に第２の画像を記録した場合には、３次元微細構造による画像の凹凸部によって、第２の画像を擦過から保護することができる。
【００１１】
本発明の転写材は、接着剤のインク吸収速度よりもインク受容層のインク吸収速度を速くすることにより、接着剤の表面のインクを速やかにインク受容層に引き込んで吸収することができる。これにより、画像を記録する際に、インクがインク受容層に速やかに吸収れて、接着剤の表面にインクの色材が残りにくい。
【００１２】
接着剤のインク吸収速度よりもインク吸収速度が速いインク受容層の表面に、インクの一部が接触することにより、接着剤の表面もしくは接着剤の内部に存在するインクは、イク受容層にすみやかに引きずり込まれる。インク受容層の表面から吸収されたインクは、インク受容層の内部に順次浸透し、インク受容層の浸透異方性に応じて、膜厚方向および層の面方向に拡がりながら吸収される。
【００１３】
インク受容層の浸透異方性は、インクのドットの拡がりを適切に制御できるように設計される。すなわち、比較的大きいインクドットを必要とする場合には、膜厚方向の浸透性よりも層の面方向の浸透性を高くする。逆に、比較的小さいインクドットを必要とし、かつインクの吸収可能量を大きくする場合には、層の面方向の浸透性よりも膜厚方向の浸透性を高めると共に、インク受容層を厚めに構成する。また、インクを等方的に浸透させるように、インク受容層に浸透異方性を持たせずに、インク受容層の生産性を向上させる場は、インクドットが所望の拡がりとなるように、インク受容層全体の浸透性を制御する。具体的には、所望のインク吸収可能量に応じて、膜厚などを調整する。
【００１４】
接着剤のインク吸収速度よりもインク受容層のインク吸収速度を高くすることにより、接着剤の表面にインクが残りにくくして、接着性を保持させることができる。さらに、インク受容層におけるインクの広がりを適切に制御することにより、画像のにじみ、および記録解像度の低下を抑制して、画像の記録特性を高めることができる。
【００１５】
接着剤は、画像の記録面となるインク受容層の全表面を覆わないように部分的に設けて、インク受容層の表面が外部に直接露出する部分を残す。これにより、記録面に付与されインクの一部を吸収速度の速いインク受容層の表面に直接接触させて、接着剤を介さずに、インクをバイパス的にインク受容層に吸収させる。この結果、インク吸収速度の遅い接着剤の表面若しくは内部には、インクが残留しにくくなる。インクジェット記録用のインクは、表面張力および粘度が適切に制御されているため、バイパス的に通過してインク
受容層の露出部分に接したインクの一部が、インク吸収速度の速いインク吸収層に吸収され始めると、その一部のインクに連なる他の部分のインクも途切れることなくインク受容層に順次引き込まれてゆく。すなわち、接着剤の表面に着弾したインクは、バイパス的に通過してインク受容層の露出部分に接したインクと連なっていれば、インク吸収速度の速いインク吸収層に順次吸収されることになり、接着剤の表面若しくは内部に残留しにくい。
【００１６】
インク受容層の露出部から吸収されたインクは、適切に設計されたインク受容層の浸透異方性に応じて、インク受容層の内部に浸透して所望のインクドットを形成する。インク受容層内では、インク受容層の浸透性に応じてインクが浸透して拡がるため、接着剤の下部にもインクドットを形成することができて、良好な記録特性が得られる。
【００１７】
インク受容層の表面に接着層の接着剤を離散的に設けて、外部に露出する露出部分をインク受容層の表面に残すことにより、上述したように、インク受容層は速やかにインクを吸収することができる。この結果、接着剤の下部も含むインク受容層の領域にもインクドットを形成することができ、また接着剤の表面若しくは内部にインクが残りにくく、接着不良も生じにくくなる。これらの結果、記録特性と接着性とを両立させることができる。
【００１８】
特に、無機微粒子を水溶性樹脂のバインダーにより結合させることによって、空隙が設けられたインク受容層は、転写材と画像支持体との接着後（転写後）も空隙構造を保持することができる。そのためインク受容層は、転写時に接着剤およびバインダーが溶融しても、吸収したインクを内部に保持することができ、また、転写時に蒸気が発生しても、その蒸気を内部に封じ込めることができる。これらの結果、転写材と画像支持体との接着性がさらに向上する。さらに、インク受容層の表面に接着剤を島状に離散的に配して、接着層内に連通する複数の海部を設けることにより、接着層と画像支持体との密着時に、その海部を通して空気を排出して、転写時の空気溜りの発生を防止することができる。
【００１９】
また基材上に、インク受容層に形成すべき３次元微細構造による画像（以下、「３次元画像」ともいう）を反転させた３次元画像（３次元微細構造による画像）を設け、その基材の３次画像を空隙吸収型のインク受容層によって覆うことにより、インク受容層に３次元画像を形成することができる。インク受容層の光学的屈折率が基材と異なることによって、３次元画像の視認性を向上させることができる。また、基材とインク受容層は、接着層側から記録される画像の保護層として機能して、画像の耐候性を向上させる。通気性の劣る画像支持体に転写材を転写する場合、基材の水分透過性が乏しいと、画像記録時のインクの残留水分、および保存時の吸湿により、インクの色材が再拡散して画像にじみが生ずるおそれがある。そのため、特に、染料インクを用いて接着層側から画像を記録する場合、基材は、ある程度の水分透過性を有する材料によって構成することが好ましい。
【００２０】
顔料インクを用いて接着層側から画像を記録する場合、空隙吸収型のインク受容層の表面において顔料インクが固液分離して、顔料がインク受容層の表面に残ることがある。しかし、転写材を画像支持体へ転写する際には、離散的（海島状）に設けられた接着剤によって顔料が接着固定されて、色材の再拡散による画像のにじみが発生しにくい。
【００２１】
また、インク受容層と基材との光学屈折率の差によって、その間に位置する３次元画像が視認可能となるため、記録媒体および転写材に画像を記録する前に、３次元画像によって、多種の記録媒体および転写材の中から、使用対象のものを判別することができる。これにより、例えば、ホログラム像の誤用などを回避することができる。
【００２２】
また、転写材を画像支持体へ転写した後に、基材の一部を剥離してもよい。その場合においても、インク受容層と基材の他の一部（保護層など）との境界に位置する３次元画像の視認性は維持される。３次元画像の意匠性および視認性を向上させるために、基材上に、インク受容層に形成すべき３次元画像を反転させた３次元画像を設け、その基材上の３次元画像の上に、アンカー層、半光透過性／半光反射性の光透過調整層、空隙吸収型のインク受容層、および接着層を順次設けてもよい。光透過調整層は、光透過性が調整された金属薄膜などからなり、接着層は、離散的（海島状）に配された接着剤によって形成される。
【００２３】
転写材の転写後に基材の一部が剥離される場合、基材の他の部分（保護層など）の平坦な表面に対しては、熱転写法などの種々の記録方法によって、画像を追加的に記録（追記）することができる。また、転写材を複数積層してからの追記も可能である。
【００２４】
また、転写材の転写後に基材の全てが剥離される場合には、基材上に設けた３次元画像をインク受容層に転写して保持させることができる。基材の剥離後に露出するインク受容層の凹凸状の３次元画像に対して、さらに画像を追記することができる。このように画像を追記した場合、インク受容層の３次元画像の凹部内の色材を擦れにくくするように、３次元画像の凹凸部を調整することにより、追記画像の耐擦過性を向上させることができる。このように、追記画像の記録に用いるインクは、色材自体の耐候性の高い顔料インクが好ましい。インク受容層と基材との光学的屈折率の差よりも、インク受容層と空気層との光学的の差が大きい場合、基材の剥離後に露出するインク受容層の３次元画像は、視認性が向上することもある。
【００２５】
また、意匠性や視認性のさらに向上させるために、基材の３次元画像上に、半光透過性／半光反射性の光透過調整層を設けることもできる。その場合には、基材上に剥離層を介して光透過調整層を設け、さらに、アンカー層を介して空隙吸収型のインク受容層を設けてから、離散的（海島状）に接着層を設ければよい。但し、基材の剥離後に露出するインク受容層の３次元画像の表面に、画像を追記する場合には、それぞれの層の膜強度、膜厚、および接着強度をバランス良く調整すると共に、転写時の加熱加圧の条件も微細に調整する。これにより、剥離層、光透過調整層、アンカー層などによって、空隙吸収型のインク受容層の表面の空隙が塞がれないようにする。
【発明の効果】
【００２６】
本発明によれば、３次元微細構造による画像を有する空隙吸収型のインク受容層に、画像を記録することができるため、記録媒体、転写材、および記録物の構造を簡素化して、それらの製造の効率化ひいてはそれらの低価格化を図ることができる。
【図面の簡単な説明】
【００２７】
【図１】本発明の転写材の断面図である。
【図２】自己溶融接着型の接着剤の説明図である。
【図３】転写材の他の実施形態を説明するための断面図である。
【図４】記録物の製造方法を説明するための工程図である。
【図５】記録物の製造方法のさらに他の例を説明するための工程図である。
【図６】記録物の製造方法のさらに他の例を説明するための工程図である。
【図７】記録物の製造方法のさらに他の例を説明するための工程図である。
【図８】転写材のさらに他の実施形態を説明するための断面図である。
【図９】転写材のさらに他の実施形態を説明するための断面図である。
【図１０】３次元微細構造による画像の異なる構成例の説明図である。
【図１１】３次元微細構造による画像の他の異なる構成例の説明図である。
【図１２】３次元微細構造による画像のさらに他の異なる構成例の説明図である。
【図１３】３次元微細構造による画像の異なる凹凸形状の説明図である。
【図１４】３次元微細構造による画像の他の異なる凹凸形状の説明図である。
【図１５】３次元微細構造による画像の凹凸形状の一例と、画像の耐擦過性と、の関係の説明図である。
【図１６】３次元微細構造による画像の凹凸形状の他の例と、画像の耐擦過性と、の関係の説明図である。
【図１７】３次元微細構造による画像の厚みと、接着層と、の関係の説明図である。
【図１８】転写材の製造工程の一例の説明図である。
【図１９】光透過調整層とアンカー層を含む転写材の断面図である。
【図２０】インク受容層に３次元微細構造による画像が直接設けられる転写材の製造方法の説明図である。
【発明を実施するための形態】
【００２８】
以下、本発明の実施形態を図面に基づいて説明する。
【００２９】
本発明の転写材は、基本的に、基材上にインク受容層および接着層が順次設けられており、さらに、基材と接するインク受容層の面に、凹凸状の３次元微細構造による画像（以下、「３次元画像」ともいう）を有する。基材の表面に、予め、凹凸状の３次元画像（３次元微細構造による画像）を形成し、この基材の表面上にインク受容層を設けることにより、インク受容層側に、基材側の３次元画像を転写して形成することができる。
【００３０】
接着層を形成する接着剤は、インク受容層の表面の一部が外部に露出するように、インク受容層の表面に離散的に設けることができる。本明細書においては、このような接着層の構成を「海島構造」あるいは「海島状の接着層」と記述する場合がある。また、離散的に設けられた接着剤の一つの集まりを「接着部」あるいは「島部」と記述し、インク受容層の表面が露出した部分を「（インク受容層の）露出部」と記述し、接着層において接着剤がない部分を「海部」あるいは「バイパス部」と記述する場合がある。したがって、海部（バイパス部）の下部がインク受容層の露出部となる。
【００３１】
［１］接着層
［１−１］接着層の構造（海島構造）
本実施形態の転写材１は、図１に示すように、基材５０の表面に、空隙によってインクを吸収する空隙吸収型のインク受容層５３が配され、そのインク受容層５３の表面に、接着剤１００２の接着層１０１２が配されている。接着剤１００２は、インクをほぼ吸収しない、もしくはインクを吸収したとしても吸収速度が遅いものである。一方、空隙吸収型のインク受容層５３は、インク吸収性が良好であってインク吸収速度が速い。接着層１０１２は、インク受容層５３の表面に接着剤１００２を離散的に設けることにより、接着剤１００２が集まった接着部としての島部１０００と、接着剤１００２のないバイパス部としての海部１０１４と、を含む。海部１０１４に対応するインク受容層５３の表面は、外部に露出する露出部１００１を形成する。
【００３２】
接着剤の中心付近に着弾したインク滴は、着弾直後には、その一部がインク受容層の露出部に直接接触できない場合がある。その場合でも、インク滴が、マイクロ秒〜ミリ秒のオーダーで、着弾衝撃によって変形しながら接着剤の表面を伝わって瞬時に拡がり、そのインク滴の一部がインク受容層の露出部に垂れ込む。これにより、そのインク滴の残りの部分もインク受容層に速やかに吸収され始める。インクは、接着剤にはほぼ吸収されず、インク吸収速度の速い空隙吸収型のインク受容層の露出部に引きずり込まれるように、主体的に素早く吸収される。そのため、インクは、接着剤の表面もしくは内部には残留しにくく、良好な接着性、およびインク吸収性を得ることができる。
【００３３】
［１−２］インク受容層の露出部の面積
インク受容層の表面に接着剤が存在せずに、インク受容層が露出している部分の面積は、エリアファクターがほぼ１００％になるように、インク受容層の全表面に対する比率（面積比率）を調整すればよい。例えば、インク受容層内にほぼ等方的にインクが浸透する場合、インクジェット方式により安定に吐出可能な水系インクのにじみ率は約２倍となり、インク滴の直径は、着弾して浸透すると約２倍に広がることが知られている。ほぼ等方的に浸透したインクは、インク受容層内において水平方向に約２５％程度広がるため、インク受容層の露出部の面積比率が５０％以上であれば、エリアファクターをほぼ１００％として、白抜けのない高濃度の画像を記録することができる。したがって、インク受容層の露出部の面積比率は５０％以上が好ましい。
【００３４】
［１−３］接着剤の形状
接着部の形状は、それを構成する接着剤の形状によって決まるため、接着剤の形状として、インクの色材が接着部の下部のインク受容層に回り込めるような形状を選べばよい。インク吸収性を良好とするためには、空隙吸収型のインク受容層の表層と接する部分の面積を最小し、転写材を記録面側から見たときの接着剤の面積を最大とすることが好ましい。そのためには、粒子形状を主体とする接着剤、あるいは多面体形状を主体とする接着剤等を用いることができる。このような接着剤を用いることにより、空隙吸収型のインク受容層の露出部の面積を最大にしつつ、インク吸収性を可能な限り良好とし、さら接着性を担保することができる。接着剤としては、特別な配向処理などを必要とせずに、生産性を向上させることができる粒子形状のものが好ましい。
【００３５】
［１−４］接着層の面積比率
インクの吸収性を良好とするためには、想定されるインク滴の直径の変化範囲を考慮し、インクが必ず接着層から十分にはみ出てインク受容層の露出部に垂れ込むように、接着層を形成する島状の接着部の水平方向の大きさを制御すればよい。着弾したインクを必ず接着部からはみ出させるためには、インク滴が着弾したときのインクの径（着弾径）よりも、接着剤および接着部の水平方向の径が小さくなるように制御することが重要である。想定されるインクの着弾径よりも接着部の大きさを小さくし、かつ、その接着部を十分に離散的に島状に配置して、インク受容層の全表面積に対して、記録面側から直接臨める接着層の面積の比率（面積比率）を５０％以下にすればよい。
【００３６】
粒子状の接着剤を円柱状に複数集約させて接着部が形成されることを想定すれば、接着部の面積比率を５０％以下とすることにより、その接着部の大きさは、インクが着弾したときの着弾径よりも小さくなる。インクの粘度および表面張力の影響もあるものの、着弾したインクの一部を必ず接着部からはみ出させて、インク受容層の露出部に垂れ込むませることができる。インク受容層の露出部にインクの一部が接すれば、インクの吸収速度の速い空隙吸収型のインク受容層の露出部に対して、インクが引き込まれるように主体的に吸収される。したがって、インク吸収性を良好とし、かつ接着剤の表面および接着剤の内部にインクを残留しにくくすることができ、接着性が向上するため好ましい。
【００３７】
［１−５］接着層の厚み
着弾したインクを引き込むようにインク受容層の露出部に吸収させる上においては、着弾したインクの一部が接着部からはみ出してインク受容層の露出部に垂れ込むときに、そのインクが千切れないように、接着層の厚みを制御することが好ましい。すなわち、インクの粘度および表面張力を考慮して、接着層上のインクと、インク受容層の露出部に接したインクと、が千切れないように接着層の厚みを制御することが好ましい。
また、下記の条件において単色画像を記録（単色記録）する場合を想定する。その条件として、安定的に吐出可能な水系のインク滴が着弾して円柱状に広がるとし、面積比率が５０％以下になるように接着剤を十分に離散的に配置したとした。さらに、その条件として、インク受容層の空隙によるインクの吸収だけを考慮して、空隙吸収型のインク受容層の吸収率を８０％、インク滴の体積を２ｐｌあるいは４ｐｌとした。このような条件において、単色画像を記録（単色記録）した場合、接着部の厚みはインク受容層の厚みよりも小さくすればよい。
【００３８】
単色記録の場合には、想定されるインク滴の大きさに応じて、接着部の厚みをインク受容層の厚みよりも小さく設定することにより、接着部の厚みを、着弾したインク滴の厚みよりも小さくすることができる。これにより、接着部上のインクと、インク受容層の露出部に接したインクと、が千切れないようにして、インク吸収性を良好にすることができる。さらに、接着部の表面および内部にインクが残留しにくくなるため、接着性を向上させることもできる。また、多色画像の記録（カラー記録）の場合には、空隙吸収型のインク受容層のインク吸収率を８０％とし、２色あるいは３色相当のインクの受容を想定した場合、接着剤の厚みは、インク受容層の厚みの約２分の１もしくは約３分の１程度よりも小さくすればよい。
【００３９】
また、インクの色材が顔料の場合には、接着部の高さをインク受容層の厚みの１００分の６よりもやや高くすることにより、単色の色材の全てをインク受容層の露出部にて受容することができる。この結果、接着部の高さよりも色材が高く突き出ることがなく、インク受容層の表層に残留する色材が接着性の阻害要因とはならずに、良好な接着性を実現することができる。好ましくは、インク受容層の厚みの１００分の７よりも接着部の高さを高くしておけば良い。カラー記録において、２色あるいは３色分相当のインクを想定した場合には、インク受容層の厚みをより厚くする必要があると共に、インク受容層の表面に残留する固形分も増えるため、それとほぼ同じ割合で接着剤の厚みもより厚くする必要がある。
【００４０】
また、加熱転写時に溶融した十分な量の接着剤によって、インク受容層の表層に残留した色材を覆い、色材と画像支持体との間に、溶融した接着剤による接着膜を形成することにより、より高い接着性を得ることができる。例えば、顔料濃度が１０％の顔料インクを用いる場合に、接着部の厚みをインク受容層の厚みの１０分の１よりもさらに大きくすることにより、高い接着性を実現することができる。顔料インクなどのように、インク中の色材などの固形分がインク受容層の表層に残留しやすいインクを用いた場合には、接着部の厚みをインク受容層の厚みの１００分の７から２分の１程度の範囲に設定すればよい。
【００４１】
より好ましくは、接着層の高さは、インク受容層の厚みの１０分の１から３分の１の範囲に設定することにより、十分な接着性が得られる。すなわち、インク滴の体積が２〜４ｐｌ、空隙吸収型のインク受容層の空隙率が８０％、カラー画像の記録を考慮した場合、インク受容層の厚みは８〜１６μｍ程度、接着部の厚みは０．５μｍから８μｍ程度が好ましい。さらに、インク滴の体積の環境によるばらつき、およびインク受容層の空隙率の製造上のばらつきなどを考慮すると、接着部の厚みは、より好ましくは１μｍから５μｍにすればよい。インクの顔料濃度が５％程度の場合、接着層の厚みは、インク受容層の厚みＩの１００分の３から２分の１程度の範囲が好ましい。すなわち、インク滴の体積が２〜４ｐｌ、空隙吸収型のインク受容層の空隙率が８０％、およびカラー記録を考慮した場合、インク受容層の厚みは８〜１６μｍ程度、接着部の厚みは０．３μｍから８μｍ程度が好ましい。インク滴の体積の環境によるばらつき、およびインク受容層の空隙率の製造上のばらつきなどを考慮すると、接着部の厚みは、より好ましくは０．５μｍから５μｍにすればよい。
【００４２】
［１−６］接着剤の粒子径
接着剤の平均粒子径は特に限定されないが、下記２つの条件を満たすように設定することが好ましい。
【００４３】
第１の条件は、前述したように、接着層の上に着弾したインクを千切ることなく、インク受容層の露出部に引き込んで吸収させるという条件であり、このような条件を満たすように接着剤の平均粒子径を設定する。具体的には、接着層の厚みは接着剤の平均粒子径と量によって決まるため、接着部の厚みがインク受容層の厚みよりも小さくなるように、接着剤の平均粒子径を設定することが好ましい。さらに、カラー記録の場合には、接着部の厚みがインク受容層の３分の１よりも薄くなるように、接着剤の平均粒子径を設定すればよい。接着剤が複数層の接着部を構成する場合には、さらに接着剤の平均粒子径を小さくすればよい。第２の条件は、接着剤がインク受容層の空隙に入り込まずに、接着剤が空隙を埋めてしまうことによるインク吸収性の低下を生じさせないという条件であり、このような条件を満たすように接着剤の平均粒子径を設定する。すなわち、インク受容層の空隙径よりも小さくならないように、接着剤の平均粒子径を設定することが好ましい。これら２つの条件を満たすように、接着剤の平均粒子径は、インク受容層の空隙径よりも大きく、かつインク受容層の厚みの半分以下として、画像の記録性と接着性を両立させることが好ましい。
【００４４】
インクの色材が顔料の場合には、固液分離してインク受容層の残った色材を、接着時に接着剤によって覆うことができるように、接着剤の平均粒子径と量を調整すればよい。例えば、インクジェット記録において安定して吐出可能な水系インクの顔料濃度が１０％以内の程度であること、および多少の顔料がインク受容層に浸透することを考慮して、接着剤の平均粒子径をインク受容層の厚みの１０分の１程度よりも大きくすればよい。顔料濃度が１０％より大きい場合には、接着剤の平均粒子径をインク受容層の厚みの１０分の１よりもさらに大きくしてもよく、使用するインクの顔料濃度に応じて、適宜、接着剤の平均粒子径と量を調整すればよい。
【００４５】
すなわち、単色の顔料インクを想定した場合、接着剤の平均粒子径は、インク受容層の空隙径よりも大きく、また、インク受容層の厚みの１０分の１よりも大きくして、インク受容層の厚み以下とすることが好ましい。これにより、画像記録性と接着性とを両立させることができる。また、カラー記録の場合、接着剤の平均粒子径は、インク受容層の空隙径よりも大きく、また、インク受容層の厚みの１０分の１よりも大きくして、インク受容層の厚みの３分の１よりも小さくすればよい。顔料が樹脂分散顔料であって、分散樹脂の溶融温度が接着温度より低い場合には、分散樹脂が接着に寄与するため、接着剤によって顔料を完全に覆わなくても良好に接着することが可能であり、接着剤の厚みは上記の厚みよりも薄くしてもよい。要は、色材によって接着が阻害されることなく、転写材と画像支持体とを良好に接着させることができればよい。そのために、インク受容層の空隙率、使用するインクの色材の種類、色材の濃度、および記録画像（単色画像または多色画像）などの要因に応じて、適宜、接着層の厚みとインク受容層の厚みを調整すればよい。
【００４６】
具体的に、接着剤の平均粒子径としては、１０ｎｍよりも大きく、５μｍよりも小さいことが好ましい。接着剤の平均粒子径を１０ｎｍよりも大きくすることにより、接着剤の粒子径がインク受容層の空隙径より十分大きくなるため、接着剤がインク受容層の空隙の中に入り込みにくくなる。これにより、インク吸収性の低下を防止して、インク吸収性を良好とすることができる。また、接着剤の平均粒子径を５μｍよりも小さくすることにより、接着部の厚みをインク受容層の厚みよりも小さくして、接着層の上に着弾したインクを千切ることなくインク受容層の露出部に引き込んで吸収させることができる。この結果、接着層の表面および内部にインクを残りにくくして、接着性を向上させることができる。
【００４７】
一方、接着剤の平均粒子径が１０ｎｍ以下であると、その平均粒子径がインク受容層の空隙径よりも小さくなる場合がある。この場合には、接着剤がインク受容層の空隙の中に入り込み、空隙を埋めてインク吸収性を低下させるおそれがある。ただし、接着剤の粒子が凝集しやすい粒子であった場合には、平均粒子径が１０ｎｍ以下でも、粒子が凝集して大きな２次粒子を形成するため、インク受容層の空隙を埋めることはない。したがって、このような場合には平均粒子径が１０ｎｍよりも小さくてもよい。要は、接着剤の性質に応じて、インク受容層の空隙を埋めないように、適宜、接着剤の平均粒子径を調整すればよい。
【００４８】
［１−７］接着剤の量（体積）
接着剤の量は用途に応じて調整すればよい。例えば、強い接着力を必要とする場合、接着剤の量は、画像支持体とインク受容層の接着面の凹凸を吸収するできる量であることが好ましい。さらに好ましくは、接着時に接着剤が溶融してほぼインク受容層の全面を覆って、その全面を画像支持体に接着できるように、接着剤の量および溶融後の接着面積を調整する。一方、弱い接着力でよい場合には、インク受容層の露出部の面積を大きくして、インクによる画像の記録特性を向上させることができる。
【００４９】
［１−８］インク受容層の露出部の密度
インク受容層の露出部の間隔は、エリアファクターがほぼ１００％となるように調整すればよい。画像の形成に必要なエリアファクターを維持するためには、インク受容層の露出部の密度は、インク滴の直径の２乗の２倍の面積に、１つ以上の海部が存在する密度であればよい。つまり、想定されるインクジェット記録の１画素に、インク吸収速度の速いインク受容層の露出部が１つ以上存在すればよい。これにより、インクは島状の接着部の上に残らず、インク受容層に速やかに吸収されて接着不良を引き起こさない。また、１画素に１つ以上の海部が存在することにより、着弾したインクは、所定の画素から大きく外れずにインク受容層に吸収されるため、画像の記録特性も良好となる。
【００５０】
インク受容層は、エリアファクター１００％を満足させるインクの全てを吸収できるように構成される。例えば、前述したように、使用が想定されるインクとインク受容層において、インク受容層の吸収率を８０％とし、単色記録時に、２ｐｌあるいは４ｐｌのインク滴を１滴着弾させた場合を想定する。単色記録を想定して、エリアファクター１００％を実現するインクを受容できるインク受容層の厚みの√２分の１の６倍を一辺とする正方形の中に、少なくとも１つの海部が存在すればよい。カラー記録を想定した場合、エリアファクター１００％以上を実現するためには、インク受容層の厚みの√２分の１の２倍を一辺とする正方形の中に、少なくとも１つの海部があればよい。このことは、単色記録およびカラー記録において、１画素を複数のインク滴によって記録する場合にもほぼ同様である。
【００５１】
［１−９］その他の構成
接着剤は一種でも複数種使用してもよいが、少なくともインク受容層と接する接着剤は、粒子形状をほぼ保持していることが重要である。インク受容層と接する接着剤が粒子形状をほぼ保持していることにより、インクの色材が接着剤の下部に回り込みやすくなり、インクジェット方式などによる画像の記録特性が向上する。
【００５２】
例えば、粒径の異なる接着剤を複数使用してもよい。接着性を良好にするために、接着剤を複数の熱可塑性樹脂粒子で構成することもできる。複数の材質の接着剤を用いることができる。
【００５３】
また、接着層は単層でも複層でもよい。例えば、接着層において、インク受容層側の層はインク受容層に接着しやすい構成とし、一方、画像支持体側の層は画像支持体に接着しやすい構成として、それぞれの層に機能を分離してもよい。接着層が複数層の場合、最表層の接着剤は、粒子状でなくて、完全に膜化して平滑化されていてもよい。しかし、インク受容層に接する接着層の接着剤は、粒子形状を保持していることが重要である。少なくともインク受容層と接する接着剤の粒子形状を保持することにより、画像の記録時に、接着剤の下部のインク受容層に対してもインクが回り込みやすくなり、画像の記録特性が向上する。
【００５４】
［２］３次元画像（３次元微細構造による画像）
本実施形態の転写材は、図１のように、基材５０と接するインク受容層５３の面に、凹凸状の３次元画像（３次元微細構造による画像）１３００を有する。
【００５５】
３次元画像は、インク受容層に、凹凸によって表現される画像の全てを含む。例えば、３次元画像１３００としては、図１０（ａ）のように、凹凸部１３０６と平坦部１３０７とによって表現される画像も含まれ、また図１０（ｂ）のように、図１０（ａ）中の凹凸部１３０６と平坦部１３０７とが入れ替わっている画像も含まれる。このように、３次元画像には、凹凸部１３０６の他に、平坦部１３０７も含まれる場合がある。図１０（ａ）の上側部分は、３次元画像１３００の平面図であり、その下側部分は、上側部分のａ−ａ線に沿う転写材の断面図である。同様に、図１０（ｂ）の上側部分は、３次元画像１３００の平面図であり、その下側部分は、上側部分のｂ−ｂ線に沿う転写材の断面図である。
【００５６】
３次元画像は、異なる複数の凹凸部によって形成することも可能である。例えば、図１１（ａ）のように断面形状が部分的に異なる凹凸部、図１１（ｂ）および図１２（ａ）のように同図中左右方向の幅が異なる凹凸部、および図１２（ｂ）のように同図中上下方向の高さが異なる凹凸部などによっても３次元画像を形成することができる。
【００５７】
このような３次元画像は、基材とインク受容層との光学的屈折率によって視認され、転写材および記録物の偽造防止が可能となる。さらに、本実施形態の転写材は、基材と反対側のインク受容層の表面に、画像（第１の画像）をインクジェット方式などによって記録することができ、また画像支持体に対して接着可能である。したがって、このような転写材が転写された記録物においては、インク受容層が第１の画像の保護層として機能し、その第１の画像の耐候性を向上させることができる。また、このような記録物の表面に３次元画像の凹凸部を位置させて、その記録物の表面に他の画像（第２の画像）を顔料インクを用いて記録することにより、３次元画像の凹凸が顔料粒子を保護して耐擦過性を向上させることができる。
【００５８】
３次元画像は、例えば、インク受容層の表面に切削等によって直接設け、その後、記録材の搬送性を確保するために、表面が平坦な基材を貼り付けてもよい。このような場合には、インク受容層に、その厚みに応じた高さの３次元画像を形成することができる。凹凸の程度を大きくするように３次元画像の高さを大きくすることにより、３次元画像の視認性をより向上させることができる。
【００５９】
また、基材に凸凹状の３次元画像を形成し、その上にインク受容層を塗布積層することにより、基材上の３次元画像をインク受容層の表面に転写して、基材とインク受容層との境界面に凹凸状の３次元画像を設けてもよい。基材の表面に形成される３次元画像は、インク受容層の表面に反転して転写される。そのため、インク受容層側の３次元画像を基準とした場合、基材側の３次元画像は、インク受容層側の３次元画像を反転させた３次元画像（反転の３次元微細構造による画像）となる。このように、３次元画像をインク受容層に転写する場合は、インク受容層に３次元画像を直接形成する場合に比して、切削によるゴミ等の不純物を巻き込むことなく、インク受容層の塗工液の塗布のみによって容易に３次元画像を形成することができる。この結果、転写材の生産性および性能の安定性が向上する。要は、基材と接するインク受容層の面に３次元画像が形成できればよい。図４の例においては、基材５０の表面に、形成装置１３０８を用いて３次元画像１３００を設けた後、ダイコーター６５５Ａを用いてインク受容層５３を塗工してから、ダイコーター６５５Ｂを用いて接着層１０１２を塗工する。
【００６０】
３次元画像は、その表面と、それに接する対向面と、の境界を形成する２つの層の光学的屈折率の差によって、視認される。したがって、３次元画像を視認可能とするためには、境界を形成する２つの層を、光学的屈折率が異なる部材によって構成する必要がある。
例えば、図１のように、基材５０に設けられた凸凹状の３次元画像１３００を空隙吸収型のインク受容層５３によって覆った場合には、基材５０とインク受容層５３とが３次元画像の境界を形成する２層となる。これらの基材とインク受容層との光学的屈折率の差によって、３次元画像が視認可能となる。本発明の転写材は、画像支持体に転写する前の状態、および画像支持体に転写した後の状態のいずれにおいても、３次元画像の視認可能である。そのため、インクジェット方式などによって画像を記録する前に、３次元画像を視認することにより、用途に応じた適切な転写材を判別して、不適切な転写材の誤使用を回避することができる。
【００６１】
３次元画像の視認性を向上させるために、３次元画像の境界を形成する２つの層の屈折率は十分に異なることが好ましい。基材が剥離されない転写材、または基材の一部が剥離される転写材においては、インク受容層と基材との光学的屈折率は十分に異なることが好ましい。また、基材が剥離される転写材においては、３次元画像の境界を形成する２層がインク受容層と空気層となるため、インク受容層と空気の光学的屈折率は十分に異なるこ
とが好ましい。
【００６２】
より具体的に、人が肉眼によって３次元画像を視認する場合、３次元画像の境界を形成するインク受容層と他の層との光学的屈折率の差は、好ましくは０．１以上、より好ましくは０．１５以上である。インク受容層の光学的屈折率は、このような条件を満たすように制御することができる。このような範囲に屈折率の差を設定することにより、基材を剥離した場合、および基材を剥離しない場合のいずれにおいても、３次元画像の視認性が向上する。光学的屈折率の差が０．１より小さい場合には、３次元画像が肉眼では極めて視認しにくくなる。好ましい屈折率の差の範囲は、画像の視認方法等に応じて適宜選択すればよい。
【００６３】
本実施形態の転写材に画像（第１の画像）を記録した後、その転写材を画像支持体に転写してから、基材を剥離することにより、または基材の少なくとも一部を剥離することにより、記録物を得ることができる。凹凸状の３次元画像は、インク受容層に直接設けてもよく、基材上に設けた凹凸状の３次元画像をインク受容層に転写してもよい。基材が剥離される転写材を用いた場合には、基材上の凸凹状の３次元画像が反転してインク受容層に転写されて、インク受容層が凹凸状の３次元画像を有する記録物となる。すなわち、基材の３次元画像の凸部は、記録物のインク受容層の３次元画像の凹部となり、基材の３次元画像の凹部は、記録物のインク受容層の３次元画像の凸部となる。記録物のインク受容層に転写された凹凸状の３次元画像は、空気とインク受容層との光学的屈折率の差によって、視認可能となる。基材とインク受容層の材質にもよるものの、基材側の３次元画像は、その凸凹形状および寸法が維持されるようにインク受容層側に転写される。
【００６４】
このような記録物において、凹凸状の３次元画像を有するインク受容層の表面には、さらにインクジェット方式などにより、画像（第２の画像）を追記することができる。その場合、インク受容層の３次元画像は、第２の画像の耐擦過性を向上させることになる。一般に、顔料インクは固液分離しやすく、インク受容層の表面に顔料粒子が残り易いため、顔料インクによる記録画像の耐擦過性は低い。一方、３次元画像を有するインク受容層上に、顔料インクによって第２の画像を追記した場合には、顔料粒子が３次元画像の凹部内に収納されて、擦過時に凸部によって保護される。そのため、擦過物が顔料粒子に接触しにくく、第２の画像の耐擦過性を向上させることができる。したがって、第２の画像を記録する顔料インクとして、色材自体の耐候性の高い顔料インクを好適に用いることができる。
【００６５】
第２の画像の耐擦過性を向上させるためには、インク受容層の３次元画像における凹部の体積を、第２の画像を記録するインクの色材の体積以上とすることが重要である。このように３次元画像における凹部の体積を設定することにより、その凹部内に、顔料インクの顔料の大部分が収納されて、耐擦過性が向上する。仮に、３次元画像における凹部の体積がインクの色材の体積よりも小さい場合には、顔料インクの顔料が３次元画像における凸部からはみ出して、耐擦過性が低下するおそれがある。インク受容層の３次元画像における凹部の体積は、基材の３次元画像における凸部の体積に等しい。したがって、インクの打ち込み量および色材量に応じて、基材の３次元画像の凸部の体積を調整することにより、記録物の耐擦過性を向上させることができる。
【００６６】
また、このような記録物において、３次元画像を有するインク受容層の表面に対しては、熱転写等の接触記録法によって画像（第２の画像）を高精度に記録（追記）することが難しい。例えば、熱転写法によって追記しようとした場合には、インク受容層の凹凸部によって記録ヘッドがインク受容層の全面に接触できず、画像を正確に記録することが難しい。そのため、３次元画像を有するインク受容層の表面に対しては、インクジェット方式のような非接触方式以外の方法によって、画像を追記することは困難である。つまり、本発明の転写材は、第２の画像を追記する場合の記録方式を制限することになる。この結果、３次元画像を有するインク受容層に第２の画像が記録された記録物に関しては、その偽造および複製が困難となり、記録物のセキュリティー性を高度なレベルにまで向上させる
ができる。
【００６７】
また、このような記録物において、インク受容層が３次元画像を有することにより、インク受容層の表面のべた付を防止することができる。また、３次元画像によって、基材の質感をインク受容層に転写させることも可能である。例えば、紙目状および木目状などの像を３次元画像として基材に形成し、この基材を覆うインク受容層に３次元画像を転写することにより、インク受容層の表面に紙目調および木目調の質感を与えることができる。基材の表面そのものをインク受容層の表面に転写させることにより、基材の質感をインク受容層に表現することもできる。
【００６８】
さらに、所望の質感を持つ部材を記録物の表面に型押しすることにより、その部材の質感を記録物の表面に転写させることも可能である。例えば、加熱した型を記録物のインク受容層に直接押し付けて、その型の質感をインク受容層に与えることができる。また、基材に、インク受容層と接する層であって、紫外線あるいは熱等によって硬化する樹脂から成る保護層と、転写材の搬送性を良好とするための搬送層と、を設け、搬送層を剥離した後に、所望の質感を持つ部材を保護層の表面に型押ししてもよい。
【００６９】
３次元画像は、種々の基材に対して形成可能である。基材は、剥離されないものあってもよく、剥離可能なものであってもよい。また、基材は一部が剥離可能なものであってもよく、あるいは、搬送層と、搬送以外の機能を持つ機能層と、を積層した多層構造であってもよい。記録物における３次元画像を保護するために、機能層を保護層としてもよい。また、３次元画像の意匠性および視認性をさらに向上させるために、光透過性が調整された金属薄膜などからなる半光透過性／半光反射性の光透過調整層と、接着性を高めるためのアンカー層と、を含む複数の層を機能層としてもよい。その他、公知の基材の中から目的に応じたものを選択して、３次元画像を形成することができる。
【００７０】
凹凸状の３次元画像は、様々な機能を発現させるために、基材とインク受容層との境界面に設けられる。すなわち、転写後に基材が剥離される転写材、基材が剥離されない転写材、基材の一部が剥離される転写材のいずれの場合にも、少なくとも、インク受容層と接する基材の表面に凹凸状の３次元画像が設けられる。例えば、基材が剥離されない転写材、基材が剥離される転写材の場合は、図１のように、３次元画像１３００は、インク受容層５３と接する基材５０の表面に設ければよい。また、図９（ａ），（ｂ）のように、基材５０の搬送層１３０９の両面にヒートシール層１２００が設けられ、かつ搬送層１３０９が剥離されない転写材１の場合、３次元画像１３００は、インク受容層５３と接するヒートシール層１２００の表面に設ければよい。また、図８（ａ），（ｂ）のように、基材５０が搬送層１３０９と保護層（機能層）５２から成り、かつ搬送層１３０９のみが剥離される転写材１の場合、３次元画像１３００は、インク受容層５３と接する保護層５２の表面に設ければよい。また、基材が搬送層、光透過調整層、およびアンカー層から成り、搬送層のみが剥離される転写材の場合、３次元画像は、インク受容層と接する保護層の表面に設ければよい。要は、基材上にインク受容層を積層したときに、そのインク受容層上に３次元画像の凹凸部が形成されるように、基材に３次元画像を設ければよい。
【００７１】
［２−１］３次元画像の凹凸形状
３次元画像の凹凸形状は、用途に応じて選択すればよい。例えば、図１３および図１４のように、インク受容層５３の３次元画像１３００は、その凸部が三角錐、四角錐、円錐、円柱、立方体など多面体形状および半球状であってもよい。また、その凹部が三角錐、四角錐、円錐、円柱、立方体など多面体形状および半球状であってもよい。３次元画像は、このような凹凸部が１種類含むものであってもよく、それらを複数種組み合わせたものであってもよい。
【００７２】
顔料インクによって、３次元画像を有するインク受容層に画像を記録した場合、その画像の耐擦過性を向上させるために、３次元画像の凹部は、顔料の全てを収容できる大きさとすることが好ましい。また、その凹部に顔料粒子を収納しやすくするために、３次元画像の凸部が傾斜を持つことが好ましい。このように、インクの吸収速度の速いインク受容層の３次元画像の凸部に傾斜を持たせることにより、その凸部に付与されたインクを凹部に素早く流れ込ませて、その凹部にインクの大部分を収納することができる。この結果、図１５のように、３次元画像１３００の凹凸部に位置するインク１００８の顔料粒子１３１０は、外部の擦過物１３０５と接触しにくくなり、画像の耐擦過性が向上する。また、このようにある程度の傾斜を有する凹凸部により、インク受容層５３のべた付きを抑えることもできる。一方、図１６のように、３次元画像１３００の凸部が傾斜を持たず、その上面が平面であった場合には、その凸部の上面に顔料粒子１３１０が残りやすくなり、耐擦過性が低下するおそれがある。インク受容層の材料および擦過の条件によっては、擦過によってインク受容層自体が削られやすい場合がある。このような場合には、インク受容層の強度および擦過の条件などを考慮して、３次元画像の凹凸部の形状を設定すればよく、例えば、その凸部に傾斜を持たせた形状、もしくは、その凸部の上面を平面とする形状を選択することができる。
【００７３】
［２−２］３次元画像の凸部の幅
ここでは、３次元画像の凸部の幅は、図１のように、基材５０側の３次元画像における凸部（基材側の凸部）１３１２の一方の基点から他方の基点までの長さ（幅）１３０１（１）である。この凸部１３１２は、図１３および図１４のように、インク受容層５３側の３次元画像における凹部（インク受容層側の凹部）の幅に対応する。このような凸部の幅は特に限定されず、３次元画像によって表現される画像に応じて選択すればよく、その画像が視認しやすくなるように設定する。例えば、肉眼によって視認可能な凸部の幅はおよそ１０μｍ程度であるため、その幅を１０μｍ以上とすることにより、３次元画像の視認性を向上させることができる。
【００７４】
さらに、顔料インクによって記録した画像の耐擦過性を向上させるためには、画像を形成する顔料粒子に対して、外部の擦過物が触れにくくなるように、３次元画像の凹凸の幅を設定することが好ましい。すなわち、インク受容層側の凹部内に顔料粒子が入り込むことができるように、基材側の凸部の幅は、顔料粒子の平均粒子径よりも大きくすることが好ましい。インクジェット記録方式において吐出可能な顔料インクの平均粒子径は１００ｎｍ程度以上であるため、凸部の幅を５００ｎｍ以上とすることにより、インク受容層側の凹部内に顔料粒子を収納して、耐擦過性を向上させることができる。より好ましくは、凸部の幅を１０μｍ以上とすることにより、インク受容層側の凹部内に顔料粒子を十分に収納して、耐擦過性をより向上させることができる。
【００７５】
凸部の幅が５００ｎｍよりも小さい場合には、顔料粒子がインク受容層側の凹部内に入り込みにくくなり、インク受容層の表面に顔料粒子が残って、耐擦過性が低下するおそれがある。一方、凸部の幅が大き過ぎる場合には、顔料粒子がインク受容層側の凹部内において保護されたとしても、その凹部内に擦過物が入り込んで顔料粒子と接触し、その顔料粒子が削り取られやすくなる。したがって、顔料インクによる記録画像の耐擦過性を向上させるためには、図１５のように、擦過物１３０５が顔料粒子と接触しにくくなるように、凸部の幅を設定することが必要となる。
【００７６】
本発明者らの検討の結果、一般的なプラスチックなどの材料によって形成されていて、比較的硬くて変形しにくい平坦な擦過物を想定した場合、凸部の幅は１００μｍ以下が好ましい。また、指など比較的柔軟な表面の擦過物を想定した場合、その擦過物の表面が変形して凹部内に進入しやすくなるため、凸部の幅は５０μｍ以下が好ましい。
【００７７】
このように、基材側の凸部の幅は、好ましくは５００ｎｍ以上１００μｍ以下、より好ましくは１０μｍ以上５０μｍ以下とすることにより、顔料インクによる記録画像の耐擦過性を向上させることができる。また、凸部の幅を１０μｍ以上とすることにより、３次元画像の視認性を向上させることができる。好ましい凸部の幅は、３次元画像の視認方法、色材の種類、顔料粒子の平均粒子径や粘度、擦過物の材質、形状、表面粗さおよび柔軟性などによって異なるため、それらを考慮して、適宜設定すればよい。凸部の幅は、顕微鏡を用いて確認することができる。
【００７８】
［２−３］３次元画像の凹部の幅
ここで、基材側の３次元画像の凹部の幅は、図１のように、凹部１３１３の一方の基点から他方の基点までの長さ（幅）１３０１（２）である。この凹部１３１３は、図１３および図１４のように、インク受容層５３側の３次元画像における凸部の幅に対応する。このような凹部の幅は特に限定されず、３次元画像によって表現される画像に応じて選択すればよく、その画像が視認しやすくなるように設定する。凹部の幅は、好ましくは５００ｎｍ以上１００μｍ以下である。
例えば、肉眼によって視認可能な凹部の幅はおよそ１０μｍ程度であるため、さらに好ましくは、その幅を１０μｍ以上５０μｍ以下とすることにより、３次元画像の視認性を向上させることができる。
【００７９】
このような基材側の凹部の幅は、インク受容層側の凸部が擦過時に破壊されないように設定することが好ましい。基材が剥離される転写材を用いた場合には、基材上の凹凸状の３次元画像が反転してインク受容層に転写されるため、転写材における基材側の凹部は、インク受容層側の凸部となる。基材側の凹部の幅が小さい場合には、インク受容層側の凸部の幅が小さくなり、その凸部の強度が低下する。そのため、インク受容層の表面に記録された画像の擦過時に、その凸部が折れて顔料粒子を保護することができなくなり、耐擦過性が低下するおそれがある。インク受容層側の凸部の幅が大き過ぎると、その凸部上に顔料粒子が残りやすくなって、耐擦過性が低下するおそれがある。また、インク受容層側の凹部の幅は、その内部に顔料粒子が入りやすい大きさに設定することが好ましい。
【００８０】
また、インク受容層側の凹部の幅は、例えば、インクジェット記録方式において想定される記録画素の一辺の長さよりも小さくする。これにより、着弾したインクの少なくとも一部は、必ずインク受容層側の凹部内に収納されて、耐擦過性が向上する。要は、基材側の凹部の幅は、記録物の用途および要求される耐擦過性に応じて設定すればよい。インク受容層側の凸部の強度を高めるためには、その凸部を山状に傾斜させるように、基材側の凹部に谷状の傾斜を持たせることが好ましい。
【００８１】
［２−４］３次元画像の凹凸部の高さ
３次元画像の凹凸部の高さ（凹部の最深部から凸部の頂点までの高さ）は、図１のように、その凹部の最深部から凸部の頂点までの長さ１３０２である（図１３および図１４参照）。凹凸部の高さ１３０２は特に限定されず、３次元画像によって表現される画像に応じて選択すればよく、その画像が視認しやすくなるように設定する。
【００８２】
３次元画像の凹凸部の高さは、インク受容層側の凹部内に顔料インクが完全に納まるように、顔料インクの平均粒子径よりも大きくすることが好ましい。これにより、顔料インクが３次元画像の凹凸部からはみ出すことなく収納され、インク受容層側の凸部により顔料粒子を保護して、耐擦過性を向上させることができる。具体的には、インクジェット記録方式において吐出可能な顔料インクの平均粒径を１００ｎｍ程度と想定した場合、凹凸部の高さは、好ましくは５００ｎｍ以上、より好ましくは１μｍ以上である。３次元画像の凹凸部の高さが５００ｎｍより小さくて、顔料粒子の平均粒子径よりも小さい場合には、顔料粒子が凹凸部からはみ出して、擦過性が低下するおそれがある場合がある。
【００８３】
［２−５］インク受容層の厚みと、３次元画像の凹凸部の高さと、の関係
図１のように、インク受容層５３の厚み１３０３は、３次元画像１３００の凹凸部の高さ１３０２よりも大きくすることが好ましい。これにより、インク受容層５３の表面が平坦となり、接着層１０１２の接着剤１００２は、３次元画像１３００の凹凸部の影響を受けることなく、インク受容層５３の表面に離散的に設けることができる。したがって、そのインク受容層５３に画像（第１の画像）を記録する場合には、インク吸収速度の速いインク受容層の露出部の表面にインクが吸収されるため、画像の滲みなどが生じにくい。
【００８４】
仮に、図１７のように、３次元画像の凹凸部の高さ１３０２がインク受容層５３の厚さ１３０３よりも大きい場合には、インク受容層５３の表面に、３次元画像１３００の凹凸形状が現れる。このようなインク受容層５３の表面に、接着剤１００２を離散的に設けた場合には、３次元画像１３００の凹部に多くの接着剤１００２が分布することになる。そのため、接着層１０１２の厚さのバラツキが大きくなり、３次元画像１３００の凹部に対応する接着層１０１２の部分が厚くなる。接着剤はインクの吸収速度が遅いため、それが厚く存在する部分に着弾したインクは、インク受容層まで到達しにくくなる。したがって、３次元画像１３００の凸部と凹部に対応する部分において、インクの吸収性にムラが生じ、画像が滲みやすくなる等、記録特性の低下を招くおそれがある。
【００８５】
また、３次元画像の凹凸部の高さは、転写材の記録特性を向上させるように設定することが好ましい。３次元画像の高さが大き過ぎた場合、インク受容層に厚みが異なる部分が生じて、それらの部分の厚みの差が大きくなる。このようなインク受容層に画像を記録した場合に、インク受容層の厚みが厚い部分と薄い部分との間におけるインクの吸収容量に、大きな差が生じる。インク受容層の薄い部分ではインクの吸収容量が小さくなり、この薄い部分で吸収しきれなかったインクは、インク受容層の厚い部分に流れて吸収される。そのため、インク受容層の薄い部分で画像の滲みが生じ、またインク受容層の厚い部分と薄い部分との間において画像に濃度ムラが生じて、記録特性が低下するおそれがある。具体的に、インク受容層の厚さを１５μｍと想定した場合、３次元画像の凹凸部の高さは、好ましくは１０μｍ以下、より好ましくは５μｍ以下程度である。このような範囲に凹凸部の高さを設定することにより、インク受容層における吸収容量のバラつきを抑えて、記録特性を向上させることができる。要は、転写材の記録特性が維持できるように、インク受容層の厚み等に応じて、３次元画像の凹凸部の高さを制御すればよい。
【００８６】
また、３次元画像の凹凸部の高さは、転写材の搬送性、耐カール性能、および記録物のカール性能を損なわないように選択することが好ましい。一般的なＰＥＴフィルムの基材を想定した場合、凹凸部の高さは基材の厚みの約半分以下、より好ましくは、基材の厚みの３分の１以下である。具体的に、基材の厚さを１９μｍとした場合、凹凸部の高さは、好ましくは１０μｍ以下、より好ましくは５μｍ以下程度である。凹凸部の高さを基材の厚みの半分以下とすることにより、基材の強度を維持して、基材の本来の役割である搬送性および耐カール性を損なうことなく、基材に３次元画像を付与することができる。
【００８７】
３次元画像の凹凸部の高さが基材の厚みの半分より大きい場合には、その凹凸部によって、基材のコシおよび強度が低下して、転写材の搬送性および耐カール性などが損なわれるそれがある。また、３次元画像凹部が深過ぎる場合には、インク受容層の塗工時に欠陥が生じるおそれがある。ただし、凹凸部の高さが基材の半分以上であっても、基材の厚みを大きくすること、および、基材の材質を硬いものに変更することにより、搬送性を確保できる場合がある。要は、転写材の搬送性が維持できるように、凹凸部の高さを調整すればよい。
【００８８】
このように３次元画像の凹凸部の高さは、インク受容層の厚み以下が好ましく、基材の厚さを１９μｍと想定した場合、好ましくは５００ｎｍ以上１０μｍ以下、より好ましくは１μｍ以上５μｍ以下である。このように凹凸部の高さを設定することにより、画像の記録時に、インクの部分的なにじみによる画像乱れの発生を抑えて、転写材の搬送性を良好にし、かつ顔料インクによる記録画像の耐擦過性を向上させることができる。３次元画像の凹凸部の高さは、３次元画像の視認方法、色材の種類、インクの顔料粒子の平均粒子径や粘度、および擦過物の材質、形状、表面粗さや柔軟性などに応じて、適宜設定することができる。３次元画像の凹凸部の高さは、例えば、ＩＳＯ  ２５１７８に記載の方法により、凹凸部の算術平均高さＳａを測定することによって求めることができる。
【００８９】
［２−６］その他の構成
外部に露出する３次元画像を有するインク受容層と、それに接する空気層と、の光学的屈折率の差が、インク受容層と基材との光学的屈折率の差よりも大きい場合には、３次元画像の視認性がさらに向上する。また、３次元画像の意匠性および視認性のさらなる向上させるために、図１９のように、基材５０における凸凹状の３次元画像１３００上に、半光透過性および／または半光反射性の光透過調整層１３１５を設けてもよい。この場合には、搬送層１３０９を含む基材５０の光透過調整層１３１５上に、アンカー層１３１６を介して、インク受容層５３と接着層１０１２を設ければよい。ただし、このような転写材を画像支持体に転写した後に、基材５０の３次元画像１３００に対応するインク受容層５３の凹凸状の表面に画像を追記する場合には、インク受容層５３の表面の空隙が光透過調整層１３１５およびアンカー層１３１６などによって塞がれないようにする。そのため、各々の層の膜強度、膜厚、および接着強度をバランス良く調整するとともに、転写時における加熱加圧の条件を微細に調整する。
【００９０】
３次元画像には、セキュリティー性および意匠性の向上を目的として、公知の各種レンズ効果およびホログラム効果等を利用することができる。これらの効果を利用することのより、インク受容層をホログラム層とすることもできる。ホログラムとしては、例えば、平面型ホログラムまたは体積型ホログラムのいずれであってもよく、平面型ホログラムとしては、量産性およびコストの面からレリーフホログラムが好ましい。
【００９１】
ホログラムとしては、その他、フレネルホログラム、フラウンホーファーホログラム、レンズレスフーリエ変換ホログラム、イメージホログラム等のレーザー再生ホログラム、および、レインボーホログラム等の白色光再生ホログラムを用いることができる。さらに、それらの原理を利用したカラーホログラム、コンピュータホログラム、ホログラムディスプレイ、マルチプレックスホログラム、ホログラフィックステレオグラム、およびホログラフィック回折格子等を用いることができる。
【００９２】
［３］基材
［３−１］基材の機能
基材５０は、図１のように、インク受容層５３と接着層１０１２との支持体となるシート体である。この基材５０は、接着（転写）前の転写材１に対する画像の記録時、および転写材１と記録材１との接着時に、転写材１のカールを抑制して、転写材１の搬送性を良好にするための搬送層として機能する。インク受容層５３と接する基材５０の面に、凸凹状の３次元画像１３００を設けてもよい。その基材の３次元画像を空隙吸収型のインク受容層によって覆うことにより、３次元画像の視認性を向上させて、ホログラム層としての機能させることができる。その３次元画像の視認性をさらに向上させるために、ホログラム層に金属製の薄膜を形成してから、インク受容層を設けてもよい。また、転写材を画像支持体に接着（転写）した後に、基材を剥離する場合には、基材上の３次元画像が反転してインク受容層に転写されるため、基材は、インク受容層に対しての３次元画像の版盤として機能する。基材の剥離により露出されたインク受容層の３次元画像の表面に、さらに、インクジェット方式などにより画像（第２の画像）を追加（追記）することもできる。
【００９３】
基材は、他の機能も有していてもよい。例えば、転写材に画像を記録してから、その転写材を接着（転写）処理して記録物を製造した後、（１）基材の搬送層を剥離しないで記録物上に残すことにより、基材は、記録部における記録画像の保護層として機能する。また、転写材の接着処理後に、（２）搬送層を含む基材の全てを剥離することにより、基材は、セパレーターとして機能する。また、（３）基材が保護層あるいは予備記録層等の機能層を含む場合に、転写材の接着処理後に、搬送層のみを剥離する（基材の一部を剥離）することにより、基材は、搬送層（基材の一部）がセパレーターとして機能し、他の部分が記録画像の保護層あるいはセキュリティー層として機能する。このように、基材の搬送層は剥離してもよく、剥離しなくてもよく、転写材および記録物の用途に応じて、「基材の搬送層を剥離しない場合」と「基材の搬送層を剥離する場合」とを選択することができる。以下においては、「基材の搬送層を剥離する場合」を「基材の全てあるいは一部を剥離」と記述する場合がある。
【００９４】
基材の搬送層が剥離される場合、搬送層は、剥離機能を良好にするために離型層を含んでいてもよい。離型層は、離型剤を含有する組成物からなる層であり、搬送層に設けられる。離型層を備えることによって、搬送層を容易に剥離することができる。基板に離型層を設け、さらに基材を３次元画像の版番として機能させる場合には、離型層が凹凸状の３次元画像の凹部を埋めないように、離型層を薄く形成する。このように離型層の厚みを制御することにより、基材の３次元画像をインク受容層に転写させることができる。離型層が厚過ぎた場合には、基材の３次元画像が離型層によって埋められて平坦となり、その３次元画像が視認されづらくなると共に、３次元画像がインク受容層に転写されなくなるおそれがある。離型層の厚みは、基材の３次元画像がインク受容層に形成されるように、転写材の接着条件等を考慮して設定すればよい。
【００９５】
［３−２］基材の搬送層が剥離されない場合
基材の搬送層が剥離されない転写材を用いて製造される、記録物について説明する。以下の［３−２］から［３−３−５］における基材は、その面に凸凹状の３次元画像が設けられ、その３次元画像をインク受容層に転写させる３次元画像の版番として機能する。
【００９６】
［３−２−１］基材が剥離されない転写材を用いて製造される記録物
基材の搬送層が剥離されない転写材は、図４（ａ）のように、凸凹状の３次元画像が設けられた基材５０上に空隙吸収型のインク受容層５３を設け、そのインク受容層５３の表面に、接着層１０１２の接着剤１００２を離散的に設けることにより構成される。図１の転写材１と同様に、インク受容層５３の表面には、接着層１０１２の接着部１０００が位置する部分と、接着剤１００２のない露出部１００１と、が形成される。図４（ａ）の転写材１は、インク受容層５３と透明な基材５０との光学的屈折率の差によって、その間に位置する３次元画像が視認可能である。用途に応じた転写材を選定して使用できるように、転写材１に画像が記録される前に、３次元画像から転写材を判別することにより、ホログラム像の誤用などの不都合を回避することができる。
【００９７】
記録物を製造する際には、まず図４（ｂ）のように、記録ヘッド６００により転写材１の記録面にインクを付与して、第１の画像７２を記録する。このとき、前述したように、インクの一部が、接着部１０００の相互間の空間を通過してインク受容層５３の露出部１００１に接することにより、インクは、接着部１０００内を通ることなく、インク受容層５３に引き込まれるように吸収される。次に、図４（ｃ）のように、離散的に配された接着剤１００２によって、インク受容層５３を画像支持体５５に接着（転写）させることにより、図４（ｄ）のような記録物を得る。
【００９８】
この記録物は、画像支持体５５上に、接着層１０１２、インク受容層５３、および３次元画像が設けられた基材５０が順次積層された構造となる。基材上に設けた３次元画像の凸凹部は、光学的屈折率が異なるインク受容層によって覆われることにより、その視認性が向上する。基材とインク受容層が記録画像の保護層として機能し、これにより、記録画像の耐候性を向上させることができる。画像支持体に通気性がなく、インク受容層を覆っている基材の水分透過性が低い場合には、画像記録時のインクの残留水分、および記録物の保存時の吸湿により、記録画像の色材が再拡散して画像にじみを生じるおそれがある。そのため、特に、染料インクを用いて接着層側からインクジェット方式により画像を記録する場合には、インク受容層を覆う基材は、ある程度の水分透過性を有する材料によって構成することが好ましい。
【００９９】
基材５０または画像支持体５５の少なくとも一方が透明である場合、記録画像７２は、透明な基材５０側あるいは画像支持体５５側から視認可能である。基材の搬送層が剥離されない転写材は、建材および壁紙等に用いられる記録物を製造するために好ましく使用できる。また、透明な基材側から画像を視認する場合には、その画像として反転画像を記録し、一方、画像支持体側から画像を視認する場合には、その画像として正像画像を記録する。同様に、透明な基材側から３次元画像を視認する場合には、基材上に３次元画像の反転画像を形成し、一方、画像支持体側から３次元画像を視認する場合には、基材上に３次元画像の正像画像を形成する。３次元画像は、基材の表面の凹凸部と、基材とインク受容層との光学的屈折率の差と、によって視認される。したがって、転写後に基材が剥離されない場合、３次元画像の視認性を向上させるためには、基材の光学的屈折率とインク受容層の光学的屈折率との差を十分に大きくさせることが重要である。
【０１００】
［３−２−２］基材の搬送層が剥離されない自己溶融型の転写材を用いて製造される記録物
基材の搬送層が剥離されない自己溶融型の転写材は、図２（ａ）のように構成される。すなわち、凸凹状の３次元画像が設けられた基材５０上に空隙吸収型のインク受容層５３を設け、そのインク受容層５３の表面に、接着層１０１２の自己溶融型の接着剤１００２を離散的に設けることにより構成される。図１の転写材１と同様に、インク受容層５３の表面には、接着層１０１２の接着部１０００が位置する部分と、接着剤１００２のない露出部１００１と、が形成される。
【０１０１】
記録物を製造する際には、図２（ａ）のように、転写材１の記録面にインク１００３を付与して画像を記録した後、図２（ｂ）のように、離散的に配された接着剤１００２を自己溶融させて、隣接する接着剤１００２同士を接着させる。このように、画像記録後のインク受容層５３の表面に、接着剤１００２の皮膜を形成することにより、記録物が製造される。このような自己溶融型の転写材は、サインディスプレイ用プレート、およびポスターなどの用途の記録物の製造に、好ましく使用することができる。
【０１０２】
このように、インク受容層の表面に離散的に設けられた自己溶融型の接着剤は、画像の記録後に加熱処理されることにより自己溶融して、隣接する接着剤同士が接着する。これにより、インク受容層の表面が接着剤の皮膜によって被覆される。接着剤は、強固な皮膜を形成して、画像の保護膜として機能する。特に、インクが顔料インクの場合には、図２（ａ）のように色材の顔料がインク受容層の露出部の表面に残りやすく、それがインク受容層内に浸透しにくい場合がある。この場合、インク受容層と、その表面上の顔料インクと、の接着性が弱いため、顔料インクは、擦過等によりインク受容層の表面から剥がれ落ちやすい。しかし、図２（ｂ）のように、自己溶融型の接着剤を用いて熱処理することにより、溶融した接着剤は、インク受容層の露出部の表面に残留する顔料インクの色材を被覆して、顔料インクの保護膜として機能する。
【０１０３】
透明な基材側から画像を視認する場合には、その画像として反転画像を記録し、一方、画像支持体側から画像を視認する場合には、その画像として正像画像を記録する。同様に、透明な基材側から３次元画像を視認する場合には、基材上に３次元画像の反転画像を形成し、一方、画像支持体側から３次元画像を視認する場合には、基材上に３次元画像の正像画像を形成する。転写後に基材が剥離されない自己溶融型の転写材の場合、３次元画像の視認性を向上させるためには、基材の光学的屈折率とインク受容層の光学的屈折率との差を十分に大きくさせることが重要である。
【０１０４】
［３−２−３］基材の両面にヒートシール層を備えた転写材を用いて製造される記録物
図３（ａ）は、剥離されない基材５０の両面に、ヒートシール層１２００（１）、１２００（２）を備えた転写材の断面図である。不図示の凸凹状の３次元画像が設けられた基材５０には、インク受容層５３側の面とは反対側の面（図３（ａ）中の下面）に、接着性に優れたヒートシール層１２００（１）が備えられている。基材５０とインク受容層５３との間のヒートシール層１２００（２）は、必ずしも備える必要はない。このヒートシール層１２００（２）を設ける場合には、図９（ａ），（ｂ）のように、ヒートシール層１２００（２）上に３次元画像を設けることが好ましい。
【０１０５】
転写材は、このような３次元画像が設けられた基材５０上に空隙吸収型のインク受容層５３を設け、そのインク受容層５３の表面に、接着層１０１２の自己溶融型の接着剤１００２を離散的に設けることにより構成される。図１の転写材１と同様に、インク受容層５３の表面には、接着層１０１２の接着部１０００が位置する部分と、接着剤１００２のない露出部１００１と、が形成される。このような転写材の記録面にインクを付与して画像を記録することにより、記録物が製造される。
【０１０６】
このような記録物に対しては、例えば、転写材を折り返すことにより、インク受容層５３の表面に離散的に配された接着剤を介して、他の層、あるいは他の転写材および記録物などの部材を接着することができる。例えば、図３（ｂ）のように、インク受容層５３にヒートシール層１２００（１）が接着可能、あるいは図３（ｃ）にように、インク受容層５３に他のインク受容層５３が接着可能である。もしくは、図３（ｄ）のように、ヒートシール層１２００（１）に他のヒートシール層１２００（１）が接着可能である。
【０１０７】
このような転写材および記録物は、箱体などを包装する包装材などの用途において好ましく使用することができる。包装材として使用する場合、基材は、記録画像の保護層としての機能に加え、包装体によって包装される箱体の保護層としても機能する。基材５０とインク受容層５３との間に、ヒートシール層１２００（２）を備えてもよい。その場合には、図９（ａ）のように、基材５０の搬送層１３０９に厚く設けたヒートシール層１２００（２）の上に、凹凸状の３次元画像を設けることが好ましい。図９（ｂ）のように、搬送層１３０９の３次元画像の上に設けたヒートシール層１２００（２）によって、３次元画像の凹部が埋められた場合には、３次元画像の機能が損なわれるおそれがある。したがって、３次元画像の上にヒートシール層１２００（２）を設ける場合には、３次元画像の凹部を埋めないように、ヒートシール層１２００（２）を薄く形成すればよい。要は、基材の３次元画像の凹凸形状がインク受容層にも形成されるように、接着条件等を考慮して、ヒートシール層１２００（２）の厚さを設定すればよい。
【０１０８】
ヒートシール層１２００（２）側から画像を視認する場合には、基材上に３次元画像の反転画像を形成し、一方、インク受容層側から画像を視認する場合には、基材上に３次元画像の正転画像を形成する。基材の両面にヒートシール層を備えた転写材の場合は、基材の表面に設けられたヒートシール層とインク受容層との光学的屈折率の差によって、３次元画像が視認される。
【０１０９】
［３−３］基材の搬送層を剥離する場合
搬送層を含む基材の全てが剥離される転写材と、この転写材を用いて作成した記録物と、について説明する。
【０１１０】
［３−３−１］画像が記録されたインク受容層を画像支持体上に積層した記録物
搬送層を含む基材の全てが剥離される転写材は、図４（ａ）のように、凸凹状の３次元画像が設けられた基材５０上に空隙吸収型のインク受容層５３を設け、そのインク受容層５３の表面に、接着層１０１２の接着剤１００２を離散的に設けることにより構成される。インク受容層５３の表面には、接着層１０１２の接着部１０００が位置する部分と、接着剤のない露出部１００１と、が形成される。
【０１１１】
記録物を作成する際には、まず、図４（ｂ）のように、インクジェット記録ヘッド６００から吐出されるインクによって、転写材の記録面に反転画像７２を記録することができる。その際、インクの一部が、接着部１０００の相互間の空間を通過してインク受容層５３の露出部１００１に接することにより、インクは、インク受容層５３に引き込まれるように吸収される。次に、図４（ｃ）のように、離散的に配された接着剤１００２によって、転写材１を画像支持体５５に接着（転写）させる。その後、図４（ｅ）のように、搬送層（本例の場合は、基材５０の全部）を剥離することにより、図４（ｆ）のような記録物を得る。このとき、基材５０に設けられた３次元画像は、インク受容層５３に転写される。外部に露出する３次元画像を有するインク受容層と、それに接する空気層と、の光学的屈折率の差を、インク受容層と基材との光学的屈折率の差よりも大きくすることにより、３次元画像の視認性がさらに向上する。このように、搬送層を含む基材の全てが剥離される転写材は、ＩＤカード、社員証、マイナンバー、パスポート等の公的文書の通知等の記録物の用途において好ましく使用することができる。
【０１１２】
このようにして作製した記録物は、図４（ｆ）のように最表層がインク受容層５３となるため、この記録物の表面に画像（第２の画像）を記録（追記）することができる。前述したように、空隙吸収型のインク受容層は、転写後において空隙が維持されている。したがって、図４（ｂ）のように記録材に、セキュリティー性の高い文字情報等を含む反転画像（第１の画像）７２を記録して、図４（ｆ）のような記録物を作成した後、必要に応じて、その記録物の表面に正像画像（第２の画像）７２を追記することができる。第２の画像の追記は、図４（ｇ）のように記録ヘッド６００を用いたインクジェット記録、あるいは加筆や捺印等により行うことができる。
【０１１３】
基材の３次元画像が転写されたインク受容層の表面に、第２の画像を追記した場合、インク受容層の凹部内に位置するインクの色材は擦れ難くなり、第２の画像の耐擦過性が向上する。このように第２の画像の耐擦過性が向上するため、色材自体の耐候性が高い顔料インクを用いて、第２の画像を記録することが好ましい。前述したように、インク受容層に転写された３次元画像の意匠性および視認性のさらなる向上させるためには、図１９のように、基材５０の３次元画像１３００に、半光透過性および／または半光反射性の光透過調整層１３１５と、アンカー層１３１６と、を設けてもよい。
【０１１４】
［３−３−２］多層記録物（マルチレイヤー）
記録物として、画像支持体上にインク受容層を多層形成した多層記録物を作製することもできる。
【０１１５】
すなわち、図５（ａ）のように図１と同様の転写体を用意し、図５（ｂ）のように、この転写材に記録ヘッド６００から吐出されるインクによって反転画像７２を記録する。次に、このように反転画像７２が記録された転写材を、その転写材に離散的に配された接着剤１００２よって、前述した図４（ｈ）の記録物に接着（転写）させる（図５（ｂ），（ｃ））。その接着性を高めるためには、前者の転写材における接着層１００２の厚さは、後者の記録物におけるインク受容層の３次元画像の凹凸部を吸収できるように、その凹凸部の厚み以上とすることが好ましい。
【０１１６】
接着層１００２には接着剤が離散的に設けられているため、その接着剤が存在する接着部１０００においては、前者の転写材のインク受容層と、後者の記録物のインク受容層と、が接着剤を介して接着される。一方、接着剤が存在しない露出部１００１においては、前者の転写材のインク受容層と、後者の記録物のインク受容層と、が直接積層される。光学的屈折率が同じのインク受容層同士が重なった場合、３次元画像は視認できなくなるため、後者の記録物側の３次元画像（図５（ｃ）中の下層側の３次元画像）は、グレーアウトされたような状態となる。さらに接着剤の量を減らすことにより、下層側の３次元画像をほぼ見えない状態とすることもできる。下層側の３次元画像をほぼ見えない状態とするように、新たな３次元画像（図５（ｃ）中の上層側の３次元画像）を有する転写材を転写することにより、３次元画像の追記も可能である。
【０１１７】
一方、転写時に接着剤が溶融して一様な層を形成するように、接着剤の量を増やすことにより、接着層とインク受容層の光学的屈折率の差によって、下層側の３次元画像の視認性を維持することもできる。転写時の圧力によって、３次元画像の凹凸部が潰れないように構成することにより、全ての層の３次元画像を視認可能とすることもできる。用途に応じて接着剤の量を調整することにより、下層側の３次元画像の視認性を調整することができる。前述したように、図４（ｈ）の記録物は、第１の画像が記録された転写材が画像支持体に転写され、さらに、その転写材の表面のインク受容層に、必要に応じて第２の画像が追記されている。
【０１１８】
このように転写材を記録物に転写させた後、図５（ｄ）のように、搬送層（本例の場合は、基材５０の全部）を剥離することにより、画像支持体５５上に、インク受容層５３が多層に形成された多層記録物を作製することができる。この記録物の表面側のインク受容層５３には、基材５０に設けられた３次元画像が転写される。このように外部に露出する３次元画像を有するインク受容層５３と、それに接する空気層と、の光学的屈折率の差を、インク受容層５３と基材５０との光学的屈折率の差よりも大きくすることにより、３次元画像の視認性がさらに向上する。このような転写材の転写を繰り返すことにより、画像支持体上にインク受容層を何度でも形成することができる。すなわち、画像支持体上にインク受容層を多層に形成することができる。
【０１１９】
基材上に空隙吸収型のインク受容層のみが設けられ、そのインク受容層の表面には接着層が設けられていない転写材を用いた場合には、その転写材と、その転写材と同様のものが画像支持体上に転写された記録物と、を積層することは難しい。つまり、前者の転写材のインク受容層と、後者の記録物のインク受容層と、を積層して、多層構造とすることは難しい。一般的なインク受容層は、無機微粒子を９割程度含み、さらに、その無機微粒子を結着するためのバインダーとして機能する水溶性樹脂を１割程度含む。このように、水溶性樹脂の量を無機微粒子よりも大幅に少なくすることにより、インク受容層に多くの空隙を形成して、十分なインク吸収性を確保している。このような空隙吸収型のインク受容層の表面には、それ自体に接着性のない無機粒子によって、無数の凹凸部が形成される。このように、転写材側のインク受容層と、記録物側のインク受容層と、のそれぞれには無数の凹凸部が形成される。これらのインク受容層同士を接着させるためには、それらを密着させて加熱圧着する際に、それぞれのインク受容層のバインダーである樹脂成分同士が、共にＴｇ（溶解温度）を超えて溶融・流動した状態で接着する必要がある。
【０１２０】
しかしながら、このような記録物側および転写材側のインク受容層においては、溶融流動する水溶性樹脂の量が少ないため、それらのインク受容層の表面の凹凸部により生ずる接着面間の空間を、水溶性樹脂成分によって十分に充たすことは難しい。そのため、良好な接着性が得られなくなるおそれがある。水溶性樹脂の量を増やして接着性を向上させた場合には、無機微粒子の間の空隙が埋まりやすくなり、インク受容層のインクの吸収性が低下して、良好な画像の記録特性を得ることが難しくなる。
【０１２１】
さらに、基材上に空隙吸収型のインク受容層のみが設けられ、そのインク受容層の表面には接着層が設けられていない転写材を用いて、多層の記録物を製造した場合には、下層側の３次元画像の視認性が低下する。すなわち、屈折率が同じインク受容層同士が積層されるため、下層側の３次元画像の視認性が低下する。本発明の転写材は、前述のように、接着剤の量を調整することにより、下層側の３次元画像の視認性を調整することができる。すなわち、下層側の３次元画像をグレーアウトされた状態、ほぼ視認不可能な状態、あるいは、視認性を維持した状態とすることが可能である。
【０１２２】
本実施形態の転写材を用いることにより、離散的に設けられた接着剤が加熱圧着により容易に溶解して、記録物側および転写材側のインク受容層の間に生ずる空間を埋めることができる。この結果、上述したように、空隙吸収型のインク受容層同士を接着させて、画像支持体上に、インク受容層を多層に形成した多層記録物を作製することができる。
【０１２３】
このようにインク受容層が多層に形成され記録物は、その表面がインク受容層となるため、図５（ｅ），（ｆ）のように、記録ヘッド６００などを用いて第２の画像（正像）７２を追記することができる。この場合、記録物の表面のインク受容層が凹凸状の３次元画像を有するため、加筆、捺印、あるいは熱転写などの接触方式の記録方法では、第２の画像を適確に記録することが難しい場合があり、非接触方式のインクジェット記録方法を用いることが好ましい。なお、接触方式によって第２の画像を良好に追記したい場合には、後述するように基材の一部が剥離される転写材を用いることが有効である。すなわち、基材の一部を剥離して、残った基材の他の部としての機能層の表面を平坦とすることにより、接触方式によっても第２の画像を良好に追記することができる。
【０１２４】
［３−３−３］一部が剥離される転写材を用いた記録物
基材の搬送層（基材の一部）のみが剥離される転写材を用いて製造される記録物として、クレジットカード等の各種セキュリティーカード、およびパスポート等においては、より高い耐久性およびセキュリティー性が要求される。このような記録物の場合においては、基材に、保護層、予め画像が記録された記録層、および機能層（光透過調整層およびアンカー層など）の単層あるいは複層を設けてもよい。この場合、３次元画像は、保護層、予め画像が記録された記録層、および機能層の表面に構成することが好ましい。例えば、図９（ａ），（ｂ）のように、機能層としてヒートシール層１２００（１），（２）を設けてもよい。図９（ｂ）のように、基材５０に機能層（ヒートシール層１２００（２））を厚く設けて、その表面を平坦にすることにより、転写材の転写後に、熱転写等の接触方式によっても第２の画像を追記することができる。
【０１２５】
図６（ａ）の転写材における基材５０は、３次元画像を有する搬送層１３０９と、３次元画像を有する機能層（保護層、ホログラム層、記録層など）５２と、含む。機能層５２の上に空隙吸収型のインク受容層５３を設けられ、そのインク受容層５３の表面に、接着層１０１２の接着剤１００２が離散的に設けられている。図１の転写材１と同様に、インク受容層５３の表面には、接着層１０１２の接着部１０００が位置する部分と、接着剤１００２のない露出部１００１と、が形成される。機能層５２は、例えば、保護層、または予め画像が記録された記録層などであり、インク受容層５３と接する機能層５２の面に３次元画像が形成されている。その３次元画像は、機能層５２とインク受容層５３との光学的屈折率の差によって視認される。
【０１２６】
記録物の作製に際しては、まず、図６（ｂ）のように、インクジェット記録ヘッド６００から吐出されるインクによって、転写材の記録面に反転画像７２を記録する。このとき、前述したように、インクの一部が、接着部１０００の相互間の空間を通過してインク受容層５３の露出部１００１に接することにより、インクは、接着部１０００内を通ることなく、インク受容層５３に引き込まれるように吸収される。次に、図６（ｃ）のように、接着剤１００２によって、インク受容層５３を画像支持体５５に接着（転写）させてから、図６（ｄ）のように、基材５０の一部（搬送層）のみを剥離する。これにより、図６（ｅ）のように、機能層（保護層または記録層などの）５２が積層された記録物が作製される。このような記録物は、その最表層が保護層、ホログラム層、あるいは記録層などの機能層５２であるため、高い耐久性およびセキュリティー性を得ることができる。
【０１２７】
［３−３−３−１］保護層
転写材の基材は、画像の記録面の耐候性、耐摩擦性、および耐薬品性などの耐久性の向上、および３次元画像の保護のために、機能層としての保護層を含むことができる。保護層は、ＪＩＳ  Ｋ７３７５に準拠して測定される、全光線透過率が５０％以上、好ましくは９０％以上のシートに相当する。したがって、保護層には、無色透明の保護層の他、半透明の保護層、および着色された透明の保護層なども含まれる。
【０１２８】
保護層の種類は特に限定されない。保護層としては、耐候性、耐摩擦性、および耐薬品性などの耐久性に優れ、インク受容層との相溶性が高い材質からなるシートおよびフィルムが好ましい。
【０１２９】
［３−３−３−２］記録層
記録物のセキュリティー性を向上させるために、基材は、画像が記録された剥離されない記録層を含んでもよい。基材上に補助的な画像（プレプリント）を施すことにより、機能性の高い画像を予め基材に付与して、記録物のセキュリティー性をさらに向上させることができる。
【０１３０】
［３−３−３−３］光透過調整層およびアンカー層
３次元画像の意匠性および視認性のさらに向上させるために、基材の凸凹状の３次元画像に、半光透過性および／または半光反射性の光透過調整層が含まれていてもよい。例えば、図１９のように、基材５０の搬送層１３０９における光透過調整層１３１５上に、光透過調整層１３１５およびアンカー層１３１６を設けることができる。アンカー層１３１６の上に、空隙吸収型のインク受容層５３、および接着層を設け、必要に応じて、接着層を海島状に設けてもよい。このような転写材の接着（転写）後に、インク受容層の凹凸状の表面に画像を追記する場合には、前述したように、インク受容層の表面の空隙が光透過調整層およびアンカー層などによって塞がれないようにする。そのために、各々の層の膜強度、膜厚、および接着強度をバランス良く調整するとともに、転写時における加熱加圧の条件を微細に調整する。また、光透過調整層およびアンカー層によって基材の搬送層における３次元画像の凹凸部を埋められて、それらの光透過調整層およびアンカー層の表面が平坦にならないように、それらの光透過調整層およびアンカー層の厚みを設定する。要は、インク受容層にも凹凸部が形成されるように、光透過調整層およびアンカー層を設ければよい。
【０１３１】
［４］材料
［４−１］空隙吸収型のインク受容層
インク受容層は、インクジェット記録方式などによって付与されるインクを受容する層である。本実施形態におけるインク受容層は空隙吸収型である。
【０１３２】
さらに、空隙吸収型のインク受容層は、３次元画像の境界において隣接する層との光学的屈折率の差によって、その３次元画像の視認性を向上させることができる。隣接する層は、基材を剥離する前における搬送層、機能層、ヒートシール層などの基材の層であり、また基材を剥離した後における空気の層であり、また多層記録物の下層側の３次元画像を想定した場合には接着層である。記録物の３次元画像の視認性を向上させるためには、インク受容層の空隙を維持することが重要である。
【０１３３】
一方、インク受容層として膨潤吸収型を用いた場合には、膨潤吸収型のインク受容層がインクを吸収することによりその部分のインク受容層が膨らむおそれがある。このような場合には、接着層の表面に凹凸部が生じて、接着性が低下するおそれがある。また、膨潤吸収型のインク受容層は、それを薄くしてもインクの吸収容量を大きくすることができるものの、分子間にインクを吸収して膨潤するために、インクの吸収速度が遅い。そのため、インクの一部がインク受容層に接したとしても、そのインクの一部が、それに連なるインクの他の部分をインク受容層内に引き込む力は弱い。接着層の表面にインクが残留して、接着不良を生じるおそれがある。
【０１３４】
また、膨潤吸収型のインク受容層は吸収速度が遅いため、インク受容層にインクが吸収される速度より、インク受容層５３の表面にインクが拡がる速度の方が速くなる。そのため、インクがインク受容層の表面に拡がり、結果として、画像中心がずれて、画像の乱れが生じやすくなる。
【０１３５】
このような観点から、空隙吸収型のインク受容層を用いることが好ましい。また、３次元画像の境界において、インク受容層と隣接する層としては樹脂を主体とするものが多い。このような層と、同じく樹脂を主体とする膨潤吸収型のインク受容層と、を積層した場合には、それらの光学屈折率の差が小さくなり、３次元画像の視認性が低下するおそれがある。また、膨潤吸収型のインク受容層に３次元画像を形成して、３次元画像が位置するインク受容層の面に画像を記録した場合には、インクを吸収したインク受容層の部分が膨潤して、３次元画像の視認性が著しく低下するおそれがある。このように、３次元画像の視認性の観点からも空隙吸収型のインク受容層を用いることが好ましい。
【０１３６】
空隙吸収型のインク受容層は、インクを吸収する空隙を有していればよい。例えば、珪藻土、スポンジ、マイクロファイバー、吸水性ポリマー、樹脂粒子と水溶性樹脂で構成されたもの、無機微粒子と水溶性樹脂から構成されたもの等が挙げられる。このような材料により構成されるインク受容層がインクを吸収する速度は、接着剤がインクを吸収する速度よりも速い。これにより、インク受容層の露出部にインクの一部が接触したときに、接着層の表面もしくは内部に存在するインクをインク受容層に速やかに引き込むことができる。インク受容層は、３次元画像の視認性を向上させるように、３次元画像の境界において隣接する層との光学的屈折率の差が大きくなるように設定する。
【０１３７】
空隙吸収型のインク受容層は、無機微粒子と水溶性樹脂とを含有させて、インクを受容する微細な空隙構造とすることが好ましい。無機微粒子と水溶性樹脂とより構成される空隙吸収型のインク受容層は、水溶性樹脂により結合された無機微粒子間に、インクを吸収するための空隙を形成することにより、その空隙に多量のインクを吸収することができる。また、水溶性樹脂によって結着された無機微粒子間の空隙を、インク受容層内の全域にほぼ均一に配置することにより、インクをほぼ等方的に浸透させることができる。
【０１３８】
また、無機微粒子と水溶性樹脂より構成される空隙吸収型のインク受容層は、インク受容層に吸収された多量のインクによって転写材の接着（転写）が阻害されないように、インク受容層の構造が制御しやすい。転写材の接着（転写）時に、インク受容層の空隙構造が壊れた場合には、インクの液体成分がインク受容層の表面に染み出して膜化したり、インクの液体成分が突沸して、インク受容層と画像支持体との間の接着面に空気層などを生じたりするおそれがある。このような場合には、転写材の接着が阻害される。しかし、無機微粒子と水溶性樹脂とより構成される空隙吸収型のインク受容層は、転写時にインク受容層の空隙構造がほぼ崩れないように、その空隙構造を制御しやすい。
【０１３９】
水溶性樹脂のバインダーによって無機微粒子を結合させることにより空隙が設けられたインク受容層は、無機微粒子が非常に硬い材質であるため、圧力および熱によっても空隙構造が壊れにくく、転写材の接着後も空隙構造をほぼ保持することができる。また、このようなインク受容層は、接着剤およびバインダーが溶融しても、吸収したインクをその内部に保持することができ、また蒸気が発生してもその内部に封じ込めることができるため、接着性が良好となる。加熱圧着時の熱によっても空隙構造を維持することにより、インクの液体成分が個々の空隙内で突沸して蒸気を発生したとしても、インク受容層と画像支持体との間の接着面に空気層などが形成されないように、蒸気を各々の空隙内に封じ込めることができる。これにより、接着性を良好とすることができる。また、加熱圧着時の圧力によっても空隙構造がほぼ維持されることにより、インクの液体成分である水などの主要溶媒および不揮発性溶剤を表面に染み出させることなく、接着性を良好とすることができる。また、無機微粒子と水溶性樹脂より構成される空隙吸収型のインク受容層は、特別な配向処理をしなくても作製できるため、生産性も良好である。
【０１４０】
また、３次元画像の視認性の観点からも、一般的な樹脂との光学的屈折率の差が大きい無機微粒子を主体とする、空隙吸収型のインク受容層が好ましい。もちろん、その視認性を向上させることができれば、樹脂を主体とする空隙吸収型インク受容層を用いてもよく、３次元画像の境界において隣接する層との光学的屈折率が大きい材質を用いることが重要である。また、樹脂を主体とする空隙吸収型のインク受容層は、空隙に含まれる空気によって、隣接する層との光学的屈折率の差を発生させることもできる。しかし、転写温度が空隙形成用の樹脂のガラス転移温度以上になった場合には、樹脂が溶融して均一な樹脂の層となり、３次元画像の境界となる２層の光学的屈折率に差が生じなくなって、３次元画像の視認性が低下するおそれがある。したがって、転写温度を樹脂のガラス転移温度以下に制御することが好ましい。要は、３次元画像の視認性を向上させるように、３次元画像の境界において、インク受容層と、それに隣接する層と、の光学的屈折率の差が十分大きくなるようにすればよい。
【０１４１】
本発明者らの検討によれば、無機微粒子および水溶性樹脂によって構成される空隙吸収型のインク受容層の空隙容量は、約０．１ｃｍ3／ｇ〜３．０ｃｍ3／ｇ程度であった。細孔容積が０．１ｃｍ3／ｇ未満の場合には、十分なインク吸収性能が得られず、インクが溢れ出て、インク受容層に未吸収のインクが残存するおそれがある。また、細孔容積が３．０ｃｍ3／ｇを超える場合には、インク受容層の強度が弱くなって、インク受容層内にクラックや粉落ちが生じ易くなり、また多層記録時に、インク受容層の凹凸状の３次元画像が潰れやすくなるおそれがある。要は、着弾したインクの一部が、接着層における接着部の相互間の空間をバイパス的に通過してインク受容層の表面に接触した後、インクの他の部分をインク受容層に引き込むように吸収したときに、その吸収したインクをインク受容層の内部に保持するだけの空隙容量があればよい。その空隙容量は、加熱圧着による転写によっても、転写前の状態がほぼ維持されればよい。
【０１４２】
無機微粒子および水溶性樹脂で構成される空隙吸収型のインク受容層が、上記の空隙容量を有する場合、インク受容層の空隙率は６０％〜９０％程度であった。インク受容層の空隙率が６０％以下の場合には、十分なインク吸収性能が得られず、インクが溢れ出て、インク受容層に未吸収のインクが残存するおそれがある。また、空隙率が９０％を超える場合には、インク受容層の強度が弱くなって、インク受容層内にクラックや粉落ちが生じ易くなり、また多層記録時に、インク受容層の凹凸状の3３次元画像が潰れやすくなるおそれがある。要は、着弾したインクの一部が、接着層における接着部の相互間の空間をバイパス的に通過してインク受容層の表面に接触した後、インクの他の部分をインク受容層に引き込むように吸収したときに、その吸収したインクをインク受容層の内部に保持するだけの空隙率があればよい。その空隙率は、加熱圧着による転写によっても、転写前の状態がほぼ維持されればよい。
【０１４３】
また、本発明者らの検討によれば、無機微粒子および水溶性樹脂によって構成される空隙吸収型のインク受容層の細孔直径の平均（平均細孔直径）は、１０ｎｍ〜６０ｎｍの程度であった。平均細孔直径が１０ｎｍ未満の場合には、十分なインク吸収性能が得られず、インクが溢れ出て、インク受容層に未吸収のインクが残存するおそれがある。平均細孔直径が６０ｎｍ以上の場合には、画像の発色性および解像性が不十分となり、またインク受容層の強度が弱くなって、インク受容層内にクラックや粉落ちが生じ易くなるおそれがある。要は、着弾したインクの一部が、接着層における接着部の相互間の空間をバイパス的に通過してインク受容層の表面に接触した後、インクの他の部分をインク受容層に引き込むように吸収したときに、その吸収したインクをインク受容層の内部に保持するだけの平均細孔直径があればよい。その平均細孔直径は、加熱圧着による転写によっても、転写前の状態がほぼ維持されればよい。
【０１４４】
また、接着剤がインク受容層の空隙に入り込んで、その空隙を埋めた場合には、インクの吸収性が低下する。そのため、接着剤の平均粒子径がインク受容層の空隙径よりも小さくならないように、接着剤の平均粒子径およびインク受容層の平均細孔直径を設定することが好ましい。また、無機微粒子と水溶樹脂とによって形成される細孔の径は、無機微粒子の粒子径が大きくなる程、大きくなる。無機微粒子の粒子径を大きくする場合には、インク受容層の強度を確保するために、無機微粒子を固定化する水溶性樹脂のバインダー量も多くすればよい。すなわち、インクがインク受容層に引き込まれるように吸収されて、その吸収されたインクがインク受容層の内部に保持されるように、無機微粒子の粒子径に応じてバインダーの量を調整して、細孔の平均直径を設定すればよい。
【０１４５】
また、インクの色材が顔料である場合に、その色材の平均粒子径を空隙吸収型のインク受容層の平均細孔直径よりも大きくすると、その色材成分がインク受容層の露出部の表面に残りやすくなる。さらに、インク中の水成分および溶媒成分がインク受容層の内部に浸透するため、顔料の色材成分と、水分や溶媒成分と、が固液分離して、インク受容層の表面に色材が残りやすくなる。このような場合には、顔料インクの濃度に応じて接着剤の厚みを調整すればよい。すなわち、顔料の色材をインク受容層の露出部に全て収納して、インク受容層の表面に残留する色材が接着性の阻害要因とならないようにすればよい。
【０１４６】
例えば、色材である顔料がインク受容層の表面で固液分離して、その全てがインク受容の表面に残る場合を想定し、インクジェット方式により安定して吐出可能な水系インクにおける顔料などの固形分の重量濃度として、インクの顔料濃度を５％程度とする。このような場合には、接着層の厚みをインク受容層の厚みの１００分の３から２分の１程度の範囲とすれば、接着剤の高さよりも色材が高く突き出ることがなく、インク受容層の表面に残留する色材が接着性の阻害要因とならず、良好な接着性が実現できる。また、加熱転写時に溶融した十分な量の接着剤により、インク受容層の表面に残留した色材を覆って、色材と画像支持体との間に、溶融した接着剤による接着膜を形成するできるため、さらに高い接着性を得ることができる。例えば、インク滴の体積が２〜４ｐｌ、空隙吸収型のインク受容層の空隙率が８０％、記録画像がカラー画像である場合には、インク受容層の厚みは８〜１６μｍ程度、接着部の厚みは０．３μｍから８μｍ程度が好ましい。インク滴の体積の環境によるばらつき、およびインク受容層の空隙率の製造上のばらつきなどを考慮すると、接着部の厚みは、０．５μｍから５μｍがより好ましい。
【０１４７】
一方、インク受容層の空隙径を想定される顔料色材の平均粒子径よりも大きくすることにより、顔料などの固形成分の一部もインク受容層の内部に浸透することが可能となり、接着層の厚みを小さくすることができる。但し、インク受容層の空隙径が顔料の平均粒子系よりも格段に大きく、かつインク受容層の空隙がインクの液体成分によってある程度満たされている場合には、記録物の保存条件によっては、画像滲み（色材マイグレーション）を誘発するおそれがある。すなわち、残留したインクの液体成分と共に、色材である顔料成分も、徐々にインク受容層内に浸透拡散するおそれがある。したがって、インク受容層の空隙径は、色材である顔料の平均粒子径よりもやや大きい程度、または顔料の二次粒子若しくは複合粒子よりもやや大きい程度とすることにより、インク受容層内における顔料の浸透性を制御することができる。この結果、画像の記録特性に優れ、かつ保存性に優れた転写材を提供することができる。
【０１４８】
上述の色材マイグレーションは、色材がインク中に溶解されていて、固形分がない染料インクの場合には、特に注意が必要となる。例えば、インク受容層の空隙内に一旦吸収されたインクの一部が若干でも乾燥したときに、空隙間のインクの連結を分断して、空隙内に残留するインクが各々孤立しやすいように、空隙の連結部をより狭くする。
【０１４９】
無機微粒子と水溶性樹脂とで構成される空隙吸収型のインク受容層の空隙に、染料インクが吸収された直後、インク受容層の空隙の全ては、インクによっては置き換えられず、一部は空気が存在したままとなる。インクの一部が若干でも蒸発すると、空隙の連結部の部分に残存した空気の一部が移動して、空気層ができる。空隙内に連なって浸透したインクは、空気層により分断され、空隙内のインクは各々孤立した状態となる。空気層により分離されたて孤立したインクは、空気層が抵抗となり、移動しにくくなる。これらの作用によって、染料インクを用いた場合においても、画像滲み（色材マイグレーション）を抑制することができる。
【０１５０】
具体的には、空隙間のインクの連結を分断したときに空隙内に残留するインクが、各々孤立しやすいように、インク受容層の空隙の連結部をより狭くすることが好ましい。無機微粒子１５０１と水溶性樹脂とによって構成される空隙吸収型のインク受容層においては、無機微粒子が球状、平板状、あるいはスピンドル構造である場合が多い。そのため、インク受容層の形成時に無機微粒子が不規則に配向し、インク受容層の空隙の連結部を狭くしやすい。この結果、空隙間のインクの連結を分断したときに、空隙内に残留するインクが孤立しやすくなる。
【０１５１】
本発明において、空隙容量、空隙率、および空隙の細孔直径は、ＢＥＴ法により算出できる。「ＢＥＴ法」とは、気相吸着法による粉体の表面積測定法の一つであり、吸着等温線から１ｇの試料の持つ総表面積、細孔容積は、窒素脱着等温線からＢＪＨ法によって計算された細孔半径０．７〜１００ｎｍの細孔容積である。また、平均細孔直径とは、窒素脱着等温線からＢＪＨ法によって求められた累積細孔容積分布曲線において、細孔半径０．７〜１００ｎｍの累積細孔容積の１／２の累積細孔容積を有する直径である。空隙率は、細孔容積の全細孔容積に対する割合である。吸着気体としては、通常、窒素ガスが多く用いられ、吸着量を被吸着気体の圧または容積の変化から測定する方法が最も多く用いられている。多分子吸着の等温線を表す方法としては、ＢＥＴ式（Ｂｒｕｎａｕｅｒ、Ｅｍｍｅｔｔ、Ｔｅｌｌｅｒの式）が知られており、比表面積決定に広く用いられている。
【０１５２】
無機微粒子の代わりに、加熱圧着時に溶融変形しにくいように溶融温度Ｔｇが転写温度よりも高い樹脂粒子を用いて、この樹脂粒子をバインダー樹脂により結合して、空隙が形成された空隙吸収型のインク受容層を形成してもよい。ただし、この場合は、３次元画像の視認性を向上させるように、３次元画像の境界において隣接する層と光学的屈折率の差が大きい材質を用いることが重要である。また、樹脂を主体とする空隙吸収型のインク受容層は、空隙に含まれる空気によって、隣接する層との光学的屈折率の差を発生させることもできる。しかし、転写温度が樹脂のガラス転移温度以上になる場合には、樹脂が溶融して均一な樹脂の層となり、３次元画像の境界となる２層の光学的屈折率に差が生ぜずに、３次元画像の視認性が低下するおそれがある。したがって、転写温度は、空隙形成用の樹脂のガラス転移温度以下に制御することが好ましい。要は、３次元画像の視認性を向上させるように、３次元画像の境界において隣接するインク受容層と他の層との光学的屈折率の差が、十分大きくなるようにすればよい。
【０１５３】
溶融温度Ｔｇが転写温度よりも高い樹脂粒子は、転写時の熱によっても粒子構造が維持されるため、転写時の熱によって、樹脂粒子が溶融して空隙が潰れることがない。また、転写温度よりも溶融温度が高い樹脂粒子は、高Ｔｇを有するものであり、このような高Ｔｇの樹脂粒子は、一般に、樹脂粒子を構成する分子構造が剛直であるものが多く、比較的硬い粒子である。そのため、圧力によって空隙が潰れることがない。このように、圧力による空隙の潰れ、および加熱による空隙の溶解がないため、インクの液体成分である水などの主要溶媒、および不揮発性溶剤が表面に染み出すことがなく、接着性を良好とすることができる。
【０１５４】
本発明においては、インク受容層の３次元画像が設けられる面は、３次元画像の凹凸の高さより平滑であることが好ましい。例えば、ＩＳＯ  ２５１７８に記載の方法で求められる算術平均高さ（Ｓａi）が０.５μｍ以下であることが好ましく、より好ましくは０．３μｍ以下である。Ｓａiの値を０.５μｍ以下とし、さらに、３次元画像の凹凸の高さ（Ｓａ）より低くすることで、３次元画像の視認性が向上できる。
以下、空隙吸収型のインク受容層の一例として、水溶性樹脂と、少なくとも無機微粒子と、を含有したインク受容層の構成材料について詳細に説明する。
【０１５５】
［４−１−１］無機微粒子
無機微粒子は、無機材料からなる微粒子である。無機微粒子は、インク受容層に色材を受容する空隙を形成する機能を有する。
【０１５６】
無機微粒子を構成する無機材料の種類は、特に制限されない。ただし、インク吸収能が高く、発色性に優れ、高品位の画像が形成可能な無機材料であることが好ましい。例えば、炭酸カルシウム、炭酸マグネシウム、カオリン、クレー、タルク、ハイドロタルサイト、珪酸アルミニウム、珪酸カルシウム、珪酸マグネシウム、ケイソウ土、アルミナ、コロイダルアルミナ、水酸化アルミニウム、ベーマイト構造のアルミナ水和物、擬ベーマイト構造のアルミナ水和物、リトポン（硫酸バリウムと硫化亜鉛の混合物）、ゼオライト等を挙げることができる。
【０１５７】
これらの無機材料からなる無機微粒子の中でも、アルミナ及びアルミナ水和物からなる群より選択される少なくとも１種の物質からなるアルミナ微粒子が好ましい。アルミナ水和物としては、ベーマイト構造のアルミナ水和物、擬ベーマイト構造のアルミナ水和物等を挙げることができる。アルミナ、ベーマイト構造のアルミナ水和物、擬ベーマイト構造のアルミナ水和物は、インク受容層の透明性、画像の記録濃度、および３次元画像の視認性を向上させることができる点において好ましい。アルミナ水和物は、光学的屈折率が１．７７であって、想定される３次元画像の境界において隣接する層の屈折率（搬送層（ＰＥＴ＝１．５８）、保護層（アクリル＝１．４９、ウレタン＝１．４９）、ヒートシール層（ポリオレフィン＝１．５３））との差が十分に大きいため、３次元画像の視認性を向上させることができる。
【０１５８】
ベーマイト構造のアルミナ水和物は、長鎖のアルミニウムアルコキシドに対して、酸を添加して加水分解・解膠を行うことによって得ることができる（特開昭５６−１２０５０８号公報参照）。解膠には、有機酸または無機酸のいずれを用いてもよい。ただし、硝酸を用いることが好ましい。硝酸を用いることにより、加水分解の反応効率を向上させて、形状が制御されたアルミナ水和物、および、その分散性が良好な分散液を得ることができる。
【０１５９】
また、無機微粒子の形状としては、球状あるいは平板状であって、平均アスペクト比が１以上１０以下のものが好ましい。なお、この「平均アスペクト比」は、特公平５−１６０１５号公報に記載されている方法で求めることができる。すなわち、平均アスペクト比は、粒子の「厚さ」に対する「直径」の比で示される。ここで「直径」とは、顕微鏡または電子顕微鏡によって無機微粒子を観察したときの粒子の投影面積と等しい面積、を有する円の直径を表す。平均アスペクト比が１未満の無機疑粒子を使用した場合、インク受容層の構成材料によっては、インク受容層の細孔分布範囲が狭くなり、無機微粒子が繊毛状となる。そのため、無機微粒子が規則的に配向しやすく、インク受容層の細孔径がインク吸収性を阻害する程度にまで小さくなる場合がある。また、平均アスペクト比が１０を超える無機微粒子を使用した場合、無機微粒子の粒子径を揃えて製造するのが困難になる。
【０１６０】
本発明においては、無機微粒子を平板状として、平均アスペクト比を１以上１０以下とすることにより、インク受容層の形成時に無機微粒子が不規則的に配向やすくなり、またインク受容層の細孔径がインク吸収性を阻害する程度にまでは小さくならない。すなわち、インク受容層の空隙の連結部はより狭い形状となりやすくなり、空隙間のインクの連結を分断して、空隙内に残留するインクを各々孤立しやすくすることができ、マイグレーションに対して有効となる。
【０１６１】
無機微粒子は、その平均粒子径を精密に制御することが好ましい。転写される３次元画像の凹凸の最小幅および最小高さは無機微粒子の粒径によって設定される場合があるため、所望の３次元画像の凹凸の幅に応じて無機微粒子の粒径を制御すればよい。無機微粒子の平均粒子径を小さくすることにより、光散乱を抑制して、インク受容層の透明性を向上させることができる。例えば、保護層付の接着転写可能な転写材を用いて、保護層側から画像を視認する場合には、通常、基材層の一部である保護層には十分な透明性が必要となると共に、インク受容層自体にもある程度の透明性が必要となる。そのため、インク受容層に、平均粒子径が小さい無機微粒子を用いることが有効である。また、無機微粒子の平均粒子径を小さくした場合には、インク受容層の空隙径が小さくなってインクの吸収容量が低下するため、インク受容層の厚みを充分に大きくする必要がある。
【０１６２】
一方、インク受容層における無機微粒子の平均粒子径を大きくした場合には、インク受容層の空隙径を大きくすることができる。そのため、顔料インクを用いた場合には、顔料などの固形成分の一部をインク受容層の内部に浸透させることが可能となる。また、インク受容層は、無機微粒子による光散乱によって透明性が低下するため、記録情報の隠蔽性が求められる場合には、無機微粒子の粒子径を大きくすることが有効となる。一方、無機微粒子の粒子径を大きくした場合には、インク受容層の強度が低下する。このような場合、インク受容層の強度を確保するためには、無機微粒子を固定化する水溶性樹脂のバインダー量を多くすればよい。このように、無機微粒子の平均粒子径は、インク受容層の吸収性とインク受容層の透明性を考慮して、転写材および記録物の使用用途に応じて最適に選択すればよい。このような無機微粒子の平均粒子径は、１２０ｎｍ〜１０μｍであることが好ましく、より好ましくは１２０ｎｍ〜１μｍ、さらに好ましくは１４０ｎｍ〜２００ｎｍである。
【０１６３】
なお、本明細書にいう平均粒子径および多分散指数は、動的光散乱法によって測定された値を、「高分子の構造（２）散乱実験と形態観察  第１章  光散乱」（共立出版  高分子学会編）、またはＪ．Ｃｈｅｍ．Ｐｈｙｓ．，７０（Ｂ），１５  Ａｐｌ．，３９６５（１９７９）に記載のキュムラント法によって解析することにより求めることができる。本実施形態において定義される平均粒子径および多分散指数は、例えば、レーザ粒径解析装置ＰＡＲＩＩＩ（大塚電子製）等を用いて容易に測定することができる。
【０１６４】
無機微粒子は、１種を単独で用いたり、または２種以上を混合して用いることができる。「２種以上」とは、材質自体が異なるものの他、平均粒子径、多分散指数等の特性が異なるものも含まれる。
【０１６５】
［４−１−２］水溶性樹脂
水溶性樹脂は、２５℃において、水と十分に混和する樹脂、あるいは水に対する溶解度が１（ｇ／１００ｇ）以上の樹脂である。また、空隙吸収型のインク受容層の場合、水溶性樹脂は、無機微粒子を結着するバインダーとして機能する。また、転写材と画像支持体との接着の際、水溶性樹脂は、接着時にガラス転移温度以上に溶解することにより画像支持体に接着する。
【０１６６】
水溶性樹脂としては、例えば、澱粉、ゼラチン、カゼイン及びこれらの変性物；
メチルセルロース、カルボキシメチルセルロース、ヒドロキシエチルセルロース等のセルロース誘導体；
ポリビニルアルコール（完全けん化、部分ケン化、低けん化等）又はこれらの変性物（カチオン変性物、アニオン変性物、シラノール変性物等）；
尿素系樹脂、メラミン系樹脂、エポキシ系樹脂、エピクロルヒドリン系樹脂、ポリウレタン系樹脂、ポリエチレンイミン系樹脂、ポリアミド系樹脂、ポリビニルピロリドン系樹脂、ポリビニルブチラール系樹脂、ポリ（メタ）アクリル酸又はその共重合体樹脂、アクリルアミド系樹脂、無水マレイン酸系共重合体樹脂、ポリエステル系樹脂等の樹脂；等を挙げることができる。
【０１６７】
水溶性樹脂の中でも、ポリビニルアルコール、特に、ポリ酢酸ビニルを加水分解（けん化）することにより得られる、けん化ポリビニルアルコールが好ましい。ポリビニルアルコールは、画像支持体との接着の際、接着時に溶融することにより画像支持体に接着することができる。特に、ポリビニルアルコールを構成する酢酸ビニル基は、接着に寄与すると考えられ、転写時の熱によって水溶性樹脂および画像支持体が溶融すると、両者の親和性が高まり、水溶性樹脂が画像支持体に強固に接着される。ポリビニルアルコールは、画像支持体としてＰＶＣやＰＥＴ−Ｇを使用した場合に、画像支持体とインク受容層との密着性（転写性能）を向上させることができ、特に好ましく用いられる。
【０１６８】
インク受容層は、けん化度７０〜１００ｍｏｌ％のポリビニルアルコールを含有する組成物からなることが好ましい。けん化度とは、ポリビニルアルコールの酢酸基と水酸基の合計モル数に対する水酸基のモル数の百分率を意味する。
【０１６９】
けん化度を、好ましくは７０ｍｏｌ％以上、さらに好ましくは８６ｍｏｌ％以上とすることにより、インク受容層に適度な硬さを付与することができる。特に、搬送層が剥離可能であって、かつ保護層などの機能層が剥離されない基材、を用いた転写材においては、剥離工程においてインク受容層の箔切れ性が向上し、端部のバリの発生を抑制することができる。また、無機微粒子とポリビニルアルコールとを含む塗工液の粘度を低下させることができる。したがって、保護層に対して塗工液が塗工し易くなり、転写材の生産性を向上させることができる。一方、けん化度を、好ましくは１００ｍｏｌ％以下、さらに好ましくは９０ｍｏｌ％以下とすることにより、インク受容層に適度な柔軟性を付与することができる。これにより、特に、搬送層が剥離可能であって、かつ保護層などの機能層が剥離されない基材、を用いた転写材においては、保護層とインク受容層との接着強度を向上させて、接着強度の不足による保護層からのインク受容層の剥離を抑制することができる。また、インク受容層に適度な親水性を付与することができ、インクの吸収性が良好となる。したがって、インク受容層に高品位の画像を記録することが可能となる。
【０１７０】
けん化度の範囲を満たす、けん化ポリビニルアルコールとしては、完全けん化ポリビニルアルコール（けん化度９８〜９９ｍｏｌ％）、部分けん化ポリビニルアルコール（けん化度８７〜８９ｍｏｌ％）、低けん化ポリビニルアルコール（けん化度７８〜８２ｍｏｌ％）等を挙げることができる。それらの中でも、部分けん化ポリビニルアルコールが好ましい。
【０１７１】
インク受容層は、平均重合度が２，０００〜５，０００のポリビニルアルコールを含有する組成物からなることが好ましい。
【０１７２】
平均重合度を、好ましくは２，０００以上、さらに好ましくは３，０００以上とすることにより、インク受容層に適度な柔軟性を付与することができる。したがって、剥離工程においてインク受容層の箔切れ性を向上させて、端部のバリの発生を抑制することができる。一方、平均重合度を、好ましくは５，０００以下、さらに好ましくは４，５００以下とすることにより、インク受容層に適度な硬さを付与することができる。これにより、保護層とインク受容層との接着強度を向上させて、接着強度の不足による保護層からのインク受容層の剥離を抑制することができる。また、無機微粒子とポリビニルアルコールとを含む塗工液の粘度を低下させることができる。したがって、保護層に対して塗工液が塗工し易くなり、転写材の生産性を向上させることができる。また、インク受容層の細孔が埋まることを防止して細孔の開口状態を良好に保つことができ、インクの吸収性が良好となる。したがって、インク受容層に高品位の画像を記録することが可能となる。
【０１７３】
平均重合度の値は、ＪＩＳ−Ｋ−６７２６に記載の方法に準拠して算出された値である。
【０１７４】
水溶性樹脂は、１種を単独で用いることができ、または２種以上を混合して用いることができる。「２種以上」とは、けん化度、平均重合度等の特性が異なるものも含まれる。
【０１７５】
水溶性樹脂の量は、無機微粒子の１００質量部に対して、３．３〜２０質量部とすることが好ましい。水溶性樹脂の量を、好ましくは３．３質量部以上、さらに好ましくは５質量部以上とすることにより、空隙が圧力や熱によっても崩れることがない、適度な強度を有する空隙型インク受容層を形成することができる。一方、水溶性樹脂の量を、好ましくは２０質量部以下、さらに好ましくは１５質量部以下とすることにより、インク受容層内の空隙のバインダー量を最適な量にすることができる。そのため、インクの吸収性を良好とし、水溶性樹脂によって結着された無機微粒子間の空隙をインク受容層内の全域にほぼ均一に配置して、インクをほぼ等方的に浸透させることができる。なお、水溶性樹脂の量を３．３質量部以下にした場合には、無機微粒子を結着するためのバインダー量が少ないために、インク受容層の強度が低下して、インク受容層のひび割れおよび粉落ちが発生するおそれがあるため、好ましくない。一方、水溶性樹脂の量を２０質量部以上とした場合には、水溶性樹脂の量が多くなるため、水溶性樹脂がインク受容層の空隙を埋めて、インクの吸収性が損なわれるため好ましくない。
【０１７６】
［４−２］接着剤の材質
接着層の接着剤は、インクをほぼ吸収しない接着剤、もしくはインクを吸収したとしても吸収速度が遅い接着剤であることが好ましい。接着剤はインクの吸収には直接的に関与しないため、その接着剤の材質は、インクとは関係なく、画像支持体との接着性を重視して選定することができる。したがって、本実施形態の転写材は、様々な画像支持体と接着することが可能となる。具体的に、使用者は、転写材が接着される特定の画像支持体の材質に応じて、その画像支持体に対する接着性に優れた接着剤を公知の接着剤の中から選択して用いることができる。例えば、接着剤として、ＰＥＴ、ＰＶＣ、ＰＥＴ−Ｇ、アクリル、ポリカーボネート、ＰＯＭ、ＡＢＳ、ＰＥ、ＰＰなどの、プラスチック、紙、ガラス、木材、金属等の特定の画像支持体との接着性に優れたものを選択して用いることができる。
【０１７７】
接着剤は、１種もしくは複数種選択してもよい。図１の接着剤１００２のように、特定の画像支持体への接着性に優れた接着剤１００２（１）と、インク受容層への接着性に優れた接着剤１００２（２）と、を選択してもよい。これにより、接着剤は、画像支持体およびインク受容層のどちらに対しても良好に接着することができる。
【０１７８】
特定の画像支持体への接着性に優れた接着剤としては、外的刺激によって特定の画像支
持体への接着性が発現するような、刺激活性型の接着剤を用いてもよい。刺激活性型の接着剤としては特に限定されず、公知の刺激活性型の接着剤を用いることができる。例えば、熱、圧力、水、光、反応剤等を外的刺激とする刺激活性型接着剤が挙げられる。
【０１７９】
例えば、刺激活性型接着剤として、熱を外的刺激とし、接着剤のガラス転移温度以上に加熱することによって樹脂が溶融して、画像支持体との接着性が発現する熱可塑性樹脂を主成分とする、感熱型接着剤を用いてもよい。または、刺激活性型接着剤として、圧力を外的刺激とし、常温で短時間、わずかな圧力を加えるだけで画像支持体に接着可能な感圧型接着剤、すなわち粘着剤を用いてもよい。または、刺激活性型接着剤として、水を外的刺激とし、乾燥状態の接着剤に水を塗布して湿潤状態にすることより接着性を発現させる水活性型接着剤、すなわち再湿性接着剤を用いてもよい。ただし、水活性型接着剤を用いる場合には、接着時に接着面に水が付着するため、インクの色材としては耐水性のものが好ましく、例えば、耐水染料でもよく、より好ましくは顔料である。
【０１８０】
また、転写材を特定の画像支持体に接着せずに用いる場合は、インクジェット記録された記録面を保護することを目的として、自己溶融接着型の接着剤を用いてもよい。自己溶融接着型の接着剤とは、インク受容層上に設けられた接着剤が溶融して、隣接する接着剤同士が接着する接着剤である。自己溶融型接着剤を用いることにより、インク受容層上に設けられた接着剤が溶融して、隣接する接着剤同士がインクジェット記録された記録面を覆いながら接着する。これにより、インクジェット記録された記録面が自己溶融接着型の接着剤で保護されて、記録物の耐擦過性が向上する。
【０１８１】
接着剤の色および透明性は、転写材および記録物の使用目的に応じて決めればよい。接着剤は透明であってもよく、半透明または不透明であってもよく、あるいは着色されていてもよい。例えば、記録内容を基材側と接着層側の両面から視認可能とする場合には、接着剤は透明であってもよい。また、記録内容を基材側から視認可能とする場合には、接着剤は透明であってもよい。また、記録内容を接着層側から視認を可能とする場合には、接着剤は透明であってもよく、あるいは背景色を出すために接着剤は着色してあってもよい。また、後述するように、記録情報を隠蔽するために接着剤を白色としてもよく、その場合には、接着剤の粒子系を可視光波長よりも大きくすればよい。
【０１８２】
［４−３］基材の材質
基材の材質は、特に限定されない。転写材および記録物の用途に応じて選択することができる。３次元画像が形成可能な材質が好ましい。ただし、高速記録を想定した場合、ロールの熱を短時間で転写材内に伝導して、接着層を加熱溶融させる必要があるため、基材の伝熱ロスを減らすことが重要である。本発明者らの検討によれば、インク受容層は、その膜厚は大きいものの、熱伝導率の高い無機微粒子を含んでいるために、熱を伝えやすい。一方、基材は、インク受容層に比べて１０〜２０倍程度熱が伝わりにくく、転写材の伝熱ロスの大半を占める。したがって、伝熱ロスを減らして、高速記録に対応するためには、基材として、搬送性が良好であって、かつ、熱伝導率の高い材質を用いることが好ましい。逆に、低速記録を想定した場合、基材として、強度および寸法安定性が高く、安価な材料を選択してもよい。このように、所望の記録条件に応じて、好ましい材料を選択すればよい。
【０１８３】
例えば、基材を構成する樹脂フィルムとして、
ポリエチレンテレフタレート、ポリブチレンテレフタレート、ポリエチレンテレフタレート／イソフタレート共重合体等のポリエステル樹脂；
ポリエチレン、ポリプロピレン、ポリメチルペンテン等のポリオレフィン樹脂；
ポリフッ化ビニル、ポリフッ化ビニリデン、ポリ４フッ化エチレン、エチレン−４フッ化エチレン共重合体等のポリフッ化エチレン系樹脂；
ナイロン６、ナイロン６，６等の脂肪族ポリアミド樹脂；
ポリ塩化ビニル、塩化ビニル／酢酸ビニル共重合体、エチレン／酢酸ビニル共重合体、エチレン／ビニルアルコール共重合体、ポリビニルアルコール、ビニロン等のビニル重合体樹脂；
三酢酸セルロース、セロハン等のセルロース系樹脂；
ポリメタアクリル酸メチル、ポリメタアクリル酸エチル、ポリアクリル酸エチル、ポリアクリル酸ブチル等のアクリル系樹脂；
ポリスチレン、ポリカーボネート、ポリアリレート、ポリイミド等の、その他の合成樹脂；
等が挙げられる。
【０１８４】
例えば、ポリアミド系樹脂が挙げられ、市販品としては東レ株式会社製のミクロトロン等が挙げられる。樹脂フィルムは、１種を単独で用いること、または２種以上を複合あるいは積層して用いることができる。その他、ガラス、金属板、木材なども挙げることができる。また、樹脂の中に、シリカまたはアルミナ、グラファイト等のフィラーを添加し、熱伝導性を高めたものを用いてもよい。フィラーとしては、上記以外にも公知のものを用いることができる。高速記録を想定した場合、ポリアミド系樹脂は、熱伝導率が高く、強度および寸法安定性などに優れるため、好ましく用いることができる。例えば、市販品として、東レ株式会社製のミクロトロン等を好ましく用いることができる。低速記録を想定した場合、安価であって、かつ強度および寸法安定性に優れたポリエチレンテレフタレート等を好ましく用いることができる。
【０１８５】
露光によって３次元画像の凸凹部を形成する場合、基材に感光性材料を用いてもよい。感光性材料の材質としては、従来公知のホログラム形成用の感光性材料と同様のものを用いることができる。例えば、銀塩、重クロム酸ゼラチン、サーモプラスチックス、ジアゾ系感光材料フォトレジスト、強誘電体、フォトクロミックス材料、カルコゲンガラス等が使用できる。
【０１８６】
基材が、離型剤を含有する組成物からなる離型層を含む場合、離型剤の種類は特に限定されない。好ましくは、離型性に優れ、ヒートローラの熱およびインクジェット記録ヘッド（特に、吐出エネルギー発生素子として電気熱変換素子（ヒータ）を用いたサーマル式のインクジェット記録ヘッド）が発生する熱によって容易に溶融しない材料である。例えば、シリコーンワックスなどのワックス類に代表されるシリコーンワックス、シリコーン樹脂などのシリコーン系材料；フッ素樹脂などのフッ素系材料；は、離型性に優れる点において好ましい。
【０１８７】
［４−３−１］搬送層が剥離されない基材の材質
基材の搬送層が剥離されない転写材が、建材、ポスター、壁紙、サインディスプレイ用プレートなどの作製に使用される場合には、上述した基材の中でもＰＥＴ、アクリル、ポリカーボネート、ＰＯＭ等が好ましく用いられる。接着層側からのインクジェット記録画像に対しては、基材とインク受容層が保護層となり、インクジェット画像の耐候性を向上させることが可能となる。通気性の無い画像支持体に転写材を接着転写する場合に、保護層としてインク受容層表面を覆っている基材の水分透過性が乏しいと、インクジェット記録の際のインクの残留水分、および記録物の保存時の吸湿により、色材が再拡散して画像にじみを生ずるおそれがある。そのため、特に染料インクを用いて接着層側からインクジェット記録を行なう場合、インク受容層の表面を覆う基材は、ある程度の水分透過性を有する材料によって構成することが好ましい。
【０１８８】
また、転写材を包装材として用いる場合、上述した基材の中でも、ポリプロピレン系樹脂からなる樹脂フィルムを用いることが好ましい。
【０１８９】
また、転写材を包装材として使用する場合、基材は、インク受容層の形成面とは逆の面にヒートシール層を備えてもよい。ヒートシール層を構成するヒートシール性樹脂材料としては、ポリエチレン系樹脂およびポリプロピレン系樹脂の少なくともいずれかを用いることが好ましい。
【０１９０】
ヒートシール層の厚さは特に限定されない。但し、ヒートシール層の厚さは、０．５μｍ以上かつ４０μｍ以下であることが好ましい。ヒートシール層の厚さを０．５μｍ以上、さらに好ましくは１μｍ以上とすることにより、加熱圧着させる際の熱伝導を良好として、インク受容層とヒートシール層との接着性をさらに向上させることができる。
【０１９１】
［４−３−２］搬送層が剥離される基材の材質
基材の搬送層が剥離される転写材は、ＩＤカード、社員証、クレジットカード等の各種セキュリティーカード分野、マイナンバーおよびパスポート等の公的文書通知の分野、包埋カセット等の薬理／病理分野において用いることができる。このような用途において、基材の材料としてはＰＥＴが好ましい。また、剥離可能な基材は、保護層やホログラム層を含んでいてもよい。
【０１９２】
［４−３−３］保護層の材質
以下、保護層の構成材料について説明する。保護層は、１種あるいは複数の樹脂を用いて形成してもよく、異なるガラス転移温度を有する２種類の樹脂（樹脂Ｅ１、樹脂Ｅ２）を含有し、樹脂Ｅ２が粒子状態、樹脂Ｅ１が膜状態であることが好ましい。
【０１９３】
樹脂Ｅ１の材質としては、アクリル系樹脂は、比較的低温での造膜が可能であって、塗膜の透明性が高く、かつインク受容層の水溶性樹脂として含有されるけん化ポリビニルアルコールとの親和性が高くて、密着性を向上させることができるため、特に好ましく使用される。
【０１９４】
樹脂Ｅ２の材質としては、樹脂好ましくはウレタン系樹脂を用いることにより、適度なやわらかさを付与し、かつ、べたつきを抑えることができる。さらに、膜の脆さ、および薬品への溶解性を改善して、アルコールなどの薬品に浸漬しても割れおよびはがれ等が起きにくくなり、耐薬品性を向上させることができる。
【０１９５】
保護層は、インクジェット記録物を水に長時間浸漬したときの、保護層のひび割れを防止するために、水膨潤性樹脂を含有して、水分を系外に排出する機構を備えてもよい。水膨潤性樹脂としては、水により膨潤して、水に溶解するタイプの水溶性樹脂、および水に不溶なタイプの吸水性樹脂が含まれる。
【０１９６】
水溶性樹脂の種類は、特に限定されない。例えば、前述したインク受容層の水溶性樹脂と同じものを用いることができる。それらの中でも、ポリビニルアルコールとして、完全けん化、部分ケン化、低けん化等、あるいは、これらの変性物（カチオン変性物、アニオン変性物、シラノール変性物等）を特に好ましく用いることができる。特に、ポリ酢酸ビニルを加水分解（けん化）することにより得られる、けん化ポリビニルアルコールが好ましい。
【０１９７】
ポリビニルアルコールは、けん化度が７５〜１００ｍｏｌ％のポリビニルアルコールを含有する組成物からなることが好ましい。けん化度を好ましくは８６ｍｏｌ％以上、より好ましくは９８ｍｏｌ％以上とすることにより、ポリビニルアルコールが吸水により膨潤する量を最適化し、透明保護層の表面から水分を蒸発させて、ひび割れの発生をより抑制することができる。さらに、水分の吸収速度を抑えて、液体汚れからの記録情報の汚染を防止することもできる。
【０１９８】
保護層は、平均重合度が１，５００〜５，０００のポリビニルアルコールを含有する組成物からなることが好ましい。平均重合度を好ましくは１，５００以上、さらに好ましくは２，０００以上とすることにより、ポリビニルアルコールが吸水により膨潤する量を最適化し、保護層の表面から水分を蒸発させて、ひび割れの発生をより抑制することができる。さらに、水分の吸収速度を抑えて、液体汚れからの記録情報の汚染を防止することもできる。一方、平均重合度を好ましくは５，０００以下、さらに好ましくは４，５００以下とすることにより、保護層を過度に硬くすることがなく、保護層に応力がかかったときにもひび割れを起こりにくくすることができる。平均重合度の値は、ＪＩＳ−Ｋ−６７２６に記載の方法に準拠して算出された値である。
【０１９９】
［４−３−４］光透過調整層の材質
次に、光透過調整層の材質について説明する。３次元画像の視認性を向上させるための光透過調整層の材質としては、インク受容層よりもさらに屈折率が高い材質が好ましく、第１の画像の視認性を考慮すれば、透明な材質であることが好ましい。例として、ＺｎＳ、ＴｉＯ2、Ａｌ2Ｏ3、Ｓｂ2Ｓ3、ＳｉＯ、ＳｎＯ2、ＩＴＯなどがある。好ましくは、金属の酸化物、窒化物、まあは硫化物であり、具体的には、Ｂｅ、Ｍｇ、Ｃａ、Ｃｒ、Ｍｎ、Ｃｕ、Ａｇ、Ａｌ、Ｓｎ、Ｉｎ、Ｔｅ、Ｔｉ、Ｆｅ、Ｃｏ、Ｚｎ、Ｇｅ、Ｐｂ、Ｃｄ、Ｂｉ、Ｓｅ、Ｇａ、Ｒｂ、Ｓｂ、Ｐｂ、Ｎｉ、Ｓｒ、Ｂａ、Ｌａ、Ｃｅ、Ａｕなどの酸化物、窒化物、硫化物、または、それらを２種以上混合したものなどが例示できる。また、アルミニウムなどの一般的な光反射性の金属薄膜も、厚みが２０ｎｍ以下になると透明性が出るため、使用できる。
【０２００】
［４−３−４］アンカー層の材質
次に、アンカー層の材質について説明する。アンカー層の材質は、インク受容層と光透過調整層とを良好に接着する材質であればよく、公知の接着剤の材質を使用することができる。アンカー層の材質としては、［４−２］に記載の材質と同様のものを用いることができ、インク受容層と光透過調整層の材質に応じて好ましい材質を選択すればよい。
【０２０１】
［４−３−５］基材の厚み
基材の厚みは、搬送性および材料強度を考慮して適宜決定すればよく、特に限定されない。基材は、３次元画像が形成可能であって、良好な搬送性が維持できればよく、基材の厚みは５〜３００μｍであることが好ましい。
【０２０２】
基材の厚みは、好ましくは５μｍ以上、より好ましくは１５μｍ以上とすることにより、基材に３次元画像を形成しても、転写材に画像を記録する場合、およびインクジェット記録後に転写材を画像支持体に接着する場合に、転写材の搬送性を向上させることができる。転写材をカットシートおよびプレート状にして用いる場合、基材は、強度および固さが優れている方がよく、厚い方が好ましい。この場合、基材の厚みは３０μｍ以上とすることが好ましい。一方、基材の厚みを３００μ以下、より好ましくは１００μ以下、さらに好ましくは５０μｍ以下とすることにより、インクジェット記録後に転写材を画像支持体に加熱して接着する際に、熱伝達性を良好とすることができる。
【０２０３】
［４−４］画像支持体の材質
画像支持体の材質は、特に制限されない。画像支持体としては、例えば、樹脂を構成材料とする画像支持体（樹脂ベース支持体）、または紙を構成材料とする画像支持体（紙ベース支持体）等を挙げることができる。さらに、本発明の転写材は、ガラスや金属などの種々の画像支持体にインクジェット画像を転写することができる。樹脂ベース支持体を構成する樹脂は、画像支持体の用途に応じて適宜選択すればよく、特に制限されず、基材と同様の材質のものを用いることもできる。
【０２０４】
［５］転写材の製造方法
インク受容層に３次元画像（３次元微細構造による画像）を形成する方法としては、大きく分けて２種類の方法が挙げられる。１つの方法は、インク受容層に３次元画像を直接形成する方法である。他の１つの方法は、基材に３次元画像を形成し、その上にインク受容層を設けることにより、基材側の３次元画像をインク受容層側に転写させる方法である。
【０２０５】
後者の方法においては、例えば、凸凹状の３次元画像を設けられた基材上に、無機微粒子および水溶性樹脂を含有する塗工液を塗工して、基材上にインク受容層を形成する。これにより、基材側の３次元画像をインク受容層に転写して、インク受容層に凹凸状の３次元画像を形成する。さらに、必要に応じて、このインク受容層の上に、接着剤を含有する塗工液を塗工することによって、転写材を製造することができる。
【０２０６】
以下の記載においては、既に説明した事項については割愛し、製造方法固有の事項のみについて説明する。まずは、基材に３次元画像を形成する製造方法について説明する。
【０２０７】
［５−１］基材の製造方法
基材は、用途に応じて、基材の搬送層が剥離されない構成、または基材の搬送層が剥離される構成などとすることができ、公知の方法によって製造可能である。
【０２０８】
［５−１−１］基材への３次元画像の形成
３次元画像は、用途に応じて、公知の凹凸形成方法を用いて形成することができる。例えば、フィルム用の樹脂を溶融した状態で押し出し、それを溶融状態のままエンボスロールに巻き付けながらフィルム加工することにより、３次元画像を有する基材を製造することができる。また、凹凸部が形成されたローラと、基材と、を合わせて加圧することにより、基材に凸凹部を形成する方法、あるいは、レーザーまたはサンドブラストなどによって基材の表面を削ることにより凸凹部を形成する方法を採用することもできる。また、基材の表面に感光材等の材料を設け、それをバターン露光することによって凸凹部を形成することもできる。また、基材にＵＶ硬化性樹脂を塗工し、それが未硬化の状態のときに、凹凸部が形成されたローラに基材を巻き付け、その巻き付け状態のままＵＶ照射を行って未硬化の樹脂を硬化させてから、基材をローラから引き剥がすことによって、基材に凸凹部を形成することもできる。また、ＵＶ硬化インクを用いるインクジェット装置などを用いて、ＵＶ硬化インク中の樹脂を基材（フィルム）上に厚盛することにより、凸凹部を形成することもできる。上記の方法の他、基材に凹凸部が形成できる公知の方法であれば、全て使用することができる。
【０２０９】
３次元画像１３００は、図８（ｂ）のように基材５０の搬送層１３０９に形成してもよく、または図８（ａ）のように基材５０の機能層５２に形成してもよい。３次元画像は、機能層の表面に構成されることが好ましい。すなわち、図８（ａ）のように、搬送層１３０９の上に機能層５２を厚く設けて、その機能層５２に凹凸状の３次元画像１３００を設けることが好ましい。図８（ｂ）のように、搬送層１３０９に凹凸状の３次元画像１３００を設け、さらに、その上に薄く機能層５２を設ける場合には、機能層５２によって、３次元画像１３００の溝が埋められて、３次元画像１３００の機能が損なわれるおそれがある。このような場合には、凹凸状の３次元画像の溝が埋められないように、機能層を薄く形成すればよい。要は、基材の３次元画像の凹凸形状がインク受容層にも形成されればよく、接着条件等を考慮して、基材の構成を適宜設定すればよい。図８（ａ）のように、搬送層の上に機能層を厚く設けて、機能層の表面を平坦にすることにより、転写後の記録物の表面が平坦となり、熱転写等の接触方式の記録方法によっても画像を追記することができる。
【０２１０】
［５−１−２］保護層の形成方法
基材が保護層を含み、接着処理後に基材の搬送層のみが剥離される場合（基材の一部が離される場合）の、保護層の形成方法について説明する。
【０２１１】
保護層は、保護層用の塗工液を調整し、これを基材の表面に塗布して乾燥（加熱）させることにより、形成することができる。３次元画像は、保護層の形成後に、［５−１−１］に記載した方法と同様の方法によって形成することができる。このような方法においては、保護層を厚く形成することが容易であり、その保護性能を向上させることができる。一方、保護層に３次元画像を形成する別の方法として、［５−１−１］に記載した３次元画像を有する基材を用いて、その表面に保護層用の塗工液を塗布することにより、３次元画像を保護層に形成してもよい。但し、この場合には、基材における凹凸状の３次元画像の溝が埋められないように、保護層を薄くする必要がある。基材における凹凸状の３次元画像の溝が保護層によって埋められた場合、つまり３次元画像の凹凸部が保護層によって被覆された場合には、基材と保護層の屈折率がほぼ同じになって、３次元画像が現れなくなるおそれがある。要は、基材の３次元画像の凹凸形状がインク受容層にも形成されるように、インク受容層が形成される保護層の表面に、凹凸部が形成されればよい。
【０２１２】
保護層用の塗工液の媒体としては、水性媒体を用いることが好ましい。水性媒体としては、水；水と水溶性有機溶剤との混合溶媒；等を挙げることができる。水溶性有機溶剤としては、例えば、メタノール、エタノール、プロパノール等のアルコール類等を挙げることができる。
【０２１３】
保護層用の塗工液には、本発明の効果を妨げない限り、各種添加剤を含有させることができる。
【０２１４】
［５−１−２−１］塗工
保護層は、グラビアコーティング法、ロールコーティング法、ロッドバーコーティング法、スプレーコーティング法、エアーナイフコーティング法、スロットダイコーティング法等によって、樹脂を含む塗工液を塗工して乾燥させることにより、形成することができる。
【０２１５】
保護層用の塗工液の塗工量は、固形分換算で１〜４０ｇ／ｍ2とすることが好ましく、さらに好ましくは２〜３０ｇ／ｍ2、さらにより好ましくは４〜２０ｇ／ｍ2である。塗工量を好ましくは１ｇ／ｍ2以上、さらに好ましくは２ｇ／ｍ2以上、さらにより好ましくは４ｇ／ｍ2以上とすることにより、保護層の耐水性および耐擦過性を確保することができる。一方、塗工量を好ましくは４０ｇ／ｍ2以下、さらに好ましくは３０ｇ／ｍ2以下、さらにより好ましくは２０ｇ／ｍ2以下とすることにより、保護層の透明性を向上させることができる。さらに、加熱圧着の際の熱伝導を良好として、保護層とインク受容層との密着性（転写性能）を向上させることもできる。
【０２１６】
［５−１−２−２］光透過調整層の形成方法
光透過調整層は、蒸着、スパッタリング、イオンプレーティング、ＣＶＤ（化学気相成長）法などの真空薄膜法などにより、搬送層上に設けることができる。特に、ＣＶＤ法は、搬送層への熱的ダメージが少ないため好ましい。光透過調整層は、その他の公知の薄膜形成法を用いても形成できる。光透過調整層を薄くすることにより、その熱的ダメージを小さくすることができる。搬送層における凹凸状の３次元画像の溝が埋められて、光透過調整層の表面が平坦にならないように、光透過調整層の厚みを制御することが重要である。要は、インク受容層にも凹凸部が形成されるように、光透過調整層およびアンカー層を設ければよい。
【０２１７】
［５−１−２−３］アンカー層の形成方法
アンカー層は、搬送層上に設けた光透過調整層の上に、接着剤の塗工液を塗布することによって形成することができる。保護層と同様の従来公知の方法によって、アンカー層の塗工液を塗工することにより、光透過調整層上にアンカー層を形成することができる。
【０２１８】
［５−１−２−４］その他
基材は、予め表面改質が行われたものを用いてもよい。基材の表面を粗面化する表面改質を行うことにより、基材の濡れ性を向上させて、保護層との密着性を向上させることができる。表面改質の方法は、特に制限されない。例えば、保護層の表面に、予めコロナ放電処理またはプラズマ放電処理を行う方法；基材の表面にＩＰＡまたはアセトン等の有機溶剤を塗工する方法；等を挙げることができる。これらの表面処理は、基材と保護層との結着性を高めて、それらの強度を向上させ、基材からの保護層の剥離を防止することができる。また、基材の搬送層が剥離される場合には、搬送層の剥離機能を良好にするために、基材の搬送層上に離型層を形成することもできる。離型層は、基材に前述した離型剤を含有する組成物を、ロールコーティング法、ロッドバーコーティング法、スプレーコーティング法、エアーナイフコーティング法、スロットダイコーティング法等により塗工して、乾燥させることにより、形成することができる。
【０２１９】
［５−２］インク受容層の形成
［５−２−１］インクジェット塗工液
インク受容層は、少なくとも無機微粒子、水溶性樹脂を適当な媒体と混合して塗工液を調製し、それを、３次元画像を有する基材の表面に塗布して乾燥させることによって、形成することができる。
【０２２０】
その他の添加剤としては、例えば、界面活性剤、顔料分散剤、増粘剤、消泡剤、インク定着剤、ドット調整剤、着色剤、蛍光増白剤、酸化防止剤、紫外線吸収剤、防腐剤、ｐＨ調整剤などを挙げることができる。
【０２２１】
塗工液中の無機微粒子の濃度は、塗工液の塗工性などを考慮して適宜決定すればよく、特に限定されない。但し、塗工液の全質量に対して、１０質量％以上かつ３０質量％以下とすることが好ましい。
【０２２２】
［５−２−２］インクジェット塗工液の塗工
インク受容層は、前述した３次元画像を有する基材の表面に、塗工液を塗工することにより形成できる。その塗工後は、必要に応じて塗工液を乾燥させる。
【０２２３】
塗工方法としては、従来公知の方法を用いることができる。例えば、ブレードコーティング法、エアーナイフコーティング法、カーテンコーティング法、スロットダイコーティング法、バーコーティング法、グラビアコーティング法、ロールコーティング法などを挙げることができる。
【０２２４】
塗工液の塗工量は、固形分換算で１０ｇ／ｍ2以上かつ４０ｇ／ｍ2以下とすることが好ましい。塗工量を１０ｇ／ｍ2以上、好ましくは１５ｇ／ｍ2以上とすることにより、インク中の水分の吸収性に優れたインク受容層を形成することができる。これにより、記録された画像中のインクの流れ、および画像の滲みを抑制することができる。一方、塗工量を４０ｇ／ｍ2以下、より好ましくは２０ｇ／ｍ2以下とすることにより、塗工層を乾燥させる際に、転写材にカールが発生し難くなる。
【０２２５】
［５−３］接着層の形成
［５−３−１］接着剤の塗工液
本発明の転写材においては、３次元画像を有する基材上に積層された空隙吸収型のインク受容層の表面に、調製した接着剤の塗工液を塗布して、インク受容層の表面に接着層の接着剤を離散的に設けてもよい。これにより、インク受容層の表面に、外部に直接露出する露出部が残こるように構成することができる。
【０２２６】
塗工液中の接着剤の濃度は、塗工液の塗工性などを考慮して適宜決定すればよく、特に限定されない。塗工液の全質量に対して、２質量％以上かつ４０質量％以下とすることが好ましい。
【０２２７】
［５−３−２］接着剤の塗工
転写材は、例えば、基材上に形成されたインク受容層の表面に、接着剤の塗工液を塗工することにより構成する。その塗工後は、必要に応じて塗工液を乾燥させる。
【０２２８】
塗工方法としては、空隙吸収型のインク受容層の表面に、接着層の接着剤を離散的に設ける必要があるため、グラビアコーティング法で行うことが好ましい。その場合、グラビアロールの溝の線数は、好ましく２００線、より好ましくは３００線、さらに好ましくは６００線とする。その線数が多くなるほど、インクジェット記録による画像の１画素内に、１つ以上の空隙吸収型のインク受容層の露出部を容易に形成することができる。
【０２２９】
［５−３−３］形成時の乾燥
基材上に形成されたインク受容層の表面に、接着剤の塗工液を塗工する場合、その接着剤は、それが溶融するガラス転移温度以下で乾燥することが好ましい。ガラス転移温度以上で乾燥した場合には、接着剤が溶融、流動して接着剤同士が接着し、インク受容層の露出部を含むインク受容層の表面全体を被覆して、インクの吸収性を低下させるおそれがある。接着剤に複数種の粒子を含ませて、ある１つの粒子に、粒子状で残存する接着粒子のバインダーとしての機能、およびインク受容層の水溶性樹脂との接着性を向上させる機能を持たせてもよい。このような場合には、バインダーとして機能する接着剤のガラス転移度以上、かつ粒子状で残存する接着粒子のガラス転移温度以下で乾燥することが好ましい。このように、接着剤の性質に応じて乾燥温度を適宜選択することにより、インクジェットの記録特性と接着性とを両立させることができる。
【０２３０】
接着剤の塗工液は、乾燥の過程において塗工液中の水分が蒸発するため、塗工成膜時には濃度が高くなる。そのため、乾燥前においては、接着剤の塗工液を構成する接着剤粒子がほぼ単粒子として分散されており、乾燥の過程において塗工液の濃度が高くなると、接着剤粒子の分散が破壊されやすくなる。そのため、接着剤粒子同士の衝突・合一により、複数の粒子が凝集することになる。接着剤の塗工液は、このように複数の粒子が凝集した状態で成膜されることにより、インク受容層の表面に、接着層の接着剤を離散的に設けることができる。したがって、接着剤を単粒子で離散的に設ける場合には、乾燥前の塗工液の濃度を低くすればよく、一方、接着剤を複数の粒子が凝集した状態で離散的に設ける場合には、乾燥前の塗工液の濃度を高くすればよい。このように、乾燥前の接着剤の塗工液の濃度を適宜調整することにより、成膜時における接着層の接着剤の離散状態を調整することができる。接着層における接着剤の離散状態は、転写材および記録物の用途に応じて制御することができる。
【０２３１】
次に、インク受容層に、３次元画像を直接形成する転写材の製造方法について説明する。例えば、インク受容層に凹凸状の３次元画像を直接設け後、そのインク受容層を基材に貼り合わせることによって、転写材を製造することができる。以下の記載においては、既に説明した事項については割愛し、固有の事項のみについて説明する。
【０２３２】
例えば、図２０のように、仮の支持体１３１９に支持されたインク受容層５３に、３次元画像形成装置１３０８を用いて、凹凸状の３次元画像１３００を直接設ける。その後、そのインク受容層５３を基材５０に貼り合わせてから、支持体１３１９を剥離することによって転写材を製造する。インク受容層に３次元画像を直接設ける方法としては、公知の方法を用いることができる。例えば、レーザー彫り込み法または版転写法などを用いて、インク受容層に直接、３次元画像を形成することができる。
【０２３３】
次に、３次元画像が形成されたインク受容層を搬送用の基材に貼り合せる方法としては、公知の方法を用いることができる。例えば、基材に接着剤を薄く塗布して、インク受容層と貼り合わせてもよい。記録物の表面から画像を記録することを考慮して、基材上の接着剤は、インク受容層と部分的に接するように設けることが重要である。接着剤がインク受容層の全面に接して、そのインク受容層を転写した記録物の表面に画像を記録した場合には、インク吸収性が低下するおそれがある。また、基材とインク受容層とを加熱圧着する際には、インク受容層上の３次元画像を維持できるように、接着温度および接着圧力を調整する。要は、インク受容層に形成された３次元画像を維持しつつ、基材とインク受容層とが接着できればよい。
【０２３４】
［６］記録物の製造方法
［６−１］インクジェット方式による画像記録
本発明の転写材に、画像を記録する方法について説明する。
【０２３５】
転写材は、前述したように、基材上に積層された空隙吸収型のインク受容層の表面に、接着層の接着剤を離散的に設けることにより、インク受容層の表面に、外部直接露出する露出部が残こるように構成することができる。このような転写材の記録面に対しては、インクジェット記録方式により画像を記録することができる。
【０２３６】
インクジェット記録方式とは、記録ヘッドに形成された複数のノズルから、転写材のインクジェット記録面に対してインク（インク滴）を吐出して画像を記録する方式である。インクジェット記録方式の種類は特に限定されず、例えば、サーマルインクジェット方式またはピエゾ方式のどちらも使用できる。サーマルインクジェット記録方式は、高解像度で高品位な画像を高速記録できるため好ましい。
【０２３７】
インクジェット記録方式は、インクジェット記録装置（インクジェットプリンタ）により実施することができる。インクジェットプリンタは、画像記録時に、記録ヘッドと、インク受容層付きの画像支持体と、が接触しないため、極めて安定した画像を記録することができる。インクジェットプリンタの種類は特に限定されず、その記録方式は、シリアルスキャン方式およびフルライン方式などであってもよい。シリアルスキャン方式においては、記録ヘッドから吐出するインク滴を小さくして、高品位な画像を容易に記録することができる。また、このようなシリアルスキャン方式のプリンタとしては、公知の小型のインクジェットプリンタ、あるいは大判プリンタを使用することができる。また、記録ヘッドの数回の走査に分けて画像を記録するシリアルスキャン方式において、同一の記録領域に対して、複数回の走査によって所定の時間差をもってインクを複数回着弾（分割重複走査）させてもよい。この場合にも、インクの蒸発速度に比べてインク受容層のインクの吸収速度が十分に速いため、接着剤上にインクは残留しにくい。
【０２３８】
一方、フルライン方式のプリンタは、高解像度で高品位な画像を高速に記録することができる。なお、転写材に画像を記録する際には、画像を視認する方向に応じて、反転画像あるいは正像画像を記録すればよく、その画像は使用用途に応じて選択することができる。
【０２３９】
［６−２］使用するインク
本発明に用いられるインクとしては、染料インクまたは顔料インクのどちらも使用できる。記録画像の画像品位、および記録画像の耐久性を考慮すると、顔料インクが好ましく用いられる。
【０２４０】
［６−２−１］染料インク
染料インクは、空隙吸収型のインク受容層の内部にまで染料色材成分、インク中の水成分、および溶媒成分が浸透して定着する。本発明において、染料インクは、その一部がインク吸収速度の速いインク受容層の露出部に接すると、インク受容層に引き込まれるようにして吸収される。インク受容層の露出部から吸収された染料インクは、適切に設計制御されたインク受容層の浸透異方性に応じて、インク受容層の内部に浸透して所望のインクドットを形成する。インク受容層内では、浸透異方性に応じてインクが浸透して拡がるため、接着部の下部に亘ってインクドットを形成することができる。したがって、画像形成に必要なエリアファクターを維持して、高解像度の画像を記録することができる。しかしながら、染料色材、インク中の水分および溶媒がインク受容層の内部に浸透することから、記録物の保存条件によっては、残留したインクの液体成分と染料色材が共にインク受容層内を浸透拡散して、画像滲み（色材マイグレーション）を誘発するおそれもある。また、染料インクは耐光性が弱く、長い間、太陽光等に暴露されると染料が分解して、記録画像が退色するおそれがある。
【０２４１】
このような色材マイグレーションは、色材がインク中に溶解されていて固形分がない染料インクの場合には、特に注意が必要となる。例えば、インク受容層の空隙内に一旦吸収されたインクの一部が若干でも乾燥したときに、空隙間のインクの連結を分断して、空隙内に残留するインクが各々孤立しやすいように、空隙の連結部をより狭くする。より具体的には、前述したように、空隙の連結部の部分に残存した空気の一部を移動させて、空気層を形成する。空隙内に連なって浸透したインクは、空気層により分断され、空隙内のインクは各々孤立した状態となる。空気層により分離されて孤立したインクは、空気層が抵抗となり、移動しにくくなる。これらの作用によって、染料インクを用いた場合においても、画像滲み（色材マイグレーション）を抑制することができる。
【０２４２】
また、基材が剥離されない転写材を、通気性の無い画像支持体に接着転写する場合、保護層としてインク受容層の表面を覆っている基材が水分透過性に乏しいと、インクジェット記録の際のインクの残留水分および保存時の吸湿により、色材が再拡散して画像にじみが生じるおそれがある。そのため、特に、染料インクを用いて接着層側からインクジェット記録を行なう場合には、インク受容層の表面を覆う基材を、ある程度の水分透過性を有する材料によって構成すればよい。
【０２４３】
［６−２−２］顔料インク
一方、顔料インクにおいては、インクの顔料色材の平均粒子径と、インク受容層の平均細孔直径と、に応じてインクの吸収状態が異なる。例えば、インクの顔料色材の平均粒子径が空隙吸収型のインク受容層の平均細孔直径よりも大きい場合には、顔料色材成分がインク受容層の表面に残り、インク中の水成分および溶媒成分がインク受容層の内部に浸透して、顔料色材成分と、水分および溶媒成分と、が固液分離する。この場合には、インク受容層の表層に残留する色材が接着性の阻害要因とならないように、インク受容層の表面に残った色材をインク受容層の露出部が全て収納して、その色材が接着層よりも高く突き出ないように接着層の厚さを適切に調整すればよい。さらに好ましくは、加熱転写時に溶融した十分な量の接着剤によって、インク受容層の表面に残留した色材を覆って、色材と画像支持体との間に、溶融した接着剤による接着膜を形成することにより、さらに高い接着性を得ることができる。
【０２４４】
また、顔料インクを用いて接着層側からインクジェット記録を行う場合には、顔料が空隙吸収型のインク受容層の表面で固液分離して、インク受容層の表面に残るおそれがある。しかし、画像支持体への接着転写時に、海島状に設けた接着剤によって顔料が接着固定されるため、色材の再拡散による画像のにじみが生じ難くい。また、画像支持体への接着転写後に、基材そのものを剥離する場合には、基材上の凸凹状の３次元画像を反転させてインク受容層に転写し、その基材の除去により露出したインク受容層の凹凸状の表面に、画像を追記することができる。顔料インクによって画像を追記した場合でも、インク受容層の表面の凹部に残った色材が擦れ難くなるように、インク受容層の凹凸形状などを調整することにより、画像の耐擦過性を向上させることできる。このように、基材上の３次元画像が転写されたインク受容層の表面に画像を追記する場合には、耐擦過性の課題を緩和することができるため、色材自体の耐候性が高い顔料インクを用いることが好ましい。顔料インクによって画像を追記する場合には、表面の耐擦過性が向上するように、３次元画像の凹凸形状、幅、および高さを制御すればよい。
【０２４５】
例えば、色材である顔料がインク受容層の表面で固液分離して、その全てがインク受容層の表面に残る場合を想定し、インクジェット方式により安定して吐出可能な水系インクにおける顔料などの固形分の重量濃度として、インクの顔料濃度を５％程度とする。このような場合には、接着層の厚みをインク受容層の厚みの１００分の３から２分の１程度の範囲とすれば、接着剤の高さよりも色材が高く突き出ることがなく、インク受容層の表面に残留する色材が接着性の阻害要因とならず、良好な接着性が実現できる。また、加熱転写時に溶融した十分な量の接着剤により、インク受容層の表面に残留した色材を覆って、色材と画像支持体との間に、溶融した接着剤による接着膜を形成するできるため、さらに高い接着性を得ることができる。例えば、インク滴の体積が２〜４ｐｌ、空隙吸収型のインク受容層の空隙率が８０％、記録画像がカラー画像である場合には、インク受容層の厚みは８〜１６μｍ程度、接着部の厚みは０．３μｍから８μｍ程度が好ましい。インク滴の体積の環境によるばらつき、およびインク受容層の空隙率の製造上のばらつきなどを考慮すると、接着部の厚みは、０．５μｍから５μｍがより好ましい。
【０２４６】
一方、想定される顔料の平均粒子径よりも、インク受容層の空隙径を大きくすることにより、顔料などの固形成分の一部もインク受容層の内部に浸透することが可能となり、接着層の厚みを小さくすることができる。但し、インク受容層の空隙径が顔料の平均粒子系よりも格段に大きく、かつインク受容層の空隙がインクの液体成分によってある程度満たされている場合には、記録物の保存条件によっては、画像滲み（色材マイグレーション）を誘発するおそれがある。すなわち、残留したインクの液体成分と共に、色材である顔料成分も徐々にインク受容層内に浸透拡散するおそれがある。したがって、インク受容層の空隙径は、色材である顔料の平均粒子径よりもやや大きい程度、または顔料の二次粒子若しくは複合粒子よりもやや大きい程度にとすることにより、インク受容層内における顔料の浸透性を制御することができる。この結果、画像の記録特性に優れ、かつ保存性に優れた転写材を提供することができる。
【０２４７】
また、顔料インクにおいては、適切に設計制御されたインク受容層の浸透異方性に応じて、インク受容層の内部に、インクの水成分や溶媒成分のみが浸透する。そのため、接着部の下部のインク受容層には、発色に寄与する顔料色材が浸透しにくいため、顔料インクは、染料インクに比べて、高解像度の画像の形成能力が劣る。しかし、接着部の下部の領域にまでインク受容層の露出部を拡げたり、接着性とエリアファクターとを考慮して接着剤の構造を調整したり、インク受容層の空隙を大きくして、色材をインク受容層に浸透しやすくすることにより、実質上、問題のない高解像度の画像の記録が可能になる。すなわち、インクと接する接着部の部分の面積を小さくすることにより、インクジェット記録後に、接着部の下部のインク受容層にまでインクが回り込み、エリアファクターが大きくなって画像濃度が向上する。
【０２４８】
また、顔料インクの粒子径が大きい場合、あるいは小さい場合のいずれにおいても、着色剤としての顔料の粒子径は、インク受容層の空隙径とほぼ同じオーダーの大きさであって、インク受容層の表面は親水性が高い。そのため、固液分離してインク受容層に残留した顔料の層は、顔料インク中の水成分および溶媒成分を透過させやすい。したがって、カラー記録において顔料が接着剤を先に覆ったとしても、顔料インクの水成分および溶媒成分は、接着剤粒子よって形成される接着剤の空隙径に比べて十分に小さいために、接着剤に対してよりもインク受容層に対して速く吸収される。
【０２４９】
また、顔料インクは、インク受容層の表面において、色材成分と、水成分あるいは溶媒成分と、が固液分離しやすくて、水成分あるいは溶媒成分がインク受容層の内部に浸透することから、インク受容層の表面は乾燥しやすい状態になる。このため、接着時には、インク受容層の表面が水分量の少ない状態となり、その結果、水分の蒸発に起因する接着不良を抑制して、接着性を向上させることができる。
【０２５０】
顔料インク中の顔料成分としては、カルボニル基、カルボキシル基、ヒドロキシル基、およびスルホン基のうちの少なくとも１種の官能基またはその塩を結合された自己分散顔料、あるいは顔料粒子の周りを樹脂で被覆した樹脂分散型の顔料を用いることができる。本実施形態の転写材においては、接着部の厚みを適切に調整することにより、固液分離してインク受容層の表面に残った顔料色材をインク受容層の露出部にて全て収納することができる。これにより、色材が接着剤よりも高く突き出ないようにして、インク受容層の表層に残留する色材が接着性の阻害要因とならないようにすることができる。このように、接着部の厚みを調整することにより、加熱転写時に溶融した十分な量の接着剤によって、インク受容層の表面に残留した色材を覆い、色材と画像支持体との間に、溶融した接着剤による接着膜が形成できる。このような接着部は、顔料粒子自体が接着性を持たない、自己分散顔料を用いる場合に好適である。
【０２５１】
また、樹脂分散型の顔料は、インク媒体と分離した後の顔料粒子同士の結着力を高めて、インク受容層の表面に顔料膜を形成することができる。この場合、顔料膜の表面上の水分は少量となる。これは、顔料膜が、インク受容層中の下層の水分をほぼ遮断し、さらに下層からの水分補給もほぼ遮断するからである。そのため、樹脂分散型の顔料成分は、インク受容層の表面を乾燥しやすい状態とするため好ましい。また、転写時の熱によって、樹脂分散型の顔料の分散樹脂、インク受容層の水溶性樹脂、および接着剤が溶融すると、両者の親和性が高まり、樹脂分散顔料はインク受容層にも強固に接着される。さらに、転写時の熱によって、樹脂分散型の顔料の分散樹脂、接着剤および画像支持体の構成材料が溶融すると、両者の相溶性が高まり、樹脂分散顔料は画像支持体にも強固に接着される。したがって、樹脂分散顔料を用いることにより、接着層の厚みが薄くて、インク受容層の表面に残った色材をインク受容層の露出部にて全て収納することができず、色材の一部が接着層よりも高く突き出た場合にも、分散樹脂が溶解することにより、画像支持体に良好に接着することができる。
【０２５２】
顔料粒子の周りを被覆する樹脂としては、酸価が１００〜１６０ｍｇＫＯＨ／ｇである（メタ）アクリル酸エステル系共重合体が好ましい。その樹脂の酸価を１００ｍｇＫＯＨ／ｇ以上とすると、サーマル方式でインクを吐出するインクジェット記録方式において、インクの吐出安定性を向上させることができる。一方、その樹脂の酸価を１６０ｍｇＫＯＨ／ｇ以下とすると、顔料粒子に対して相対的に疎水性を有するようになり、インクの定着性および耐滲み性が良好となる。したがって、インクの高速定着および高速記録に適する。
【０２５３】
ここで酸価とは、１ｇの樹脂を中和するために必要となるＫＯＨの量（ｍｇ）であり、その親水性を示す指標となり得るものである。また、この場合の酸価は、樹脂分散剤を構成する各モノマーの組成比から計算により求めることもできる。具体的な顔料分散体の酸価の測定方法としては、電位差滴定により酸価を求める、Ｔｉｔｒｉｎｏ（Ｍｅｔｒｏｈｍ製）等を使用することができる。
【０２５４】
本発明においては、インクジェット記録用のインクの表面張力および粘度が適切に制御されることによって、インク受容層の表面の露出部に接したインクの一部がインク吸収速度の速いインク受容層に吸収され始めると、それに連なる他の部分のインクも途切れることなくインク受容層に引き込まれてゆく。このようなインクの粘度ηは、１．５〜１０．０ｍＰａ・ｓであることが好ましく、さらに好ましくは、１．６〜５．０ｍＰａ・ｓ、特に好ましくは１．７〜３．５ｍＰａ・ｓである。一方、インクの表面張力γは、２５〜４５ｍＮ／ｍであることが好ましい。
【０２５５】
すなわち、インクの表面張力および粘度は、転写材の記録面に着弾したインクの一部が、接着層の接着部からはみ出してインク受容層の露出部に垂れ込む場合に、接着層の表面においてインクが千切れないように、調整すればよい。さらに、インクの表面張力および粘度は、インクの一部が接着層における接着部の相互間の空間をバイパス的に通過して、吸収速度の速いインク受容層の表面の露出部に接した後、そのインクがインク受容層に引き込まれて吸収されるように、調整すればよい。インクの粘度を上記の範囲に調整することにより、インクの吐出時におけるインクの流動性が向上し、ノズルへのインク供給性、ひいてはインクの吐出安定性が向上する。また、インクの表面張力を上記の範囲に調整することにより、インクを吐出時に、インク吐出口のメニスカスを維持することができる。
【０２５６】
インクの粘度は、ＪＩＳ  Ｚ  ８８０３に準拠し、温度２５℃の条件下、Ｅ型粘度計（例えば、東機産業製「ＲＥ−８０Ｌ粘度計」等）を用いて測定した値を意味するものとする。インクの粘度は、界面活性剤の種類および量の他、水溶性有機溶媒の種類および量等により調整することができる。
【０２５７】
インクの表面張力は、温度２５℃の条件下において自動表面張力計（例えば、協和界面科学製「ＣＢＶＰ−Ｚ型」等）を使用し、白金プレートを用いたプレート法により測定した値を意味するものとする。インクの表面張力は、界面活性剤の添加量、水溶性有機溶剤の種類、および含有量等により調整することができる。
【０２５８】
本実施形態において、インク中の色材濃度は特に規定されない。但し、その色材濃度は、好ましくは０．５％以上１０％以下、より好ましくは１％以上かつ５％以下である。このような範囲に色材濃度を調整することにより、画像の視認性と接着性とを両立させることができる。特に、顔料インクの場合には、インク受容層の表面に残った色材顔料をインク受容層の露出部にて収納するために、色材濃度を厳密に制御する必要がある。すなわち、接着剤よりも色材を高く突き出させず、かつ画像の視認性を向上させることができる範囲において、顔料濃度をできる限り高くすることが好ましい。インク濃度を上述した範囲に調整することにより、インクの粘度を最適に調整して、インクの吐出時におけるインクの流動性を向上させて、記録ヘッドのノズルへのインク供給性、ひいてはインクの吐出安定性を向上させることができる。
【０２５９】
［６−３］転写方法
基材が剥離されない転写材を用いる場合、本発明の記録物を作製する際には、まず、その転写材のインクジェット記録面に、例えば、画像を視認する方向に応じて正像画像あるいは反転画像を記録する。次に、画像記録後、離散的に配された接着剤を介して転写材を画像支持体に転写、あるいは離散的に配された自己溶融接着剤を自己溶融させることによって、記録物を得る。
【０２６０】
また、搬送層を含む基材の全てが剥離される転写材を用いる場合、本発明の記録物を作製する際には、その転写材の記録面に、例えば反転画像を記録する。次に、離散的に配された接着剤を介して、転写材を画像支持体に転写してから、基材の全てを剥離することにより、画像支持体にインク受容層を積層した記録物を得る。
【０２６１】
さらに、基材が透明保護層、ホログラム層、および記録層などの機能層を備えている場合は、まず、それらの機能層を含む転写材の記録面に、例えば反転画像を記録する。次に、離散的に配された接着剤を介して、転写材を画像支持体に転写してから、搬送層、保護層、ホログラム層、記録刷層などの機能層を含む基材から搬送層のみ（基材の一部）を剥離する。これにより、機能層が一体化されかつ画像が記録されたインク受容層を、画像支持体上に積層した記録物を得ることができる。
【０２６２】
本発明においては、転写工程において、インク受容層が水分を十分に含んだ状態でも良好に転写することができる。空隙吸収型のインク受容層は、前述したように、インクを多量に吸収でき、かつ転写時にインク受容層の空隙構造が壊れにくく、転写後も空隙構造を保持することが可能である。そのため、転写時に接着剤およびバインダーが溶融しても、吸収したインクをインク受容層の内部に保持し、また、蒸気が発生してもそれを内部に封じ込めるため、水分を十分に含んだ状態でも良好に転写することができる。また、インク受容層上に離散的に配された接着剤の接着層において、その接着剤は、インクをほぼ吸収しない、もしくはインクを吸収したとしても吸収速度が遅いため、接着層の表面および接着層の内部にはインクが残りにくい。このため、接着層に転写を阻害するインクが残留しにくく、転写材を画像支持体に良好に転写することができる。
【０２６３】
本発明において用いられる転写方法は、接着剤の特性に応じて選択することができる。例えば、接着剤に刺激応答性の材料を使用した場合に、接着剤が水活性型であれば、転写材に画像を形成した後、水塗布装置を用いる水塗布工程によって水を塗布することにより、接着剤が離散的に配された接着層に、接着性を発現させることができる。また、接着剤が紫外線活性型であれば、転写材に画像を形成した後、紫外線照射装置を用いる紫外線照射工程によって紫外線を照射することにより、接着剤が離散的に配された接着層に、接着性を発現させることができる。接着剤が粘着型であれば、接着剤が離散的に配された接着層は、それ自体が接着性を発現している状態にあるため、圧着工程によって圧着することにより、接着層に接着性を発現させることができる。
【０２６４】
接着剤が熱活性型および自己溶融型であれば、転写材に画像を形成した後、加熱装置を用いる加熱工程によって加熱することにより、接着剤が離散的に配された接着層に、接着性を発現させることができる。加熱装置としては、加熱ファン、加熱ベルト、熱転写ヘッド等を用いる装置が挙げられるが、これに限られるものではない。
【０２６５】
上記の転写工程において、接着剤が複数の材料により構成されている場合には、複数の装置を組み合わせによる複数の工程を含んでもよい。
【０２６６】
本発明においては、接着剤として、熱または圧力によって接着性を発現する熱可塑性の粒子を用いることが特に好ましいため、上記の転写方法の中でも、加熱と圧着とを併用した加熱圧着工程により転写する方法が好ましい。このような転写のための構成としては、ヒートローラと加圧ローラとを併用した構成が挙げられる。
【０２６７】
本発明においては、転写材のインク受容層に画像を形成した後、そのインク受容層を画像支持体と重ね合わせてから、それらを、加熱したヒートローラと加圧ローラとの間を通して搬送して、接着剤が離散的に配された接着層を介して転写材と画像支持体とを接着させることにより、記録物を得ることができる。あるいは、転写材のインク受容層面に画像を記録した後、その転写材を加熱したヒートローラと加圧ロールとの間を通して、離散的に配された自己溶融接着剤の接着層を自己溶融させることにより、記録物を得ることができる。この場合、ヒートローラによる加熱は基材側から行うことが好ましい。基材側から加熱を行うことにより、インク受容層の水溶性樹脂を、それが接着性を発現するガラス転移温度以上にすることが容易となり、また接着剤が離散的に配された接着層を、接着性を発現する温度以上にすることが容易となる。
【０２６８】
また本発明において、加熱圧着によって、インク受容層に画像が記録された転写材を画像支持体に転写する場合、加熱圧着後にもインク受容層の空隙構造が維持されるように、加熱圧着時の熱や圧力を制御することが重要である。空隙構造を維持することにより、加熱圧着時の熱および圧力によって、インクの液体成分が個々の空隙内で突沸して蒸気が発生したとしても、各々の空隙内に蒸気を封じ込めることができ、この結果、接着面に空気層などが形成されず、接着性を良好とすることができる。また、転写時に空隙構造が維持することにより、圧力による空隙の潰れ、および加熱による空隙の溶解を抑制し、インクの液体成分である不揮発性溶剤が表面に染み出すことを防止して、接着性を良好とすることができる。また凹凸状のインク受容層が表面となる記録物に画像を多層に記録する場合は、インク受容層に形成された３次元画像の凹凸部が維持されるように、加熱圧着時の熱および圧力を制御することも重要である。３次元画像の凹凸部を維持することにより、凹凸状のインク受容層が表面となる記録物に画像を多層に記録とした場合でも、下層の３次元画像の視認性が維持される。
【０２６９】
加熱圧着の温度は、離散的に配された接着剤の熱可塑性樹脂が接着性を発現するガラス転移温度以上になるように制御することが好ましい。このように加熱圧着の温度を制御することにより、離散的に配された接着剤を介して、画像支持体に転写材を転写させることができる。より好ましくは、加熱圧着の温度を、転写材のインク受容層を形成する水溶性樹脂が溶解するガラス転移温度以上に制御することにより、インク受容層の水溶性樹脂と、接着剤と、が互いに溶融して接着し、接着性が向上する。さらに好ましくは、加熱圧着の温度を、保護層を構成する樹脂粒子Ｅ２が溶融する温度以上に制御することにより、箔切れ性を良好にすることができる。
【０２７０】
また、加熱圧着の温度は、画像支持体と転写材とを加熱圧着させる際に、インク受容層の空隙構造を必要以上に潰すことなく、接着後も空隙構造を維持するように制御することも重要である。すなわち、加熱によって、空隙が溶解してインクの液体成分である不揮発性溶剤が表面に染み出ないように、空隙を構成する成分の溶解温度以下の温度で転写させることが好ましい。また、インクの水や溶媒成分が個々の空隙内で突沸や蒸気しないように、特に水の沸点以下の温度で転写させることが好ましい。
【０２７１】
加熱圧着の圧力は、０．５ｋｇ／ｃｍ以上かつ７．０ｋｇ／ｃｍ以下とすることが好ましい。加熱圧着の圧力を０．５ｋｇ／ｃｍ以上とすることにより、転写材の画像を記録しインク受容層面を画像支持体に密着させて、画像支持体と転写材とを圧着させることができる。すなわち、空隙吸収型のインク受容層の微細な凹凸により画像支持体との間に生じる空間を、離散的に配された接着剤が溶融した熱可塑性樹脂によって十分に満たすことができる。一方、加熱圧着の圧力を７．０ｋｇ／ｃｍ以下とすることにより、画像支持体と転写材とを加熱圧着させる際に、インク受容層の空隙構造を必要以上に潰すことなく空隙を維持し、インクの液体成分である不揮発性溶剤が表面に染み出すことを防止して、接着性を良好とすることができる。しかも、凹凸状のインク受容層が表面となる記録物に画像を多層記録した場合でも、３次元画像の凹凸部が潰れることなく、下層の３次元画像の視認性が維持される。さらに、３次元画像の凹凸部により生じる空間を、離散的に配された接着剤が溶融した熱可塑性樹脂によって十分に満たして、接着性を良好にすることができる。
【０２７２】
また、画像支持体５５側に接する加圧ローラ２２としては、シリコーンローラを使用することが好ましい。シリコーンローラは、離型機能を有しているため、ヒートローラ２１と加圧ローラ２２との間に画像支持体５５が存在しないとき、つまり接着剤が離散的に配された接着層を有するインク受容層の表面が加圧ローラ２２に接するときに、インク受容層の表面が転写し難くなる。したがって、離散的に配された接着剤を介してインク受容層の表面が加圧ローラ２２に接着することが、防止できる。
【０２７３】
本発明において、搬送層を含む基材の全てが剥離される転写材を用いる場合には、離散的に配された接着剤を介して、反転画像を記録することができる。その後、画像が記録された転写材を画像支持体に転写（接着）した後、剥離工程により、基材の全てを剥離する。これにより、画像が記録されたインク受容層が接着剤を介して画像支持体に積層された記録物を得ることができる。また、基材が保護層、ホログラム層、記録層などの機能層をさらに備えている場合には、転写材と画像支持体とを接着した後の剥離工程において、基材の搬送層（基材の一部）のみを剥離することにより、それらの機能層と一体化され、かつ画像が記録されたインク受容層が、接着剤を介して画像支持体に積層された記録物を得ることできる。
【０２７４】
［６−４］剥離方法
本発明においては、画像が記録された転写材を画像支持体に転写（接着）した後、必要に応じて、基材の一部あるいは全てを剥離する剥離工程を設けてもよい。基材の全てを剥離することにより、画像が記録されたインク受容層が接着剤を介して画像支持体に積層された、記録物を得ることができる。この記録物は３次元画像が設けられたインク受容層が露出しているため、追記可能である。また、基材が保護層、ホログラム層、記録層などの機能層をさらに備えている場合には、基材の搬送層（基材の一部）のみを剥離することにより、それらの機能層と一体化され、かつ画像が記録されたインク受容層が、接着剤を介して画像支持体に積層された、記録物を得ることできる。
【０２７５】
基材が熱時剥離タイプの場合には、加熱圧着後、温度が下がらないうちに、直ちに基材を剥離することが好ましい。このような熱時剥離タイプの場合は、分離爪を備えた剥離機構、または剥離ロールを用いて、基材を剥離することが好ましい。このような剥離方法は、転写材をロール・ツー・ロール（ｒｏｌｌ  ｔｏ  ｒｏｌｌ）によって供給する場合、つまりロール状の転写材を繰り出して供給し、その転写材から剥離した基材をロール状に巻き取る場合に、生産性を高めることができて有効である。
【０２７６】
基材が冷時剥離タイプの場合は、温度が下がっても基材を剥離することができる。そのため、ロールまたはピール機構による剥離だけでなく、手動による剥離も可能になり、特に、基材がカットシート状に加工されている場合に好適である。
【０２７７】
基材を剥離する際の剥離角度θは０〜１６５°であり、さらに好ましくは９０°〜１６５°である。このように剥離角度θを設定することにより、箔切れ性を良好にすることができる。
【０２７８】
加熱圧着および剥離工程においては、公知の２本ロールタイプ、あるいは４本ロールタイプのラミネート機を使用してもよい。４本ロールタイプは、２本ロールタイプに比べて加熱圧着時の熱が伝わりやすく、剥離工程を容易に行うことができるため好ましい。
【０２７９】
［７］記録物の製造装置
画像支持体への接着転写後に、転写材の搬送層としての基材が剥離されるインクジェット転写材を用いて、記録物を製造する製造装置について説明する。
【０２８０】
本発明の転写材に画像を記録する装置としては、顔料インクを用いて記録するものであれば、公知の小型のインクジェットプリンタ、あるいは大判プリンタを使用することができる。また、転写材を画像支持体に転写して、基材を剥離する装置としては、ダイニック社製のＤ−１０や、フジテックス社製のＬＰＤ３２２３  ＣＬＩＶＩＡ等の公知のラミネータが使用できる。ラミネータとしては、一対のヒートローラ２１，加圧ローラ２２を備えており、それらのローラ間を画像支持体と転写材が通過する際に、転写材の顔料浸透層が画像支持体に加熱圧着されるであればよい。
【０２８１】
また、製造装置は、転写材を記録部へ送り出す供給部と、インクジェット記録方式などにより画像を記録する記録部と、加熱圧着部と、基材を剥離する剥離部と、顔料画像が転写された記録物を排出して集積する排出部と、が全て一体型的に構成されたものも使用できる。このような、一体型の装置は、例えば、特許０５９４４９４７号公報に記載されているものも使用できる。
【実施例】
【０２８２】
以下、本発明の具体的な実施例について説明する。ただし、本発明は、下記の実施例によっていかなる制限を受けるものではない。なお、以下の記載における「部」、「％」は特に断らない限り質量基準である。
【０２８３】
［アルミナ水和物分散液の調製］
ベーマイト構造（擬ベーマイト構造）を有するアルミナ水和物Ａ（商品名「Ｄｉｓｐｅｒａｌ  ＨＰ１４」、サソール製）２０部を純水７９．４部中に添加し、さらに酢酸０．４部を添加して解膠処理を行うことにより、２０％のアルミナ水和物分散液を得た。アルミナ水和物分散液におけるアルミナ水和物微粒子の平均粒子径は１４０ｎｍであった。
【０２８４】
［ポリビニルアルコール水溶液１の調製］
これとは別に、ポリビニルアルコール（商品名「ＰＶＡ２３５」、クラレ製）をイオン交換水に溶解し、固形分含量が８％のポリビニルアルコール水溶液を調製した。なお、ポリビニルアルコールは、平均重合度が３，５００、けん化度が８７〜８９ｍｏｌ％であった。
【０２８５】
［ポリビニルアルコール水溶液２の合成］
ポリビニルアルコール（商品名「ＰＶＡ１２３」、クラレ製）をイオン交換水に溶解して、固形分含量が８％のポリビニルアルコール水溶液２を調製した。ポリビニルアルコールは、平均重合度が２３００、けん化度が９８〜９９ｍｏｌ％であった。
【０２８６】
［保護層形成用塗工液の合成］
アクリル樹脂水溶液（ＢＡＳＦ社製ジョンクリル３５２Ｄ、Ｔｇ５６℃、固形分濃度４５％）を９部と、ウレタン樹脂水溶液（第一工業製薬社製スーパーフレックス１３０、Ｔｇ１０３℃、固形分濃度３５％）を１部と、ポリビニルアルコール水溶液２を０．５部と、加えて５分攪拌混合し、保護層形成用の塗工液を得た。
【０２８７】
［インク受容層形成用の塗工液１の調製］
アルミナ水和物分散液１００部に、ポリビニルアルコール水溶液１を２７．８部加え、さらにカチオン性樹脂としてポリアリルアミン３．０部を加え、スタティックミキサーにより混合し、インク受容層形成用塗工液１を得た。ポリアリルアミンとしては、重量平均重合度平均重合度が１，６００のポリアリルアミン（商品名「ＰＡＡ−０１」、日東紡製）を用いた。
【０２８８】
［インク受容層形成用の塗工液２の調製］
高松油脂株式会社製ＮＳ−６２５ＸＣに、カチオン性樹脂としてポリアリルアミン３．０部を加え、スタティックミキサーにより混合し、膨潤型のインク受容層形成用塗工液２を得た。ポリアリルアミンとしては、平均重合度が１，６００のポリアリルアミン（商品名「ＰＡＡ−０１」、日東紡製）を用いた。
【０２８９】
［接着剤水溶液の調製］
ＤＩＣ株式会社製ボンディック１９４０ＮＥ（平均粒子径０．６２μｍ）５部に、イオン交換水１０部を加えて、接着剤水溶液を得た。
【０２９０】
［基材１の調整］
図１８に示す３次元画像の形成装置１３０８を用いて、ＰＥＴ基材（商品名「テトロンＧ２」  厚さ１９μｍ  帝人デュポンフィルム株式会社製）の表面に凹凸加工を行って、３次元画像を有する基材１を調整した。３次元画像は、基材全体に渡って形成されている。３次元画像の凹凸の幅は３０μｍ、３次元画像の凹凸の高さは３μｍであった。３次元画像の凹凸の幅は、基材１の断面をＳＥＭにより観察して測定した。また、３次元画像の凹凸の高さは、ＩＳＯ  ２５１７８に記載の方法で測定した。
【０２９１】
［基材２の調整］
基材１の３次元画像の凹凸の高さを１０μｍとした以外は、基材１と同様にして、３次元画像を有する基材２を調整した。
【０２９２】
［基材３の調整］
基材１の３次元画像の凹凸の高さを０．５μｍとした以外は、基材１と同様にして、３次元画像を有する基材３を調整した。
【０２９３】
［基材４の調整］
基材１の３次元画像の凹凸の高さを１３．０μｍとした以外は、基材１と同様にして、３次元画像を有する基材４を調整した。
【０２９４】
［基材５の調整］
基材１の３次元画像の凹凸の高さを０．４μｍとした以外は、基材１と同様にして、３次元画像を有する基材５を調整した。
【０２９５】
［基材６の調整］
基材１の３次元画像の凹凸の幅を１００．０μｍとした以外は、基材１と同様にして、３次元画像を有する基材６を調整した。
【０２９６】
［基材７の調整］
基材１の３次元画像の凹凸の幅を０．５μｍとした以外は、基材１と同様にして、３次元画像を有する基材７を調整した。
【０２９７】
［基材８の調整］
基材１の３次元画像の凹凸の幅を１５０μｍとした以外は、基材１と同様にして、３次元画像を有する基材８を調整した。
【０２９８】
［基材９の調整］
基材１の３次元画像の凹凸の幅を０．４μｍとした以外は、基材１と同様にして、３次元画像を有する基材９を調整した。
【０２９９】
［基材１０の調整］
基材１の３次元画像の凹凸の高さを１０．０μｍとし、かつ、その３次元画像の凹凸の幅を３０．０μｍとした以外は、基材１と同様にして、３次元画像を有する基材１０を調
整した。
【０３００】
［基材１１の調整］
ＰＥＴ基材（商品名「テトロンＧ２）帝人デュポンフィルム株式会社製」）の表面（厚さ１９μｍ）に、保護層形成用の塗工液を塗工した後、それを乾燥させることにより、ＰＥＴ基材上に保護層を形成した。その塗工にはダイコーターを用い、塗工速度は５ｍ／分、乾燥後の塗工量は５ｇ／ｍ2とした。乾燥温度は９０℃とした。次に、図１８に示す３次元画像の形成装置１３０８を用いて、ＰＥＴ基材上の透明保護増の表面に凹凸加工を行うことによって、３次元画像を有する基材１１を調整した。その３次元画像の凹凸の幅は３０μｍ、その３次元画像の凹凸の高さは３μｍであった。３次元画像の凹凸の幅は、基材１１の断面をＳＥＭにより観察して測定した。また、３次元画像の凹凸の高さは、ＩＳＯ  ２５１７８に記載の方法で測定した。
【０３０１】
［転写材1の製造］
基材１の表面にインク受容層形成用の塗工液１を塗工した後、それを乾燥させることにより、基材とインク受容層とを含む、転写材の構成素材としての積層シート１を製造した。その塗工にはダイコーターを用い、塗工速度は５ｍ／分、乾燥後の塗工量は１５ｇ／ｍ2とした。乾燥温度は６０℃とした。インク受容層の厚さは１５μｍであった。
【０３０２】
積層シート１におけるインク受容層の表面に、接着剤の水溶液を塗工して乾燥させることにより、インク受容層の表面に、接着剤が離散的に配された接着層を形成し、インク受容層の表面に、外部に直接露出する部分が残こるように転写材1を製造した。塗工液の塗工にはグラビアコーターを用い、塗工速度は５ｍ／分とした。乾燥温度は６０℃とした。グラビアロールの溝の線数は２００線とした。転写材１は、インク受容層を外側、基材を内側にしてロール状に巻くことにより、ロール状の転写材とした。島状に形成される接着層の厚さは１．２４μｍであった。
【０３０３】
転写材1の断面ＳＥＭによって観察し、接着剤の粒子がインク受容層と接している部分の直径を測定した。その際、インク受容層と接している接着剤の粒子１００個の直径の平均値を算出し、その平均値から、接着材の粒子１個がインク受容層と接している部分の面積を算出した。次に、記録面からのＳＥＭの投影図により、インク受容層と接する接着剤の粒子の数を算出して、接着剤がインク受容層と接する部分Ｂの全面積を求めた。測定範囲の面積から、部分Ｂの全面積を減算することにより、接着剤が無いインク受容層の表面積、つまりインク受容層の露出部の面積（露出部面積）を算出した。また、記録面側からのＳＥＭの投影図に基づいて、記録面側から直接臨める接着部の面積（接着部面積）を確認した。その結果、接着剤がインク受容層と接する接触面積は、接着部面積よりも小さく、露出部面積は、インク受容層の全面積の７５％であった。
【０３０４】
［転写材２の製造］
転写材1の基材１を基材２とした以外は、転写材１と同様にして転写材２を得た。
【０３０５】
［転写材３の製造］
転写材1の基材１を基材３とした以外は、転写材１と同様にして転写材３を得た。
【０３０６】
［転写材４の製造］
転写材1の基材１を基材４とした以外は、転写材１と同様にして転写材４を得た。
【０３０７】
［転写材５の製造］
転写材1の基材１を基材５とした以外は、転写材１と同様にして転写材５を得た。
【０３０８】
［転写材６の製造］
転写材1の基材１を基材６とした以外は、転写材１と同様にして転写材６を得た。
【０３０９】
［転写材７の製造］
転写材1の基材１を基材７とした以外は、転写材１と同様にして転写材７を得た。
【０３１０】
［転写材８の製造］
転写材1の基材１を基材８とした以外は、転写材１と同様にして転写材８を得た。
【０３１１】
［転写材９の製造］
転写材1の基材１を基材９とした以外は、転写材１と同様にして転写材９を得た。
【０３１２】
［転写材１０の製造］
転写材1の基材１を基材１０とした以外は、転写材１と同様にして転写材１０を得た。
【０３１３】
［転写材１１の製造］
基材における保護層の表面に、インク受容層形成用の塗工液１を塗工した後、それを乾燥することにより、基材、保護層、およびインク受容層を含む、転写材の構成素材としての積層シート２を製造した。塗工にはダイコーターを用い、塗工速度は５ｍ／分、乾燥後の塗工量は１５ｇ／ｍ2とした。乾燥温度は１００℃とした。インク受容層の厚さは１５μｍであった。次に、積層シート２におけるインク受容層の表面に、接着剤の水溶液を塗工して乾燥させることにより、インク受容層の表面に、接着剤が離散的に配された接着層を形成し、インク受容層の表面に、外部に直接露出する部分が残こるように転写材１１を製造した。塗工液の塗工にはグラビアコーターを用い、塗工速度は５ｍ／分とした。乾燥温度は６０℃とした。グラビアロールの溝の線数は２００線とした。転写材１１は、インク受容層を外側、基材を内側にしてロール状に巻くことにより、ロール状の転写材とした。島状に形成される接着層の厚さは１．２４μｍであった。
【０３１４】
［転写材１２の製造］
ＰＥＴ基材（商品名「テトロンＧ２）帝人デュポンフィルム株式会社製」）の表面（厚さ１９μｍ）にインク受容層形成用の塗工液１を塗工した後、それを乾燥させることにより、基材とインク受容層とを含む、転写材の構成素材としての積層シート３を製造した。塗工にはダイコーターを用い、塗工速度は５ｍ／分、乾燥後の塗工量は１５ｇ／ｍ2とした。乾燥温度は６０℃とした。インク受容層の厚さは１５μｍであった。
【０３１５】
積層シート３におけるインク受容層の表面に、接着剤の水溶液を塗工して乾燥させることにより、インク受容層の表面に、接着剤が離散的に配された接着層を形成し、インク受容層の表面に、外部に直接露出する部分が残こるように転写材１２を製造した。塗工液の塗工にはグラビアコーターを用い、塗工速度は５ｍ／分とした。乾燥温度は６０℃とした。グラビアロールの溝の線数は２００線とした。転写材１２は、インク受容層を外側、基材を内側にしてロール状に巻くことにより、ロール状の転写材とした。島状に形成される接着層の厚さは１．２４μｍであった。
【０３１６】
転写材１と同様に、転写材１２の断面をＳＥＭによって観察して、インク受容層の露出部の面積（露出部面積）と、記録面側から直接臨める接着部の面積（接着部面積）と、を確認した。その結果、接着剤がインク受容層と接する接触面積は、接着部面積よりも小さく、露出部面積は、インク受容層の全面積の７５％であった。
【０３１７】
［転写材１３の製造］
基材１の表面にインク受容層形成用の塗工液２を塗工した後、それを乾燥させることにより、基材とインク受容層とを含む、転写材の構成素材としての積層シート４を製造した。塗工にはダイコーターを用い、塗工速度は５ｍ／分、乾燥後の塗工量は１５ｇ／ｍ2とした。乾燥温度は６０℃とした。インク受容層の厚さは１５μｍであった。
【０３１８】
積層シート４におけるインク受容層の表面に、接着剤の水溶液を塗工して乾燥させることにより、インク受容層の表面に、接着剤が離散的に配された接着層を形成し、インク受容層の表面に、外部に直接露出する部分が残こるように転写材１３を製造した。塗工液の塗工にはグラビアコーターを用い、塗工速度は５ｍ／分とした。乾燥温度は６０℃とした。グラビアロールの溝の線数は２００線とした。転写材１３は、インク受容層を外側、基材を内側にしてロール状に巻くことにより、ロール状の転写材とした。島状に形成される接着層の厚さは１．２４μｍであった。
【０３１９】
転写材１と同様に、転写材１３の断面をＳＥＭによって観察して、インク受容層の露出部の面積（露出部面積）と、記録面側から直接臨める接着部の面積（接着部面積）と、を確認した。その結果、接着剤がインク受容層と接する接触面積は、接着部面積よりも小さく、露出部面積は、インク受容層の全面積の７５％であった。
【０３２０】
（実施例１）
転写材1に、上述した第１の製造装置を用いて、樹脂分散顔料インクによって画像（第１の画像）を記録した。その後、その転写材1を画像支持体に加熱圧着させてから、ＰＥＴ基材を剥離することにより、インク受容層の表面に３次元画像を有する記録物を得た。次に、その３次元画像を有するインク受容層の表面に、樹脂分散顔料インクによって画像（第２の画像）を記録して、実施例１の記録物１を得た。樹脂分散顔料インクの調製法については、後述する。
【０３２１】
第１および第２の画像を記録する製造装置における記録部としては、シリアルヘッドを搭載した顔料インクジェットプリンタ（商品名「ＰＩＸＵＳ  ＰＲＯ−１」、キヤノン株式会社製）を用いた。このプリンタに、樹脂分散顔料インクを搭載して、普通紙モード（吐出量４ｐｌ、解像度１２００ｄｐｉ、単色記録）によって、記録デューティー１００％の１００％ベタ画像を記録した。画像支持体としては、ＰＥＴ製のカード（商品名「ペットカード」、合同技研株式会社製）を用いた。加熱圧着の条件は、温度１６０℃、圧力３．９Ｋｇ／ｃｍ、搬送速度５０ｍｍ／ｓｅｃとした。
【０３２２】
［顔料インクの調製］
＜（メタ）アクリル酸エステル系共重合体の合成＞
撹拌装置と、滴下装置と、温度センサと、上部に窒素導入装置を有する還流装置と、を取り付けた反応容器に、メチルエチルケトン１，０００部を仕込み、そのメチルエチルケトンを撹拌しながら、反応容器内を窒素置換した。反応容器内を窒素雰囲気に保ちながら８０℃に昇温させた後、滴下装置より、メタクリル酸２−ヒドロキシエチル６３部、メタクリル酸１４１部、スチレン４１７部、メタクリル酸ベンジル１８８部、メタクリル酸グリシジル２５部、重合度調整剤（商品名「ブレンマーＴＧＬ」、日本油脂社製）３３部、及びペルオキシ−２−エチルヘキサン酸−ｔ−ブチル  ６７部を混合して得た混合液を４時間かけて滴下した。滴下終了後、さらに同温度で１０時間反応を継続させて、酸価１１０ｍｇＫＯＨ／ｇ、ガラス転移点（Ｔｇ）８９℃、重量平均分子量８，０００の（メタ）アクリル酸エステル系共重合体（Ａ−１）の溶液（樹脂分：４５．４％）を得た。
【０３２３】
＜水性顔料分散体の調製１＞
冷却機能を備えた混合槽に、フタロシアニン系ブルー顔料１，０００部、上記の合成により得られた（メタ）アクリル酸エステル系共重合体（Ａ−１）の溶液、２５％水酸化カリウム水溶液、および水を仕込み、それらを撹拌および混合して混合液を得た。（メタ）アクリル酸エステル系共重合体（Ａ−１）は、フタロシアニン系ブルー顔料に対して、不揮発分で４０％の比率となる量を用いた。また、２５％水酸化カリウム水溶液としては、（メタ）アクリル酸エステル系共重合体（Ａ−１）が１００％中和される量を用いた。さらに、水は、得られる混合液の不揮発分を２７％とする量を用いた。得られた混合液は、直径０．３ｍｍのジルコニアビーズを充填した分散装置に通し、循環方式により４時間分散させた。分散液の温度は４０℃以下に保持した。
【０３２４】
混合槽から分散液を抜き取った後、水１０，０００部で混合槽と分散装置との流路を洗浄し、洗浄液と分散液とを混合して希釈分散液を得た。得られた希釈分散液を蒸留装置に入れ、メチルエチルケトンの全量と水の一部を留去して、濃縮分散液を得た。室温まで放冷した濃縮分散液を撹拌しながら２％塩酸を滴下して、ｐＨ４．５に調整した後、ヌッチェ式濾過装置にて固形分を濾過して水洗した。得られた固形分（ケーキ）を容器に入れ、水を加えた後、分散撹拌機を使用して再分散させ、２５％水酸化カリウム水溶液によってｐＨ９．５に調整した。その後、遠心分離器を使用し、６０００Ｇで３０分間かけて粗大粒子を除去した後、不揮発分を調整して水性シアン顔料分散体（顔料分：１４％  酸価１１０）を得た。
【０３２５】
フタロシアニン系ブルー顔料を、カーボンブラック系ブラック顔料、キナクリドン系マゼンタ顔料またはジアゾ系イエロー顔料に変更したことを除いては、水性シアン顔料分散体と同様にして、水性ブラック顔料分散体、水性マゼンタ顔料分散体、または水性イエロー顔料分散体を得た。
【０３２６】
＜インクの調製＞
下表１に示す組成（合計：１００部）となるように、水性顔料分散体および各成分を容器に投入し、プロペラ撹拌機を使用して３０分以上撹拌した。その後、孔径０．２μｍのフィルター（日本ポール社製）で濾過して、顔料インクを調製した。なお、表１中の「ＡＥ−１００」は、アセチレングリコール１０モルエチレンオキサイド付加物（商品名「アセチレノールＥ１００」、川研ファインケミカル製）を示す。
【０３２７】
【表１】
2018089954.tif 000003
【０３２８】
（実施例２）
樹脂分散顔料インクの代わりに、染料インクとして「商品名  ＢＣ−３４１ＸＬ  キヤノン製」を用いて、解像度１２００ｄｐｉ、インク吐出量４ｐｌの条件下において、マゼンタインクによって記録デューティー１００％の１００％ベタ画像を記録した。それ以外は、実施例１と同様にして、実施例２の記録物２を得た。
【０３２９】
実施例１および２の転写材および記録物は、空隙吸収型インク受容層が３次元画像を有しているため、高いセキュリティー性を得ることができる。また、インク受容層を形成する無機微粒子の平均粒子径および細孔径が最適であるため、顔料インクを用いた実施例１においては、第１の画像を形成時に、顔料色材がインク受容層の内部に浸透しない。そのため、エリアファクターが１００％になりにくく、画像の記録特性はわずかに劣るものの、実使用上は問題がなく、画像の保存性は良好である。また第２の画像の形成時には、顔料インクの顔料色材が３次元画像の凹部に定着するため、耐擦過性も良好となる。一方、染料インクを用いた実施例２においては、第１の画像の形成時に、染料インクがインク受容層の内部にほぼ等方的に拡がって浸透するため、エリアファクターは１００％になりやすく、画像の記録特性は良好である。第２の画像は、耐擦過性が良好であるものの、耐水性、耐マイグレーション性、および画像の保存性がやや劣る。
【０３３０】
（実施例３）
実施例１の転写材１を転写材２とした以外は、実施例１と同様にして実施例３の記録物３を得た。
【０３３１】
（実施例４）
実施例２の転写材１を転写材２とした以外は、実施例２と同様にして実施例４の記録物４を得た。
【０３３２】
実施例３および４の転写材および記録物は、転写材１に比べて、３次元画像が厚いものの、それが良好に視認できるため、高いセキュリティー性を得ることができる。また、インク受容層を形成する無機微粒子の平均粒子径および細孔径が最適であるため、顔料インクを用いた実施例３においては、第１の画像の形成時に、顔料色材がインク受容層の内部に浸透しない。そのため、エリアファクターが１００％になりにくく、画像の記録特性はわずかに劣るものの、実使用上は問題がなく、画像の保存性は良好である。また第２の画像の形成時には、顔料インクの顔料色材が３次元画像の凹部分に定着するため、耐擦過性も良好となる。一方、染料インクを用いた実施例４においては、第１の画像の形成時に、染料インクがインク受容層の内部にほぼ等方的に拡がって浸透するため、エリアファクターは１００％になりやすく、画像の記録特性は良好である。第２の画像は、耐擦過性が良好であるものの、耐水性、耐マイグレーション性、および画像の保存性がやや劣る。
【０３３３】
（実施例５）
実施例１の転写材１を転写材３とした以外は、実施例１と同様にして実施例５の記録物５を得た。
【０３３４】
（実施例６）
実施例２の転写材１を転写材３とした以外は、実施例２と同様にして実施例６の記録物６を得た。
【０３３５】
実施例５および６の転写材および記録物は、転写材１に比べて、３次元画像が薄いものの、それが良好に視認できるため、高いセキュリティー性を得ることができる。また、インク受容層を形成する無機微粒子の平均粒子径および細孔径は最適であるため、顔料インクを用いた実施例５においては、第１の画像の形成時に、顔料色材がインク受容層の内部に浸透しない。そのため、エリアファクターが１００％になりにくく、画像の記録特性はわずかに劣るものの、実使用上は問題がなく、画像の保存性は良好である。また第２の画像の形成時には、顔料インクの顔料色材が３次元画像の凹部に定着するため、耐擦過性も良好になる。一方、染料インクを用いた実施例６においては、第１の画像の形成時に、染料インクがインク受容層の内部にほぼ等方的に拡がって浸透するため、エリアファクターは１００％になりやすく、画像の記録特性は良好である。第２の画像は、耐擦過性が良好であるものの、耐水性、耐マイグレーション性、および画像の保存性がやや劣る。
【０３３６】
（実施例７）
実施例１の転写材１を転写材４とした以外は、実施例１と同様にして実施例７の記録物７を得た。
【０３３７】
（実施例８）
実施例２の転写材１を転写材４とした以外は、実施例２と同様にして実施例８の記録物８を得た。
【０３３８】
実施例７および８の転写材および記録物は、転写材１に比べて、３次元画像の高さが大きく、それが良好に視認できるため、高いセキュリティー性を得ることができる。しかし、３次元画像の高さが大きいため、インク受容層に厚い部分と薄い部分とが存在し、それらの部分におけるインクの吸収容量の差が大きい。インク受容層の薄い部分ではインク吸収容量が小さくなり、薄い部分に吸収しきれなかったインクが厚い部分の方に流れて吸収されるため、薄い部分において画像の滲みが生じるおそれがある。さらに、インク受容層の厚い部分と薄い部分とにおいて画像に濃度ムラが生じて、記録特性がやや劣るおそれがある。第２の画像の形成時には、顔料インクの顔料色材が３次元画像の凹部に定着するた
め、耐擦過性は良好となる。
【０３３９】
一方、染料インクを用いた実施例８においても、第１の画像の形成時に、インク受容層の厚い部分と薄い部分においてインクの吸収容量が異なる。そのため、薄い部分ではインク吸収容量が小さくなり、薄い部分に吸収しきれなかったインクが厚い部分の方に流れて吸収され、薄い部分において画像の滲みが生じるおそれがある。さらに、インク受容層の厚い部分と薄い部分とにおいて画像に濃度ムラが生じて、記録特性がやや劣るおそれがある。また、第２の画像は、耐擦過性は良好であるものの、耐水性、耐マイグレーション性、および画像の保存性はやや劣る。
【０３４０】
（実施例９）
実施例１の転写材１を転写材５とした以外は、実施例１と同様にして実施例９の記録物９を得た。
【０３４１】
（実施例１０）
実施例２の転写材１を転写材５とした以外は、実施例２と同様にして実施例１０の記録物１０を得た。
【０３４２】
実施例９および１０の転写材および記録物は、転写材１に比べて、３次元画像が薄いため、その視認性が低く、セキュリティー性能がやや劣る。顔料インクを用いた実施例９においては、第１の画像の形成時には、顔料インクの色材が内部に浸透しない。そのため、エリアファクターは１００％になりにくく、画像の記録特性はわずかに劣るものの、実使用上は問題がなく、画像の保存性は良好である。しかし、３次元画像が薄いため、第２の画像の形成時に、３次元画像の凹部に定着する顔料インクの顔料色材の量が少なく、３次元画像の凸部にも顔料インクが定着する。そのため、耐擦過性がやや劣る。一方、染料インクを用いた実施例１０においては、第１の画像の形成時には、染料インクがインク受容層の内部にほぼ等方的に拡がって浸透するため、エリアファクターは１００％になりやすく、画像の記録特性は良好である。第２の画像は、耐擦過性は良好であるものの、耐水性、耐マイグレーション性、および画像の保存性はやや劣る。
【０３４３】
（実施例１１）
実施例１の転写材１を転写材６とした以外は、実施例１と同様にして実施例１１の記録物１１を得た。
【０３４４】
（実施例１２）
実施例２の転写材１を転写材６とした以外は、実施例２と同様にして実施例１２の記録物１２を得た。
【０３４５】
実施例１１および１２の転写材および記録物は、転写材１に比べて、３次元画像の幅が広いものの、それを良好に視認することができるため、高いセキュリティー性を得ることができる。また、インク受容層を形成する無機微粒子の平均粒子径および細孔径が最適である。そのため、顔料インクを用いた実施例１１においては、第１の画像の形成時に、顔料色材がインク受容層の内部に浸透しないため、エリアファクターが１００％になりにくく、画像の記録特性がわずかに劣るものの、実使用上は問題がなく、画像の保存性も良好である。また第２の画像を形成時には、顔料インクは３次元画像により、顔料色材が３次元画像の凹み部分に定着するため、耐擦過性も良好になる。一方、染料インクを用いた実施例１２においては、第１の画像の形成時には、染料インクがインク受容層の内部にほぼ等方的に拡がって浸透するため、エリアファクターは１００％になりやすく、画像の記録特性は良好である。第２の画像は、耐擦過性は良好であるものの、耐水性、耐マイグレーション性、および画像の保存性はやや劣る。  
【０３４６】
（実施例１３）
実施例１の転写材１を転写材７とした以外は、実施例１と同様にして実施例１３の記録物１３を得た。  
【０３４７】
（実施例１４）
実施例２の転写材１を転写材７とした以外は、実施例２と同様にして実施例１４の記録物１４を得た。
【０３４８】
実施例１３および１４の転写材および記録物は、転写材１に比べて、３次元画像の幅が狭いものの、それを良好に視認できるため、高いセキュリティー性を得ることができる。また、インク受容層を形成する無機微粒子の平均粒子径および細孔径は最適であるため、顔料インクを用いた実施例１３においては、第１の画像の形成時に、顔料色材がインク受容層の内部に浸透しない。そのため、エリアファクターが１００％になりにくく、画像の記録特性はわずかに劣るものの、実使用上は問題がなく、画像の保存性は良好である。また、第２の画像の形成時には、顔料インクの顔料色材が３次元画像の凹部に定着するため、耐擦過性も良好になる。一方、染料インクを用いた実施例１４においては、第１の画像の形成時に、染料インクがインク受容層の内部にほぼ等方的に拡がって浸透するため、エリアファクターは１００％になりやすく、画像の記録特性は良好である。第２の画像は、耐擦過性は良好であるものの、耐水性、耐マイグレーション性、および画像の保存性はやや劣る。
【０３４９】
（実施例１５）
実施例１の転写材１を転写材８とした以外は、実施例１と同様にして実施例１５の記録物１５を得た。  
【０３５０】
（実施例１６）
実施例２の転写材１を転写材８とした以外は、実施例２と同様にして実施例１６の記録物１６を得た。  
【０３５１】
実施例１５および１６の転写材および記録物は、転写材１に比べて、３次元画像の幅が広く、その視認性が優れているため、高いセキュリティー性を得ることができる。しかし、顔料インクを用いた実施例１５においては、３次元画像の幅が大きいため、第２の画像の記録面を指または繊維等で擦過した場合に、３次元画像の凹部まで指または繊維等が入り込むおそれがあるため、耐擦過性はやや劣る。なお、第１の画像の形成時には、顔料色材がインク受容層の内部に浸透しないため、エリアファクターが１００％になりにくく、画像の記録特性はわずかに劣るものの、実使用上は問題がなく、画像の保存性は良好である。一方、染料インクを用いた実施例１６においては、第１の画像の形成時に、染料インクがインク受容層の内部にほぼ等方的に拡がって浸透するため、エリアファクターは１００％になりやすく、画像の記録特性は良好である。第２の画像は、耐擦過性は良好であるものの、耐水性、耐マイグレーション性、および画像の保存性はやや劣る。  
【０３５２】
（実施例１７）
実施例１の転写材１を転写材９とした以外は、実施例１と同様にして実施例１７の記録物１７を得た。  
【０３５３】
（実施例１８）
実施例２の転写材１を転写材９とした以外は、実施例２と同様にして実施例１８の記録物１８を得た。  
【０３５４】
実施例１７および１８の転写材および記録物は、転写材１に比べて、３次元画像の幅が狭いため、視認性が低く、セキュリティー性能はやや劣る。また、顔料インクを用いた実施例１７においては、３次元画像の幅が狭いため、第２の画像の形成時に、３次元画像の凹部に顔料色材を収納することが困難であり、３次元画像の凸部にも顔料インクが定着するため、耐擦過性がやや劣る。なお、第１の画像の形成時には、顔料色材がインク受容層の内部に浸透しないため、エリアファクターが１００％になりにくく、画像の記録特性はわずかに劣るものの、実使用上は問題がなく、画像の保存性は良好である。一方、染料インクを用いた実施例１８においては、染料インクがインク受容層の内部にほぼ等方的に拡がって浸透するため、第１の画像の形成時にエリアファクターが１００％になりやすく、画像の記録特性は良好である。また、第２の画像は、耐擦過性は良好であるものの、耐水性、耐マイグレーション性、および画像の保存性はやや劣る。  
【０３５５】
（実施例１９）
実施例１の転写材１を転写材１０とした以外は、実施例１と同様にして実施例１９の記録物１９を得た。  
【０３５６】
（実施例２０）
実施例２の転写材１を転写材１０とした以外は、実施例２と同様にして実施例２０の記録物２０を得た。  
【０３５７】
実施例１９および２０における転写材は、図１７のように、３次元画像１３００よりもインク受容層５３の方が薄いため、３次元画像１３００の凹部には、接着層１０１２の接着剤１００２が多く存在する。接着剤の多く存在する３次元画像の凹部はインクの吸収速度が遅く、第１の画像の形成時には、その凹部にインクが滞留しやすくなるため、記録特性はやや劣る。また、第２の画像の形成時には、顔料インクの顔料色材が３次元画像の凹部に定着するため、耐擦過性は良好になる。一方、染料インクを用いた実施例２０において、第２の画像は、耐擦過性は良好であるものの、耐水性、耐マイグレーション性、および画像の保存性はやや劣る。  
【０３５８】
（実施例２１）
実施例１の転写材１を転写材１１とした以外は、実施例１と同様にして実施例２１の記録物２１を得た。  
【０３５９】
記録物２１は、上述した製造装置を用いて、樹脂分散顔料インクによって第１の画像を記録した。その後、その転写材１１を画像支持体に加熱圧着させてから、ＰＥＴ基材のみを剥離することにより、インク受容層の表面が３次元画像を有し、かつインク受容層の表面が保護層によって被覆された記録物２１を得た。この記録物２１は、その最表面が保護層となるため、第２の画像は記録しなかった。第１の画像を記録する製造装置の記録部としては、シリアルヘッドを搭載した顔料インクジェットプリンタ（商品名「ＰＩＸＵＳ  ＰＲＯ−１」、キヤノン株式会社製）を用いた。このプリンタに樹脂分散顔料インクを搭載し、普通紙モード（吐出量４ｐｌ、解像度１２００ｄｐｉ、単色記録）によって、記録デューティー１００％の１００％ベタ画像を記録した。画像支持体としては、ＰＥＴ製のカード（商品名「ペットカード」、合同技研株式会社製）を用いた。加熱圧着の条件は、温度１６０℃、圧力３．９Ｋｇ／ｃｍ、搬送速度５０ｍｍ／ｓｅｃとした。  
【０３６０】
（実施例２２）
実施例２１の樹脂分散顔料インクの代わりに、染料インクとして「商品名  ＢＣ−３４１ＸＬ  キヤノン製」を用いて、解像度１２００ｄｐｉ、インク吐出量４ｐｌの条件下において、マゼンタインクによって記録デューティー１００％の１００％ベタ画像を記録した。それ以外は、実施例２１と同様にして実施例２２の記録物２２を得た。  
【０３６１】
実施例２１および２２における転写材は、基材の一部が剥離されるように構成されている。転写材の加熱圧着後に、搬送層であるＰＥＴ基材が剥離されて、保護層がインク受容層の記録面に積層される。転写材および記録物は、空隙吸収型のインク受容層が３次元画像を有しているため、高いセキュリティーを得ることができる。また、インク受容層を形成する無機微粒子の平均粒子径および細孔径は最適である。そのため、顔料インクを用いた実施例２１においては、第１の画像の形成時に、顔料色材がインク受容層の内部に浸透しないため、エリアファクターが１００％になりにくく、画像の記録特性はわずかに劣るものの、実使用上は問題がなく、画像の保存性は良好である。また、記録物２１の最表面層が保護層となるため、記録物２１の耐擦過性も特に良好になる。  
【０３６２】
一方、染料インクを用いた実施例２２においては、第１の画像の形成時に、染料インクがインク受容層の内部にほぼ等方的に拡がって浸透するため、エリアファクターは１００％になりやすく、画像の記録特性は良好である。また、記録物の２２の最表面層が保護層となるため、記録物２２の耐擦過性も特に良好になる。しかしながら、耐水性、耐マイグレーション性、および画像の保存性はやや劣る。  
【０３６３】
（実施例２３）
実施例２３においては、上述した第１の製造装置を用いて、転写材１の記録面に、樹脂分散顔料インクにより第１の画像を記録した。その後、その転写材1を画像支持体に加熱圧着させ、ＰＥＴ基材を剥離しないことにより、インク受容層の表面が３次元画像を有し、かつインク受容層表面がＰＥＴ基材によって被覆された記録物２３を得た。この記録物２３は最表面がＰＥＴ基材となるため、第２の画像は記録しなかった。第１の画像を記録する製造装置の記録部としては、シリアルヘッドを搭載した顔料インクジェットプリンタ（商品名「ＰＩＸＵＳ  ＰＲＯ−１」、キヤノン株式会社製）を用いた。このプリンタに、樹脂分散顔料インクを搭載し、普通紙モード（吐出量４ｐｌ、解像度１２００ｄｐｉ、単色記録）によって、記録デューティー１００％の１００％ベタ画像を記録した。画像支持体としては、ＰＥＴ製のカード（商品名「ペットカード」、合同技研株式会社製）を用いた。加熱圧着の条件は、温度１６０℃、圧力３．９Ｋｇ／ｃｍ、搬送速度５０ｍｍ／ｓｅｃとした。  
【０３６４】
（実施例２４）
実施例２３の樹脂分散顔料インクの代わりに、染料インクとして「商品名  ＢＣ−３４１ＸＬ  キヤノン製」を用いて、解像度１２００ｄｐｉ、インク吐出量４ｐｌの条件下において、マゼンタインクによって記録デューティー１００％の１００％ベタ画像を記録した。それ以外は、実施例２３と同様にして実施例２４の記録物２４を得た。  
【０３６５】
実施例２３および２４においては、転写材の加熱圧着後に、搬送層であるＰＥＴ基材は剥離しない。そのため、記録物のインク受容層にはＰＥＴ基材が積層されている。転写材および記録物は、空隙吸収型のインク受容層が３次元画像を有しているため、高いセキュリティー性を得ることができる。また、インク受容層を形成する無機微粒子の平均粒子径および細孔径が最適であるため、顔料インクを用いた実施例２３においては、第１の画像の形成時に、顔料色材がインク受容層の内部に浸透しない。そのため、エリアファクターが１００％になりにくく、画像の記録特性はわずかに劣るものの、実使用上は問題がなく、画像の保存性は良好である。また、記録物２３の最表面層が基材層となるため、その記録物２３の耐擦過性も特に良好になる。  
【０３６６】
一方、染料インクを用いた実施例２４においては、第１の画像の形成時に、染料インクがインク受容層の内部にほぼ等方的に拡がって浸透するため、エリアファクターは１００％になりやすく、画像の記録特性は良好である。また、記録物２４の最表面層が保護層となるため、その記録物２４の耐擦過性も特に良好になる。しかしながら、耐水性、耐マイグレーション性、および画像の保存性はやや劣る。  
【０３６７】
（比較例１）
実施例１の転写材１を転写材１２とした以外は、実施例１と同様にして比較例１の記録物２５を得た。  
【０３６８】
（比較例２）
実施例２の転写材１を転写材１２とした以外は、実施例１と同様にして比較例２の記録物２６を得た。  
【０３６９】
比較例１および２においては、転写材の基材が平滑であるため、空隙吸収型のインク受容層は、平滑であって３次元画像を有していない。顔料インクを用いる比較例１においては、第２の画像の形成時に、顔料色材がインク受容層の表面に残るため、耐擦過性が低下した。  
【０３７０】
（比較例３）
実施例１の転写材１を転写材１３とした以外は、実施例１と同様にして比較例３の記録物２７を得た。  
【０３７１】
（比較例４）
実施例２の転写材１を転写材１３とした以外は、実施例１と同様にして比較例４の記録物２８を得た。  
【０３７２】
比較例３および４においては、転写材の接着性が低く、転写材を画像支持体に転写することができなかった。そのため、記録物が作成できず、画像の保存性が評価できなかった。  
【０３７３】
＜評価＞
（視認性）
上述した実施例および比較例の転写材を用いて、３次元画像（３次元微細構造による画像）の視認性を評価した。視認性は、３次元画像を目視により視認して評価した。これらの評価結果は下表２から５に示す。
○：３次元画像の９０％以上が視認可能。
△：３次元画像の５０％以上９０％未満が視認可能
×：３次元画像の５０％未満が視認可能。  
【０３７４】
（画像特性）
上述した実施例および比較例の転写材を用いて、画像の記録特性（画像特性）を評価した。画像特性は、インク吸収性と白抜け度合い（画像濃度）を総合して評価した。インク吸収性と白抜け度合い（画像濃度）の評価結果は、表２から５に示す。  
【０３７５】
（インク吸収性）
上述した実施例および比較例の転写材に対して、インク吸収性を評価した。具体的には、転写材に画像を記録してから１秒後に、画像の記録面に紙を重ねた。そして、転写材に吸収されていない未吸収のインクが、紙へ移る様子を目視により確認し、以下の基準に基づいてインク吸収性を評価した。
◎：紙へのインク移りが５％未満である。
○：紙へのインク移りが５％以上１０％未満である。
△：紙へのインク移りが１０％以上２０％未満である。
×：紙へのインク移りが２０％以上である。  
【０３７６】
（白抜け度合い（画像濃度））
上述した実施例および比較例の転写材を用いて、画像の白抜け度合いを評価した。具体的には、転写材の記録面にベタ画像を記録した後、その記録面とは反対側面から、ベタ画像の記録部を顕微鏡により観察し、以下の基準に基づいて白抜け度合いを評価した。
◎：エリアファクター９５％以上である。
○：エリアファクター７０％以上９５％未満である。
△：エリアファクター５０％以上７０％未満である。
×：エリアファクターが５０％未満である。  
【０３７７】
（接着特性）
上述した実施例および比較例の転写材の接着性を評価した。接着性は、転写材を画像支持体に加熱圧着してから、以下の基準に基づいて評価した。実施例３１および３２については、転写材の表面側のインク受容層と、その裏面側のヒートシール層と、の接着性を以下の基準に基づいて評価した。また、実施例３３および比較例５については、インクジェット記録された記録面の表面状態を顕微鏡により観察し、以下の基準に基づいて評価した。これらの評価結果は表２から５に示す。
○：画像支持体に良好に転写（接着）する。あるいは、記録面の表面が接着剤によって完全に被覆される。
△：画像支持体に一部に転写（接着）しない部分がある。あるいは、記録面の表面に、接着剤によって完全に被覆されない部分がある。
×：画像支持体に全く転写（接着）しない。記録面の表面が接着剤によって被覆されない。  
【０３７８】
（画像の擦過性）
画像の擦過性に関しては、第２の画像が記録後の記録物に対して、学振試験機により試験を行った。記録物の記録面を、５００ｇの荷重を掛けたシルホン紙によって５０回擦過した。記録物の表面の画像の光学濃度を、光学反射濃度計（商品名「ＲＤ−９１８」、グレタマクベス製）を用いて測定し、下記式（２）より残存ＯＤ率を算出して評価した。これらの評価結果は表２から５に示す。
残存ＯＤ率＝（試験後のＯＤ／試験前のＯＤ）×１００％  ・・・  （２）
○：残ＯＤ率が８０％以上。
△：残ＯＤ率が５０％以上８０％未満。
×：残ＯＤ率が５０％未満。
【０３７９】
【表２】
2018089954.tif 000004
【０３８０】
【表３】
2018089954.tif 000005
【０３８１】
【表４】
2018089954.tif 000006
【０３８２】
【表５】
2018089954.tif 000007
【符号の説明】
【０３８３】
１  転写材
５０  基材
５３  インク受容層
５５  画像支持体
１００２  接着剤
１０１２  接着層
１３００  ３次元微細構造による画像（３次元画像）
【図１】
2018089954.tif 000008
【図２】
2018089954.tif 000009
【図３】
2018089954.tif 000010
【図４】
2018089954.tif 000011
【図５】
2018089954.tif 000012
【図６】
2018089954.tif 000013
【図７】
2018089954.tif 000014
【図８】
2018089954.tif 000015
【図９】
2018089954.tif 000016
【図１０】
2018089954.tif 000017
【図１１】
2018089954.tif 000018
【図１２】
2018089954.tif 000019
【図１３】
2018089954.tif 000020
【図１４】
2018089954.tif 000021
【図１５】
2018089954.tif 000022
【図１６】
2018089954.tif 000023
【図１７】
2018089954.tif 000024
【図１８】
2018089954.tif 000025
【図１９】
2018089954.tif 000026
【図２０】
2018089954.tif 000027